(57)【要約】      （修正有）【課題】導電率が高く、副反応を抑制し、高容量でサイクル安定性が改善されたアルカリ金属硫黄セル用のカソード材料の提供。【解決手段】少なくとも１種の硫黄含有カソード活物質１１と、少なくとも１種の遷移金属硫化物及び／又は第３主族、第４主族及び／又は第５主族の少なくとも１種の金属の少なくとも１種の金属硫化物を含む、アルカリ金属硫黄セル１用のカソード材料１０。【選択図】図１
2017041434.tif 000002
【特許請求の範囲】
【請求項１】
−  少なくとも１種の硫黄含有カソード活物質と、
−  少なくとも１種の遷移金属硫化物及び／又は第３主族、第４主族及び／又は第５主族の少なくとも１種の金属の少なくとも１種の金属硫化物とを含む、
アルカリ金属硫黄セル用のカソード材料（１０）。
【請求項２】
前記少なくとも１種のカソード活物質（１１）は、硫黄炭素複合材料、殊に硫黄ポリマー複合材料を含む、請求項１に記載のカソード材料（１０）。
【請求項３】
前記少なくとも１種のカソード活物質（１１）は、結合した硫黄を有する、殊に共有結合した硫黄を有するポリマー、殊にポリアクリロニトリルを基礎とするポリマーを含む、請求項１又は２に記載のカソード材料（１０）。
【請求項４】
前記少なくとも１種の遷移金属硫化物及び／又は第３主族、第４主族及び／又は第５主族の少なくとも１種の金属の前記少なくとも１種の金属硫化物が、前記少なくとも１種のカソード活物質、殊に硫黄ポリマー複合材料中に含まれている、殊に組み込まれている、請求項１から３までのいずれか１項に記載のカソード材料（１０）。
【請求項５】
前記少なくとも１種のカソード活物質、殊に硫黄ポリマー複合材料に、前記少なくとも１種の遷移金属硫化物及び／又は第３主族、第４主族及び／又は第５主族の少なくとも１種の金属の前記少なくとも１種の金属硫化物が織り込まれている及び／又は混合されている、及び／又は前記少なくとも１種のカソード活物質、殊に硫黄炭素複合材料は、前記少なくとも１種の遷移金属硫化物及び／又は第３主族、第４主族及び／又は第５主族の少なくとも１種の金属の前記少なくとも１種の金属硫化物により取り囲まれている、請求項１から４までのいずれか１項に記載のカソード材料（１０）。
【請求項６】
前記少なくとも１種の遷移金属硫化物及び／又は第３主族、第４主族及び／又は第５主族の少なくとも１種の金属の前記少なくとも１種の金属硫化物は、セルのアルカリ金属よりも、殊にリチウムよりも１Ｖ以上大きい標準電極電位を示す少なくとも１種の遷移金属及び／又は第３主族、第４主族及び／又は第５主族の金属を有する、請求項１から５までのいずれか１項に記載のカソード材料（１０）。
【請求項７】
前記少なくとも１種の遷移金属硫化物は半導体である、請求項１から６までのいずれか１項に記載のカソード材料（１０）。
【請求項８】
前記少なくとも１種の遷移金属硫化物及び／又は第３主族、第４主族及び／又は第５主族の少なくとも１種の金属の前記少なくとも１種の金属硫化物は、電気化学的に活性の硫黄及び／又は金属原子１個当たり１個より多い硫黄原子を含み、殊に前記少なくとも１種の遷移金属硫化物は、少なくとも１つの二硫化物アニオン及び／又は多硫化物アニオン及び／又は化学量論的に過剰の硫黄割合を有する遷移金属硫化物を含むか又は少なくとも１つの二硫化物アニオン及び／又は多硫化物アニオン及び／又は化学量論的に過剰の硫黄割合を有する遷移金属硫化物である、請求項１から７までのいずれか１項に記載のカソード材料（１０）。
【請求項９】
前記少なくとも１種の遷移金属硫化物及び／又は第３主族、第４主族及び／又は第５主族の少なくとも１種の金属の前記少なくとも１種の金属硫化物は、硫黄原子１個当たり１個より多い金属原子を有し、殊に前記少なくとも１種の遷移金属硫化物は、化学量論的に過剰の金属割合を有する遷移金属硫化物を含む、請求項１から８までのいずれか１項に記載のカソード材料（１０）。
【請求項１０】
前記少なくとも１種の遷移金属硫化物及び／又は第３主族、第４主族及び／又は第５主族の少なくとも１種の金属の前記少なくとも１種の金属硫化物は、前記少なくとも１種のカソード活物質、殊に硫黄炭素複合材料、及び前記少なくとも１種の遷移金属硫化物及び／又は第３主族、第４主族及び／又は第５主族の少なくとも１種の金属の前記少なくとも１種の金属硫化物の質量を基準として、合計で≧５質量％〜≦９０質量％、殊に≧２５質量％〜≦５０質量％である、請求項１から９までのいずれか１項に記載のカソード材料（１０）。
【請求項１１】
前記少なくとも１種の遷移金属硫化物は、鉄、銅、コバルト、ニッケル、バナジウム、ニオブ、タンタル、クロム、モリブデン、タングステン、亜鉛、マンガン及び／又はチタンの硫化物を含むか又は鉄、銅、コバルト、ニッケル、バナジウム、ニオブ、タンタル、クロム、モリブデン、タングステン、亜鉛、マンガン及び／又はチタンの硫化物であり、及び／又は第３主族、第４主族及び／又は第５主族の少なくとも１種の金属の前記少なくとも１種の金属硫化物は、インジウム、ガリウム、アルミニウム、スズ、ゲルマニウム、アンチモン及び／又はビスマスの硫化物、殊にインジウム及び／又はスズ及び／又はアンチモンの硫化物を含むか又はインジウム、ガリウム、アルミニウム、スズ、ゲルマニウム、アンチモン及び／又はビスマスの硫化物、殊にインジウム及び／又はスズ及び／又はアンチモンの硫化物である、請求項１から１０までのいずれか１項に記載のカソード材料（１０）。
【請求項１２】
前記少なくとも１種の遷移金属硫化物は、混合金属硫化物を含むか又は混合金属硫化物であり、殊にチタン、バナジウム、クロム、マンガン、鉄、コバルト、ニッケル、銅、亜鉛、ニオブ、タンタル、モリブデン及びタングステンからなる群から選択される少なくとも２種の金属を含む混合金属硫化物を含むか又は前記混合金属硫化物である、請求項１から１１までのいずれか１項に記載のカソード材料（１０）。
【請求項１３】
前記少なくとも１種の遷移金属硫化物は、ＦｅＳ、ＦｅＳ2、ＣｕＳ、Ｃｕ2Ｓ、ＣｕＳ2、Ｃｕ9Ｓ8、Ｃｕ7Ｓ4、ＣｏＳ、ＣｏＳ2、Ｃｏ3Ｓ4、Ｃｏ9Ｓ8、ＮｉＳ、ＮｉＳ2、Ｎｉ9Ｓ8、Ｎｉ3Ｓ2、ＶＳ、ＶＳ2、Ｖ2Ｓ3、Ｖ2Ｓ5、ＶＳ4、ＮｂＳ2、ＮｂＳ3、ＮｂＳ4、ＮｂＳ5、Ｎｂ2Ｓ3、Ｎｂ2Ｓ5、ＴａＳ2、ＴａＳ3、ＴａＳ4、ＴａＳ5、Ｔａ2Ｓ3、Ｔａ2Ｓ5、Ｃｒ2Ｓ3、ＣｒＳ3、ＭｏＳ2、ＭｏＳ3、ＭｏＳ4、ＷＳ2、ＷＳ3、ＷＳ4、ＷＳ5、ＭｎＳ、Ｍｎ2Ｓ3、ＴｉＳ2、ＮｉＮｂ3Ｓ6、Ｃｕ2ＭｏＳ4及び／又はＣｕ4Ｍｏ6Ｓ8からなる群から選択される、請求項１から１２までのいずれか１項に記載のカソード材料（１０）。
【請求項１４】
前記カソード材料は、更に、少なくとも１種の導電する金属酸化物及び／又は少なくとも１種の導電する金属炭化物及び／又は単体炭素を含み、殊に、前記少なくとも１種の導電する金属酸化物及び／又は前記少なくとも１種の導電する金属炭化物及び／又は前記単体炭素は、前記少なくとも１種のカソード活物質中に、殊に硫黄炭素複合材料中に含まれている、殊に組み込まれている、請求項１から１３までのいずれか１項に記載のカソード材料（１０）。
【請求項１５】
前記カソード材料は、更に、少なくとも１種のリチウムイオンを伝導する又はリチウムイオン伝導性の高分子電解質及び／又は少なくとも１種の無機イオン伝導体、殊にリチウムイオン伝導体を含む、請求項１から１４までのいずれか１項に記載のカソード材料（１０）。
【請求項１６】
前記少なくとも１種の高分子電解質は、一般化学式：
【化１】
2017041434.tif 000146
［式中、−［Ａ］−は、ポリマー主鎖を形成する単位を表し、
Ｘは、スペーサーを表し、ｘは、前記スペーサーＸの数を表しかつ１又は０であり、かつ、
Ｑは、負電荷の基Ｑ-及び対イオンＺ+、殊にリチウムイオンを表すか、又は
Ｑは、電荷のない基Ｑを表すか、又は
Ｑは、正電荷の基Ｑ+及び対イオンＺ-を表す］の少なくとも１種の繰返単位を有する、請求項１５に記載のカソード材料（１０）。
【請求項１７】
Ｑ-は、リチウム伝導塩アニオンを基礎とする基又はイオン液体のアニオンを基礎とする基又はスルホナート基又はスルファート基又はカルボキシラート基又はリン酸に基づくアニオンを基礎とする基又はイミドのアニオンを基礎とする基又はアミドのアニオンを基礎とする基又はカルボン酸アミドのアニオンを基礎とする基、殊にスルホニルイミド基又はスルホナート基を表し、かつＺ+は、アルカリ金属イオン、殊にリチウムイオンを表し、又は
Ｑは、電荷のない基Ｑを表し、殊にアルキレンオキシド基又は非環式カルボナート基又は環式カルボナート基又はラクトン基又は環式カルバマート基又は非環式カルボン酸エステル基又は非環式カルバマート基又は水素又はアルキル基を表し、又は
Ｑ+は、ピリジニウム基又はアンモニウム基又はイミダゾリウム基又はピペリジニウム基又はピロリジニウム基又はホスホニウム基又はグアニジニウム基又はモルホリニウム基又はウロニウム基又はチオウロニウム基を表し、かつＺ-は、アニオン、殊にリチウム伝導塩アニオンを表し、及び／又は
前記ポリマー主鎖を形成する単位−［Ａ］−は、アルキレンオキシド単位及び／又はカルボナート基を含む単位及び／又はシロキサン単位及び／又はホスファゼン単位及び／又はメチルメタクリラート単位及び／又はメタクリラート単位及び／又はフェニレン単位及び／又はフェニレンオキシド単位及び／又はベンジレン単位及び／又はアルキレン単位を含み、及び／又は
前記スペーサーＸは、
−  少なくとも１種のアルキレンオキシド基、殊にオリゴ−アルキレンオキシド基、及び／又は
−  少なくとも１種の、場合により別の、負電荷の基Ｑ-、殊に少なくとも１種のスルホニルイミド基及び／又は少なくとも１種のスルホナート基、及び対イオンＺ+、殊にリチウムイオン、及び／又は
−  少なくとも１種のカルボニル基、殊に少なくとも１種の環式カルボナート基及び／又は少なくとも１種のラクトン基及び／又は少なくとも１種の環式カルバマート基及び／又は少なくとも１種の非環式カルボナート基及び／又は少なくとも１種の非環式カルボン酸エステル基及び／又は少なくとも１種の非環式カルバマート基、殊に少なくとも１種の非環式カルボナート基、及び／又は
−  少なくとも１種の、場合により別の、正電荷の基Ｑ+、殊にイオン液体のカチオンを基礎とする基、殊に少なくとも１種のアンモニウム基及び／又は少なくとも１種のピリジニウム基及び／又は少なくとも１種のイミダゾリウム基及び／又は少なくとも１種のピペリジニウム基及び／又は少なくとも１種のピロリジニウム基及び／又は少なくとも１種のホスホニウム基及び／又は少なくとも１種のグアニジニウム基及び／又は少なくとも１種のモルホリニウム基及び／又は少なくとも１種のウロニウム基及び／又は少なくとも１種のチオウロニウム基、及び対イオンＺ-、殊にリチウム伝導塩アニオン、
を含む、請求項１６に記載のカソード材料（１０）。
【請求項１８】
Ｑは、負電荷の基Ｑ-及び対イオンＺ+、殊にリチウムイオンを表す、請求項１６又は１７に記載のカソード材料。
【請求項１９】
前記少なくとも１種の無機イオン伝導体は、硫化物系イオン伝導体、殊にリチウム−アルジロダイト及び／又は硫化物系ガラス、及び／又はガーネット状構造を示すイオン伝導体、殊にリチウム−チタン酸塩及び／又はＬＩＳＩＣＯＮ型及び／又はＮＡＳＩＣＯＮ型のイオン伝導体及び／又はリチウムリンオキシニトリドを含むか又は硫化物系イオン伝導体、殊にリチウム−アルジロダイト及び／又は硫化物系ガラス、及び／又はガーネット状構造を示すイオン伝導体、殊にリチウム−チタン酸塩及び／又はＬＩＳＩＣＯＮ型及び／又はＮＡＳＩＣＯＮ型のイオン伝導体及び／又はリチウムリンオキシニトリドである、請求項１６から１８までのいずれか１項に記載のカソード材料（１０）。
【請求項２０】
少なくとも１種の金属硫化物、殊に少なくとも１種の遷移金属硫化物及び／又は第３主族、第４主族及び／又は第５主族の少なくとも１種の金属の少なくとも１種の金属硫化物、及び／又は少なくとも１種の導電する金属化合物、殊に少なくとも１種の導電する金属酸化物及び／又は少なくとも１種の導電する金属炭化物、及び／又は単体炭素を、少なくとも１種のポリマー及び／又は少なくとも１種のポリマー前駆体、殊にポリアクリロニトリル中に混入し、前記少なくとも１種のポリマー及び／又は前記少なくとも１種のポリマー前駆体を硫化し、殊に前記硫化は、前記少なくとも１種のポリマー及び／又は前記少なくとも１種のポリマー前駆体を、単体硫黄の存在で、≧３００℃の温度に加熱することにより行われる、アルカリ金属硫黄セル用のカソード材料、殊にカソード活物質、殊に請求項１から１９までのいずれか１項に記載のカソード材料の製造方法。
【請求項２１】
請求項２０に記載の方法により製造された、カソード材料、殊にカソード活物質、及び／又は硫黄ポリマー複合材料。
【請求項２２】
請求項１から１９までのいずれか１項又は請求項２１に記載の、及び／又は請求項２０に記載の方法により製造されたカソード材料を含む、リチウム硫黄セル。
【請求項２３】
前記セルは、カソード（１０）及びアノード（２０）を含み、前記セル（１０）は、殊に前記カソード（１０）と前記アノード（２０）との間に、セパレーター及び／又は保護層（３０）を有し、前記セパレーター及び／又は前記保護層（３０）は、少なくとも１種のポリスチレン−ポリエチレンオキシド−ブロックコポリマー、殊に、少なくとも１種のポリスチレン成分と少なくとも１種のポリエチレンオキシド成分と少なくとも１種の別のポリマー成分、殊にポリイソプレン成分とを含む少なくとも１種のポリスチレン−ポリエチレンオキシド−ブロックコポリマー、及び／又は少なくとも１種のポリアクリラート−ポリエチレンオキシドブロックコポリマー、殊に少なくとも１種のポリアクリラート成分と少なくとも１種のポリエチレンオキシド成分と少なくとも１種の別のポリマー成分、殊にポリイソプレン成分とを含む少なくとも１種のポリアクリラート−ポリエチレンオキシドブロックコポリマー、及び／又は一般化学式：
【化２】
2017041434.tif 000147
［式中、−［Ａ］−は、ポリマー主鎖を形成する単位を表し、Ｘは、スペーサーを表し、ｘは、前記スペーサーＸの数を表しかつ１又は０であり、かつＱは、正電荷の基Ｑ+及び対イオンＺ-を表すか、又はＱは、負電荷の基Ｑ-及び対イオンＺ+を表すか、又はＱは、電荷のない基Ｑを表す］の少なくとも１種の繰返単位を有する少なくとも１種のポリマー（Ｐ）、殊に高分子電解質を含む、請求項２２に記載のセル。
【発明の詳細な説明】
【技術分野】
【０００１】
本発明は、アルカリ金属硫黄セル用の、殊にリチウム硫黄セル用のカソード材料、及び相応するセル並びにバッテリーに関する。
【背景技術】
【０００２】
先行技術
リチウムイオン蓄電池とも言われるリチウムイオンバッテリーは、今日では多くの製品中にエネルギー貯蔵装置として使用されている。より高いエネルギー密度を示すバッテリーを製造するために、リチウム硫黄バッテリー技術について研究されている。
【０００３】
通常のリチウム硫黄セルは、単体硫黄を含み、硫黄の溶解度を保証するために、殊にエーテルを基礎とする電解質溶媒を含む。
【０００４】
発明の開示
本発明の主題は、電気化学セル用の、例えばアルカリ金属セル用の、例えばリチウムセル及び／又はナトリウムセル用の、殊にリチウムセル用の、例えばアルカリ金属硫黄セル用の、例えばリチウム硫黄セル及び／又はナトリウム硫黄セル用の、殊にリチウム硫黄セル用の、少なくとも１種のカソード活物質、殊に硫黄含有のカソード活物質と少なくとも１種の金属硫化物とを含むカソード材料である。
【０００５】
アルカリ金属セルとは、殊に、電気化学反応に、アルカリ金属イオン、例えばリチウムセルの場合には、例えばリチウムイオンが、又は例えばナトリウムセルの場合には、例えばナトリウムイオンが関与する電気化学セル、例えばバッテリーセル若しくは蓄電池セルであると解釈することができる。例えば、アルカリ金属セルは、リチウムセル及び／又はナトリウムセルであることができる。
【０００６】
アルカリ金属硫黄セルとは、殊に、電気化学反応に、アルカリ金属イオン、例えばリチウムセルの場合には、例えばリチウムイオンが、又は例えばナトリウムセルの場合には、例えばナトリウムイオンが、及び硫黄が関与する電気化学セル、例えばバッテリーセル若しくは蓄電池セルであると解釈することができる。例えば、アルカリ金属硫黄セルは、リチウム硫黄セル及び／又はナトリウム硫黄セルであることができる。
【０００７】
硫化物とは、例えば、負電荷の硫黄、殊に少なくとも１つの硫化物アニオン（Ｓ2-）及び／又は二硫化物アニオン（Ｓ22-）及び／又は多硫化物アニオンを含む化合物であると解釈することができる。
【０００８】
少なくとも１種の金属硫化物は、例えば少なくとも１種の遷移金属硫化物及び／又は殊に周期表の第３主族、第４主族及び／又は第５主族の少なくとも１種の金属の少なくとも１種の金属硫化物を含むか又はこれらであることができる。殊に、少なくとも１種の金属硫化物は、少なくとも１種の遷移金属硫化物を含むか又は少なくとも１種の遷移金属硫化物であることができる。少なくとも１種の金属硫化物は、殊にこのためにカソード材料が定められているセルの電気化学反応の範囲内で、殊に電気化学的に活性であることができる。少なくとも１種の金属硫化物は、殊に少なくとも１種の金属、例えば少なくとも１種の遷移金属及び／又は第３主族、第４主族及び／又は第５主族の少なくとも１種の金属を含むことができる。殊に、少なくとも１種の金属硫化物は、少なくとも１種の金属（Ｍｔ）、例えば遷移金属及び／又は第３主族、第４主族及び／又は第５主族の金属を含むことができ、この（Ｍｔ）は、セルのアノード活物質若しくはアルカリ金属、例えばリチウムよりも正の又は高い標準電極電位、例えば≧１Ｖ正の又は≧１Ｖ高い標準電極電位（Ｍｔ0／Ｍｔx+）を示す。例えば、少なくとも１種の金属硫化物は、少なくとも１種の金属（Ｍｔ）、例えば少なくとも１種の遷移金属及び／又は第３主族、第４主族及び／又は第５主族の少なくとも１種の金属を含むことができ、この（Ｍｔ）は、殊に標準水素電極（ＮＨＥ）に対して、≧−２Ｖの標準電極電位（Ｍｔ0／Ｍｔx+）を示す。例えば、ニオブは、−１．０９９Ｖの標準電極電位（Ｎｂ0／Ｎｂ3+）を示すことができ、そのため、標準水素電極（ＮＨＥ）に対して−３．０４０１Ｖのリチウムの標準電極電位（Ｌｉ0／Ｌｉ+）と比較して、リチウムアノードよりも１．９４１１Ｖ正の又は高い電位を有する。例えばＭｏＳ3及び／又はＭｏＳ2の形のモリブデンは、例えば、リチウムアノードよりも２．８０４Ｖまで正の電位を示すことができる。
【０００９】
少なくとも１種の金属硫化物は、この場合、例えば少なくとも１つの硫化物アニオン（Ｓ2-）及び／又は少なくとも１つの二硫化物アニオン（Ｓ22-）及び／又は少なくとも１つのより高級な硫化物及び／又は少なくとも１つの多硫化物アニオン及び／又は１つの化学量論的に過剰の硫黄割合、例えば金属と直接には結合していない硫黄及び／又は結合していない硫黄及び／又は電荷のない硫黄及び／又は酸化数が０の硫黄、例えば結晶構造内に組み込まれた硫黄を含むことができる。
【００１０】
少なくとも１種の金属硫化物は、例えば更に半導体、例えば硫化銅（ＩＩ）（ＣｕＳ）であってもよい。
【００１１】
セルの放電の際に、好ましくは、少なくとも１種の金属硫化物の少なくとも１種の金属は、元素の形に又は金属の形に還元される。従って、殊に、少なくとも１種のカソード活物質は、充電された状態で少なくとも１種の金属硫化物を含むことができる。放電した状態で、少なくとも１種のカソード活物質は、殊に少なくとも１種の金属硫化物の少なくとも１種の金属を金属の形で含むことができる。放電の際に少なくとも１種の金属硫化物を亜硫化物及び／又は少なくとも１種の金属に還元することにより、好ましくは、一方で、少なくとも１種の金属硫化物の少なくとも１種の金属はカソード材料の容量に寄与し、かつそれによりセルの効率に寄与することができる。他方で、少なくとも１種の金属硫化物の少なくとも１種の金属の形成された金属の形態は、この場合、カソード材料の導電率の改善、かつそれによりセルの効率に寄与することができる。少なくとも１種の金属硫化物の少なくとも１種の金属の酸化された状態では、少なくとも１種の金属硫化物は場合により半導体特性により導電率を高めることができる。
【００１２】
少なくとも１種の金属硫化物から、殊に少なくとも１種の金属硫化物の少なくとも１種の金属の還元の際に遊離される硫黄及び場合によりこの硫黄から生成される硫化物アニオン（Ｓ2-）及び多硫化物は、アノード材料イオン又はアルカリ金属イオン、例えばリチウムイオンと反応及び／又は結合し、例えば硫化リチウム（Ｌｉ2Ｓ）、二硫化リチウム及び／又は多硫化リチウムを形成することができるので、単に硫化物が生成され、かつ副反応を避けることができる。
【００１３】
更に、少なくとも１種の金属硫化物及び／又は少なくとも１種の金属硫化物の少なくとも１種の金属は、好ましくは電気化学反応を、例えば放電及び／又は充電の際に、触媒作用により促進することができる。
【００１４】
少なくとも１種の金属硫化物は、電気化学的に活性の硫黄、殊にこのためにカソード材料が定められているセルの電気化学的反応の範囲内で電気化学的に活性である硫黄、例えば少なくとも１つの二硫化物アニオン（Ｓ22-）及び／又は少なくとも１つの多硫化物アニオン及び／又は化学量論的に過剰の硫黄割合、例えば金属と直接には結合していない硫黄及び／又は結合しない硫黄及び／又は電荷のない硫黄及び／又は酸化数が０の硫黄、例えば結晶構造内に組み込まれた硫黄を含む限り、好ましくは、更に、少なくとも１種の金属硫化物の電気化学的に活性の硫黄も、カソード材料又はセルの容量に寄与することができる。
【００１５】
少なくとも１種のカソード活物質は、殊に硫黄含有であってもよい。例えば、少なくとも１種のカソード活物質は、硫黄複合材料及び／又は単体硫黄及び／又は硫黄化合物を含むことができ、例えばこれらを含有するか又はこれらから形成されていてもよい。
【００１６】
一実施形態の範囲内で、少なくとも１種のカソード活物質は、硫黄炭素複合材料を含むか又は硫黄炭素複合材料である。硫黄炭素複合材料とは、殊に、硫黄と炭素とを含む複合材料であると解釈することができる。殊に、この硫黄炭素複合材料の場合に、硫黄は、例えば炭素と共有結合及び／又はイオン結合、殊に共有結合しているか、又はその中に埋め込まれていることができる。複合材料の炭素に、それ自体イオン伝導性でも導電性でもない硫黄を結合又は組み込むことにより、好ましくは、例えば簡単な混合物と比べて、この硫黄の電気的及び／又はイオン的接続の改善を達成することができる。更に、好ましくは、セルの放電（還元）の際に生じる（多）硫化物Ｓx2-は、カソード中により良好に引き留められかつこうして硫黄利用及びサイクル安定性を改善することができる。例えば、少なくとも１種のカソード活物質は、硫黄炭素複合材料を含み、例えばこの中で硫黄は、殊に炭素と共有結合して含まれていてもよい。
【００１７】
例えば、少なくとも１種のカソード活物質は硫黄ポリマー複合材料及び／又は硫黄炭素変態複合材料を含んでいてもよい。硫黄ポリマー複合材料とは、殊に、硫黄と少なくとも１種のポリマーとを含むか又はこれらから形成されている複合材料であると解釈することができる。硫黄炭素変態複合材料とは、殊に、硫黄と、炭素変態、つまり単体炭素、又は酸化数がゼロの炭素、例えばカーボンナノチューブ、及び／又は炭素中空球及び／又はグラフェン及び／又はグラファイト及び／又はカーボンブラックを含む複合材料であると解釈することができる。場合により、少なくとも１種のカソード活物質は、硫黄ポリマー複合材料及び／又は硫黄炭素変態複合材料であってよい。
【００１８】
例えば、少なくとも１種のカソード活物質は、硫黄ポリマー複合材料を含むことができる。例えば、硫黄ポリマー複合材料は、殊に硫黄の他に、（少なくとも１種の）ポリマー、殊に導電性のポリマー、例えばポリアクリロニトリル、殊に環式ポリアクリロニトリル（ｃＰＡＮ）、及び／又はポリピロール及び／又はポリチオフェン及び／又はポリフェニレン、例えば殊に環式ポリアクロルニトリル及び／又はポリパラフェニレンを含むか又はこれらから形成されていることができる。殊に、ここでは硫黄は、例えばポリマー、殊に導電性ポリマーに、共有結合及び／又はイオン結合、殊に共有結合されている及び／又はこのマトリックス中に埋め込まれていてもよい。環式ポリアクリロニトリル（ｃＰＡＮ）は、殊に、相互に結合した、殊に縮合した環、殊に６員環からなる構造、及び／又は３つの炭素原子及び１つの窒素原子を含む繰返単位を有することができ、例えば、この場合、隣接する環は少なくとも２つの共通の炭素原子を有する。硫黄ポリマー複合材料により、硫黄炭素変態複合材料と比べて、好ましくは、硫黄の結合の改善及び／又は硫黄の埋め込み、殊に微細に分配された埋め込み、並びに機械特性の改善も達成することができ、これにより、電気接続及び／又はイオン接続並びに硫黄利用、及びそれによりエネルギー密度を改善することができる。
【００１９】
例えば、少なくとも１種のカソード活物質又は硫黄ポリマー複合材料は、結合した硫黄を有する、例えば、部分的に又は完全に、例えば共有結合及び／又はイオン結合、殊に共有結合した硫黄を有するポリマーを含むか又はこのポリマーであることができる。
【００２０】
別の実施形態の範囲内で、少なくとも１種のカソード活物質は、結合した硫黄を有する、殊に共有結合した硫黄を有するポリマーを含む。それ自体イオン伝導性でもなく導電性でもない硫黄を複合材料のポリマーと結合させることにより、この場合、好ましくはポリスルフィド結合を抑制でき、かつ殊に、例えば簡単な混合物と比較して、硫黄の電気接続及び／又はイオン接続の改善を達成でき、かつ硫黄を更により良好にカソード内に引き留めることができ、かつこうして硫黄利用、サイクル安定性及びエネルギー密度を更に改善することができる。例えば、このポリマーは、この場合に、導電性であるか又は導電することができる。例えば、少なくとも１種のカソード活物質は、ポリマー、例えばポリアクリロニトリル（ＰＡＮ）、殊に環式ポリアクリロニトリル（ｃＰＡＮ）、及び／又はポリピロール及び／又はポリチオフェン及び／又はポリフェニレンを基礎とするポリマー、殊に、結合した硫黄、殊に共有結合した硫黄を有するポリアクリロニトリル（ＰＡＮ）を基礎とするポリマー、又は硫黄ポリアクリロニトリル複合材料、殊にＳＰＡＮを含むか又はこれらのポリマーであることができる。この場合、殊に硫黄ポリマー複合材料は、硫黄ポリアクリロニトリル複合材料、例えばＳＰＡＮであることができる。殊に、このポリマーは、セルの充電状態で共有結合した硫黄を含むことができる。ポリマーと結合した、殊に共有結合した硫黄の部分的還元により及び／又は放電の際に、アルカリ金属イオン（Ｌｉ+）、例えばリチウムイオン及び／又はナトリウムイオン、殊にリチウムイオンは、硫黄に結合することができる、殊にイオン結合することができる。放電時に、硫黄のポリマーとの共有結合を、殊に少なくとも部分的に解消することができる。
【００２１】
一実施態様の範囲内で、結合した硫黄、殊に結合した硫黄を有するポリマーは、ポリマー、例えばポリアクリロニトリル及び／又はポリピロール及び／又はポリチオフェン及び／又はポリフェニレン、殊にポリアクリロニトリルの硫化によって製造されている。硫化とは、殊に、硫黄含有化合物、例えば単体硫黄及び／又は硫黄含有化合物の、有機化合物、例えばポリマーとの化学反応であると解釈することができる。殊に、硫化によって、硫黄と有機化合物、例えばポリマーとの間に共有結合を形成することができる。例えば、結合した硫黄、殊に共有結合した硫黄を有するポリマーは、硫化された、環式及び例えば脱水素されたポリアクリロニトリル、例えばＳＰＡＮを含むか又は硫化された、環式及び例えば脱水素されたポリアクリロニトリル、例えばＳＰＡＮであることができる。硫化された、環式及び例えば脱水素されたポリアクリロニトリル、例えばＳＰＡＮは、殊に、相互に結合した、殊に縮合した環、殊に６員環からなる構造、及び／又は３つの炭素原子及び１つの窒素原子を含む繰返単位を含むことができ、例えばここで隣接する環は少なくとも２つの共通の炭素原子を有する。
【００２２】
特別な実施態様の範囲内で、少なくとも１種のカソード活物質は、結合した硫黄、例えば、部分的に又は完全に、殊に完全に、例えば共有結合及び／又はイオン結合した硫黄、殊に共有結合した硫黄を有するポリアクリロニトリル、例えばＳＰＡＮを含む。この場合、硫黄ポリマー複合材料は、殊に硫黄ポリアクリロニトリル複合材料、例えばＳＰＡＮであってもよい。ＳＰＡＮとは、結合した硫黄、殊に共有結合した硫黄を有するポリアクリロニトリル（ＰＡＮ）、殊に環式ポリアクリロニトリル（ｃＰＡＮ）を基礎とする複合材料又はポリマーであると解釈することができ、殊にこの複合材料又はポリマーは、硫黄の存在で、ポリアクリロニトリルの熱による反応及び／又は化学反応により得られる。殊に、この場合、ニトリル基が、ポリマー、殊に共役π系を有するポリマーに反応することができ、この場合、ニトリル基は互いに連結する窒素含有環、殊に６員環、殊に共有結合する硫黄を有する窒素含有環に反応する。例えば、ＳＰＡＮは、ポリアクリロニトリル（ＰＡＮ）を過剰量の単体硫黄と共に、殊に≧３００℃の温度で、例えば約≧３００℃〜≦６００℃の温度に加熱することにより製造することができる。この場合、硫黄は、殊に一方で、ポリアクリロニトリル（ＰＡＮ）を、硫化水素（Ｈ2Ｓ）の形成下で環化し、他方で、例えばＳ−Ｃ共有結合の形成下で、環式マトリックス中へ細かく分配して結合され、例えば共有硫黄鎖を有する環化されたポリアクリロニトリル構造を形成することができる。ＳＰＡＮは、Chem. Mater., 2011, 23, 5024及びJ. Mater. Chem., 2012, 22. 23240、J. Elektrochem. Soc., 2013,160 (8) A1170、及びWO 2013/182360 A1の文献に記載されている。
【００２３】
これに対して択一的に又は付加的に、この少なくとも１種のカソード活物質は、硫黄炭素変態複合材料を含むことができ、この複合材料は、殊に硫黄の他に、（少なくとも１種の）炭素変態、例えばカーボンチューブ、例えばカーボンナノチューブ、及び／又は炭素中空球及び／又はグラフェン及び／又はグラファイト及び／又はカーボンブラックを、例えば炭素粒子又は炭素繊維の形で含むか又はこれらから構成されていてもよい。この場合、殊に硫黄は、炭素変態のマトリックス中に、例えばカーボンチューブ及び／又は炭素中空球内に埋め込まれていてもよい。このようにして、好ましくは、例えば簡単な混合物と比較して改善された、電気接続及び／又はイオン接続及び硫黄利用を達成することができる。場合により、この炭素変態は、表面変性されていてもよく、殊に、多硫化物と親和する化合物、例えば炭化チタン及び／又はポリエチレングリコール及び／又はポリエチレンオキシド及び／又は後に詳説する高分子電解質で表面変性されていてもよい。このようにして、好ましくは、多硫化物の放散を抑制し、かつ多硫化物をより良好にカソードマトリックス内に引き留めることもできる。
【００２４】
これに対して択一的に又は付加的に、この少なくとも１種のカソード活物質は、硫黄金属化合物複合材料を含むことができ、この複合材料は、殊に硫黄の他に、少なくとも１種の、殊に導電する金属化合物、例えば少なくとも１種の、殊に導電する金属酸化物、例えばスズ及び／又はインジウム及び／又はタンタル及び／又はニオブの酸化物、例えばスズをドープした酸化インジウム及び／又はタンタル、ニオブ及び／又はフッ素をドープした酸化スズ、及び／又は少なくとも１種の、殊に導電する金属炭化物、例えば炭化チタンを、例えばワイヤ及び／又は繊維及び／又は網状構造体の形で含むか又はこれらから構成されている。この場合、例えば硫黄は、金属化合物のマトリックス内に、例えば繊維及び／又はワイヤ及び／又は網状構造体中に又はその間に埋め込まれていてもよい。このようにして、好ましくは、同様に、例えば簡単な混合物と比較して改善された、電気接続及び／又はイオン接続及び硫黄利用を達成することができる。
【００２５】
一実施形態の範囲内で、カソード材料は（更に）少なくとも１種の、殊にリチウムイオンを伝導する又はリチウムイオン伝導性の高分子電解質及び／又は少なくとも１種の無機イオン伝導体、殊にリチウムイオン伝導体を含む。
【００２６】
少なくとも１種の高分子電解質及び／又は少なくとも１種の無機イオン伝導体により、好ましくはイオン伝導性及びイオン結合及びそれによりカソード活物質のイオン接続を改善することができる。それにより、また、好ましくは、カソード中で、つまりセルの正極中で、アルカリ金属のイオンについて高められたイオン伝導、殊に高められたリチウムイオン伝導を達成することができ、これは、このカソード材料を、好ましくは大電流セル又は大電流バッテリー中で使用することを可能にする。更に、この種のセル又はバッテリーは、液体電解質のカソード内への導入が省かれ、かつ特にこのセルを固体セルとして提供することができる。この場合、少なくとも１種の高分子電解質は、好ましくは、更にイオン伝導率の改善のため及びそれによるイオン接続の改善のために、結合剤として利用することができる。
【００２７】
高分子電解質とは、殊にイオン伝導性の又はイオンを伝導する、例えばリチウムイオン伝導性の又はリチウムイオンを伝導するポリマーであると解釈することができる。従って、例えば、イオン伝導性の又はイオンを伝導する、例えばリチウムイオン伝導性の又はリチウムイオンを伝導するポリマーは、高分子電解質とも言うことができる。カソード材料中で使用する場合、高分子電解質は、殊に、カソード電解質又はカソライトとも言うことができる。例えば、高分子電解質は、リチウムイオン伝導性であるか又はリチウムイオンを伝導する及び／又はナトリウムイオン伝導性であるか又はナトリウムイオンを伝導する、殊にリチウムイオン伝導性であるか又はリチウムイオンを伝導することができる。イオンを伝導する、例えばリチウムイオンを伝導する電解質又はポリマーとは、殊に、固有にイオンを伝導し、例えばリチウムイオンを伝導し、及び／又はリチウムイオンを有する電解質又はポリマーであると解釈することができる。イオン伝導性、例えばリチウムイオン伝導性の電解質又はポリマーとは、殊に、それ自体伝導されるべきイオン、例えばリチウムイオンを含むことはできないが、伝導されるべきイオン、例えばリチウムイオンを配位する及び／又は溶媒和するか、又は伝導されるべきイオンの対イオン、例えばリチウム伝導塩イオンを配位し、かつ例えば伝導されるべきイオン、例えばリチウムイオンの添加下で、イオンを伝導する、例えばリチウムイオンを伝導するように定められている電解質又はポリマーであると解釈することができる。
【００２８】
例えば、少なくとも１種の金属硫化物、例えば少なくとも１種の遷移金属硫化物及び／又は第３主族、第４主族及び／又は第５主族の少なくとも１種の金属の少なくとも１種の金属硫化物は、少なくとも１種のカソード活物質及び／又は、殊にイオン伝導性及び／又は導電性の若しくはイオンを伝導する及び／又は導電するポリマー、例えば少なくとも１種の高分子電解質、及び／又はその他のイオン伝導体、例えば少なくとも１種の無機イオン伝導体中に含まれ、例えば組み込まれ及び／又は埋め込まれることができる。殊に、少なくとも１種の金属硫化物、例えば少なくとも１種の遷移金属硫化物及び／又は第３主族、第４主族及び／又は第５主族の少なくとも１種の金属の少なくとも１種の金属硫化物は、カソード活物質と組み合わせて使用することができる。
【００２９】
従って、別の実施形態の範囲内で、少なくとも１種の金属硫化物、殊に少なくとも１種の遷移金属硫化物及び／又は第３主族、第４主族及び／又は第５主族の少なくとも１種の金属の少なくとも１種の金属硫化物は、少なくとも１種のカソード活物質、殊に硫黄炭素複合材料、例えば硫黄ポリマー複合材料、例えば、結合した硫黄、殊に共有結合した硫黄を有するポリマー、例えばＳＰＡＮ中に含まれ、例えば組み込まれ及び／又は埋め込まれている。このようにして、好ましくは、例えば放電時及び／又は充電時に、改善された電導率及び／又は触媒作用により促進された電気化学的反応を示す電気化学的に活性な相、殊に共通の電気化学的に活性な相を達成することができる。
【００３０】
従って、例えば、少なくとも１種のカソード活物質は、硫黄炭素複合材料、例えば硫黄ポリマー複合材料、例えば結合した硫黄、殊に共有結合した硫黄を有するポリマー、及び少なくとも１種の金属硫化物、例えば殊に少なくとも１種の遷移金属硫化物及び／又は第３主族、第４主族及び／又は第５主族の少なくとも１種の金属の少なくとも１種の金属硫化物を含んでいることができる。このようにして、好ましくは、硫黄の一部が、硫黄炭素複合材料、例えば硫黄ポリマー複合材料、例えば結合した硫黄、殊に共有結合した硫黄を有するポリマー、例えばＳＰＡＮ中に及び／又はＳＰＡＮに結合されていて、及び他方の硫黄の部分は、金属硫化物中に及び／又は金属硫化物に結合されているカソード材料を提供することができる。
【００３１】
殊に、少なくとも１種のカソード活物質、殊に硫黄炭素複合材料、例えば硫黄ポリマー複合材料、殊に、結合した硫黄、殊に共有結合した硫黄を有するポリマー、例えばＳＰＡＮ、及び少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、（共通の）電気化学的に活性の相を形成することができる。少なくとも１種の高分子電解質及び／又は少なくとも１種の無機イオン伝導体は、この場合、例えば電気化学的に活性な相の他に存在することができるイオンを伝導する相を形成することができる。
【００３２】
一実施態様の範囲内で、少なくとも１種のカソード活物質、殊に硫黄炭素複合材料、例えば硫黄ポリマー複合材料、例えば結合した硫黄、殊に共有結合した硫黄を有するポリマー、例えばＳＰＡＮは、少なくとも１種の金属硫化物、殊に少なくとも１種の遷移金属硫化物及び／又は第３主族、第４主族及び／又は第５主族の少なくとも１種の金属の少なくとも１種の金属硫化物に織り込まれているか又は混合されている。例えば、少なくとも１種の金属硫化物、殊に少なくとも１種の遷移金属硫化物及び／又は第３主族、第４主族及び／又は第５主族の少なくとも１種の金属の少なくとも１種の金属硫化物を、例えば粉末、殊に微細に粉砕された粉末の形で、ポリマー前駆体及び／又はポリマー、例えばポリアクリロニトリル中に混入することができ、これから例えば硫化によって、硫黄炭素複合材料、例えばＳＰＡＮが形成される。例えば、この場合、少なくとも１種のカソード活物質、殊に硫黄炭素複合材料、例えば硫黄ポリマー複合材料、例えば、結合した硫黄、殊に共有結合した硫黄を有するポリマー、及び少なくとも１種の金属硫化物、例えば少なくとも１種の遷移金属硫化物及び／又は第３主族、第４主族及び／又は第５主族の少なくとも１種の金属の少なくとも１種の金属硫化物は、均質に分配されて存在することができる。この場合、好ましくは、硫黄炭素複合材料、例えば硫黄ポリマー複合材料、殊に、結合した硫黄、殊に共有結合した硫黄を有するポリマー、例えばＳＰＡＮも、その中に含まれる少なくとも１種の金属硫化物、殊に遷移金属硫化物は、同じ程度に、少なくとも１種の高分子電解質及び／又は少なくとも１種の無機イオン伝導体とその界面で接触することができる。
【００３３】
別の択一的又は付加的な実施態様の範囲内で、少なくとも１種のカソード活物質、殊に硫黄炭素複合材料、例えば硫黄ポリマー複合材料、例えば、結合した硫黄、殊に共有結合した硫黄を有するポリマー、例えばＳＰＡＮは、少なくとも１種の金属硫化物、例えば少なくとも１種の遷移金属硫化物及び／又は第３主族、第４主族及び／又は第５主族の少なくとも１種の金属の少なくとも１種の金属硫化物によって取り囲まれている。例えば、少なくとも１種のカソード活物質、殊に硫黄炭素複合材料、例えば硫黄ポリマー複合材料、例えば、結合した硫黄、殊に共有結合した硫黄を有するポリマー、例えばＳＰＡＮは、少なくとも１種の金属硫化物、例えば少なくとも１種の遷移金属硫化物及び／又は第３主族、第４主族及び／又は第５主族の少なくとも１種の金属の少なくとも１種の金属硫化物で被覆されていてもよい。このようにして、好ましくは表面電導率を改善でき、かつ場合により多硫化物の放散を抑制することができる。
【００３４】
別の実施態様の範囲内で、少なくとも１種の金属硫化物、例えば少なくとも１種の遷移金属硫化物及び／又は第３主族、第４主族及び／又は第５主族の少なくとも１種の金属の少なくとも１種の金属硫化物は（合計で）、少なくとも１種のカソード活物質、殊に硫黄炭素複合材料、例えば硫黄ポリマー複合材料、例えば、結合した硫黄、殊に共有結合した硫黄を有するポリマーと、少なくとも１種の金属硫化物、例えば少なくとも１種の遷移金属硫化物及び／又は第３主族、第４主族及び／又は第５主族の少なくとも１種の金属の少なくとも１種の金属硫化物との質量を基準として、合計で≧５質量％〜≦９０質量％、例えば≧２５質量％〜≦５０質量％である。
【００３５】
例えば、少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、例えば金属原子１個当たり１個の硫黄原子を有する単純な金属硫化物、例えば硫化鉄（ＩＩ）（ＦｅＳ）及び／又は硫化銅（ＩＩ）（ＣｕＳ）、例えば、硫黄の全ての結合は金属原子に対して行われている金属硫化物、及び／又は複雑な構造を有する金属硫化物、例えば金属原子１個当たり１つを超える硫黄が結合している金属硫化物、例えば二硫化銅（ＣｕＳ2）及び／又はパトロナイト（ＶＳ4、Ｖ4+（Ｓ22-）2）、及び場合により硫黄は部分的に金属と直接結合せず、例えば結晶構造内に組み込まれていてもよい金属硫化物、例えば化学量論的に過剰の硫黄割合を有する金属硫化物、及び／又は硫黄原子よりも多くの金属イオンが含まれる金属硫化物、例えば硫化銅（Ｃｕ2Ｓ）及び／又は化学量論的に過剰の金属割合を有する金属硫化物、例えばＮｉ9Ｓ8及び／又はＮｉ3Ｓ2を含むか又はそれらであることができる。
【００３６】
一実施態様の範囲内で、少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、電気化学的に活性の硫黄を含み、殊にこの硫黄は、このためにカソード材料が定められているセルの電気化学反応の範囲内で、電気化学的に活性である。例えば、この場合、少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、少なくとも１つの二硫化物アニオン（Ｓ22-）及び／又は少なくとも１つの多硫化物アニオン及び／又は化学量論的に過剰な硫黄割合、例えば金属と直接には結合していない硫黄及び／又は結合していない硫黄及び／又は電荷のない硫黄及び／又は酸化数がゼロの硫黄、例えば結晶構造中に組み込まれた硫黄を有することができる。このようにして、好ましくは付加的に、少なくとも１種の金属硫化物の電気化学的に活性の硫黄もカソード材料又はセルの容量に寄与することができる。
【００３７】
択一的又は付加的な実施態様の範囲内で、少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、金属原子１個当たり１より多い硫黄原子を有する。例えば、少なくとも１種の金属硫化物、例えば少なくとも１種の遷移金属硫化物及び／又は第３主族、第４主族及び／又は第５主族の少なくとも１種の金属の少なくとも１種の金属硫化物、殊に少なくとも１種の遷移金属硫化物は、金属二硫化物及び／又はより高級の金属硫化物、例えば金属三硫化物及び／又は金属四硫化物及び／又は金属五硫化物、及び／又は化学量論的に過剰の硫黄割合を有する金属硫化物、例えば結晶構造内に組み込まれた硫黄を有する金属硫化物を有するか又はこれらであることができる。このようにして、好ましくは、少なくとも１種の金属硫化物により、付加的な硫黄は、電気化学反応及び／又は触媒反応のために使用することができる。
【００３８】
別の実施態様の範囲内で、少なくとも１種の金属硫化物、例えば少なくとも１種の遷移金属硫化物及び／又は第３主族、第４主族及び／又は第５主族の少なくとも１種の金属の少なくとも１種の金属硫化物は、硫黄原子１個当たり１より多くの金属原子及び／又は化学量論的に過剰の金属割合を有する。このようにして、好ましくはより高い電導率及び／又は触媒による促進を達成することができる。
【００３９】
一実施態様の範囲内で、少なくとも１種の金属硫化物は、少なくとも１種の遷移金属硫化物を含むか又は少なくとも１種の遷移金属硫化物である。殊に、少なくとも１種の遷移金属硫化物は、電気化学的に活性の硫黄を有する遷移金属硫化物及び／又は金属原子１個当たり１より多い硫黄原子を有する遷移金属硫化物及び／又は硫黄原子１個当たり１より多い金属原子を有する遷移金属硫化物及び／又は化学量論的に過剰な金属割合を有する遷移金属硫化物を含むか又はそれらの遷移金属硫化物であることができる。従って、遷移金属硫化物によって、好ましくは、殊に、カソード材料又はセルの容量を、電気化学的に活性の硫黄によって高めることができ及び／又は付加的な硫黄は電気化学反応及び／又は触媒反応に寄与し、及び／又は導電率を高めることができる。
【００４０】
別の実施態様の範囲内で、少なくとも１種の金属硫化物は、第３主族、第４主族及び／又は第５主族の少なくとも１種の金属の少なくとも１種の金属硫化物を有するか又はこれらの金属硫化物である。第３主族、第４主族及び／又は第５主族の少なくとも１種の金属の少なくとも１種の金属硫化物は、殊に、金属原子１個当たり１より多い硫黄原子を有する、第３主族、第４主族及び／又は第５主族の少なくとも１種の金属の金属硫化物及び／又は硫黄原子１個当たり１より多い金属原子を有する、第３主族、第４主族及び／又は第５主族の少なくとも１種の金属の金属硫化物及び／又は化学量論的に過剰の金属割合を有する、第３主族、第４主族及び／又は第５主族の少なくとも１種の金属の金属硫化物を有するか又はそれらの金属硫化物であることができる。従って、第３主族、第４主族及び／又は第５主族の金属硫化物によって、好ましくは、殊に導電率を高め及び／又は触媒による促進を達成することができる。
【００４１】
別の実施態様の範囲内で、少なくとも１種の金属硫化物は、少なくとも１種の遷移金属硫化物及び第３主族、第４主族及び／又は第５主族の少なくとも１種の金属の少なくとも１種の金属硫化物を含むか又はそれらの金属硫化物である。
【００４２】
別の実施態様の範囲内で、少なくとも１種の金属硫化物又は遷移金属硫化物は、鉄、銅、コバルト、ニッケル、バナジウム、ニオブ、タンタル、クロム、モリブデン、タングステン、亜鉛、マンガン及び／又はチタンの硫化物を含むか又はこれらの硫化物である。
【００４３】
一実施態様の範囲内で、少なくとも１種の金属硫化物、例えば遷移金属硫化物は、（少なくとも１種の）硫化鉄を含むか又は（少なくとも１種の）硫化鉄である。例えば、少なくとも１種の金属硫化物は、二硫化鉄又は、例えばパイライト及び／又はマルカサイト（ＦｅＳ2）の鉱物、殊に電離式：Ｆｅ2+Ｓ22-を示す鉱物及び／又は硫化鉄（ＩＩ）（ＦｅＳ）を含むか又はそれらの硫化鉄であることができる。
【００４４】
択一的又は付加的な実施態様の範囲内で、少なくとも１種の金属硫化物、例えば遷移金属硫化物は、（少なくとも１種の）硫化銅を含むか又は（少なくとも１種の）硫化銅である。例えば、少なくとも１種の金属硫化物は、二硫化銅（ＣｕＳ2）及び／又は硫化銅、殊に化学量論的に不足する硫化銅、殊に化学量論的に過剰の金属割合を有する硫化銅、例えばＣｕ9Ｓ8及び／又はＣｕ7Ｓ4、及び／又は硫化銅（ＩＩ）（ＣｕＳ）及び／又は硫化銅（Ｉ）（Ｃｕ2Ｓ）を含むか又はこれらの硫化銅であることができる。
【００４５】
択一的又は付加的な実施態様の範囲内で、少なくとも１種の金属硫化物、例えば遷移金属硫化物は、（少なくとも１種の）硫化コバルトを含むか又は（少なくとも１種の）硫化コバルトである。例えば、少なくとも１種の金属硫化物は、二硫化コバルト又は、例えばカッティエライト（ＣｏＳ2）の鉱物、特に電離式：Ｃｏ2+Ｓ22-を有する鉱物及び／又は硫化コバルト、特に化学量論的に不足する硫化コバルト、殊に化学量論的に過剰の硫黄割合を有する硫化コバルト、例えばＣｏ3Ｓ4、及び／又は化学量論的に過剰の金属割合を有する硫化コバルト、例えばＣｏ9Ｓ8、及び／又は一硫化コバルト（ＣｏＳ）を含むか又はこれらの硫化コバルトであることができる。
【００４６】
択一的又は付加的な実施態様の範囲内で、少なくとも１種の金属硫化物、例えば遷移金属硫化物は、（少なくとも１種の）硫化ニッケルを含むか又は（少なくとも１種の）硫化ニッケルである。例えば、少なくとも１種の金属硫化物は、二硫化ニッケル又は、例えばヴェサイト（ＮｉＳ2）の鉱物及び／又は硫化ニッケル、殊に化学量論的に不足する硫化ニッケル、殊に化学量論的に過剰の金属割合を有する硫化ニッケル、例えばＮｉ9Ｓ8及び／又はＮｉ3Ｓ2、及び／又は硫化ニッケル（ＩＩ）（ＮｉＳ）を含むか又はこれらの硫化ニッケルであることができる。
【００４７】
択一的又は付加的な実施態様の範囲内で、少なくとも１種の金属硫化物、例えば遷移金属硫化物は、（少なくとも１種の）硫化バナジウムを含むか又は（少なくとも１種の）硫化バナジウムである。例えば、少なくとも１種の金属硫化物は、二硫化バナジウム（ＶＳ2）及び／又は高級の硫化バナジウム、例えば三硫化バナジウム（ＶＳ3）及び／又は四硫化バナジウム、又は、例えばパトロナイト（ＶＳ4）の鉱物、例えば電離式：Ｖ4+（Ｓ22-）2を有する鉱物、例えば四価の正のバナジウムと２個の２価の負の電荷のＳ22-イオンとを有する硫化バナジウム、及び／又は一硫化バナジウム（ＶＳ）及び／又は硫化バナジウム（ＩＩＩ）（Ｖ2Ｓ3）及び／又は硫化バナジウム（ＩＶ）（ＶＳ2）及び／又は硫化バナジウム（Ｖ）（Ｖ2Ｓ5）を含むか又はこれらの硫化バナジウムであることができる。
【００４８】
択一的又は付加的な実施態様の範囲内で、少なくとも１種の金属硫化物、例えば遷移金属硫化物は、（少なくとも１種の）硫化ニオブを含むか又は（少なくとも１種の）硫化ニオブである。例えば、少なくとも１種の金属硫化物は、二硫化ニオブ（ＮｂＳ2）及び／又は高級の硫化ニオブ、例えば三硫化ニオブ（ＮｂＳ3）及び／又は四硫化ニオブ（ＮｂＳ4）及び／又は五硫化ニオブ（ＮｂＳ5）、及び／又は硫化ニオブ（ＩＩＩ）（Ｎｂ2Ｓ3）及び／又は硫化ニオブ（Ｖ）（Ｎｂ2Ｓ5）を含むか又はこれらの硫化ニオブであることができる。
【００４９】
択一的又は付加的な実施態様の範囲内で、少なくとも１種の金属硫化物、例えば遷移金属硫化物は、（少なくとも１種の）硫化タンタルを含むか又は（少なくとも１種の）硫化タンタルである。例えば、少なくとも１種の金属硫化物は、二硫化タンタル（ＴａＳ2）及び／又は高級の硫化タンタル、例えば三硫化タンタル（ＴａＳ3）及び／又は四硫化タンタル（ＴａＳ4）及び／又は五硫化タンタル（ＴａＳ5）、及び／又は硫化タンタル（ＩＩＩ）（Ｔａ2Ｓ3）及び／又は硫化タンタル（Ｖ）（Ｔａ2Ｓ5）を含むか又はこれらの硫化タンタルであることができる。
【００５０】
択一的又は付加的な実施態様の範囲内で、少なくとも１種の金属硫化物、例えば遷移金属硫化物は、（少なくとも１種の）硫化クロムを含むか又は（少なくとも１種の）硫化クロムである。例えば、少なくとも１種の金属硫化物は、三硫化クロム（ＣｒＳ3）及び／又は硫化クロム（ＩＩＩ）（Ｃｒ2Ｓ3）を含むか又はこれらの硫化クロムであることができる。
【００５１】
択一的又は付加的な実施態様の範囲内で、少なくとも１種の金属硫化物、例えば遷移金属硫化物は、（少なくとも１種の）硫化モリブデンを含むか又は（少なくとも１種の）硫化モリブデンである。例えば、少なくとも１種の金属硫化物は、二硫化モリブデン（ＭｏＳ2）及び／又は高級の硫化モリブデン、例えば三硫化モリブデン（ＭｏＳ3）及び／又は四硫化モリブデン（ＭｏＳ4）を含むか又はこれらの硫化モリブデンであることができる。
【００５２】
択一的又は付加的な実施態様の範囲内で、少なくとも１種の金属硫化物、例えば遷移金属硫化物は、（少なくとも１種の）硫化タングステンを含むか又は（少なくとも１種の）硫化タングステンである。例えば、少なくとも１種の金属硫化物は、二硫化タングステン（ＷＳ2）及び／又は高級の硫化タングステン、例えば五硫化タングステン（ＷＳ5）及び／又は四硫化タングステン（ＷＳ4）及び／又は三硫化タングステン（ＷＳ3）を含むか又はこれらの硫化タングステンであることができる。
【００５３】
択一的又は付加的な実施態様の範囲内で、少なくとも１種の金属硫化物、例えば遷移金属硫化物は、（少なくとも１種の）硫化亜鉛を含むか又は（少なくとも１種の）硫化亜鉛である。例えば、少なくとも１種の金属硫化物は、硫化亜鉛（ＩＩ）（ＺｎＳ）を含むか又は硫化亜鉛（ＩＩ）（ＺｎＳ）である。
【００５４】
択一的又は付加的な実施態様の範囲内で、少なくとも１種の金属硫化物、例えば遷移金属硫化物は、（少なくとも１種の）硫化マンガンを含むか又は（少なくとも１種の）硫化マンガンである。例えば、少なくとも１種の金属硫化物は、硫化マンガン（ＩＩ）（ＭｎＳ）及び／又は硫化マンガン（ＩＩＩ）（Ｍｎ2Ｓ3）を含むか又はこれらの硫化マンガンであることができる。
【００５５】
択一的又は付加的な実施態様の範囲内で、少なくとも１種の金属硫化物、例えば遷移金属硫化物は、（少なくとも１種の）硫化チタンを含むか又は（少なくとも１種の）硫化チタンである。例えば、少なくとも１種の金属硫化物は、硫化チタン（ＩＶ）（ＴｉＳ2）を含むか又は硫化チタン（ＩＶ）（ＴｉＳ2）であることができる。
【００５６】
別の実施態様の範囲内で、少なくとも１種の金属硫化物、例えば遷移金属硫化物は、混合金属硫化物を含むか又は混合金属硫化物である。例えば、この場合、混合金属硫化物は、チタン、バナジウム、クロム、マンガン、鉄、コバルト、ニッケル、銅、亜鉛、ニオブ、タンタル、モリブデン及びタングステンからなる群から選択される少なくとも２種の金属を含むことができる。
【００５７】
例えば、少なくとも１種の金属硫化物は、一般化学式：ＡＢ3Ｓ6及び／又はＡ2ＢＳ4及び／又はＡ4Ｂ6Ｓ8の混合金属硫化物であることができ、式中、Ａは、ニッケル（Ｎｉ）及び／又は銅（Ｃｕ）及び／又は鉄（Ｆｅ）及び／又はマンガン（Ｍｎ）及び／又はコバルト（Ｃｏ）を表し、Ｂは、バナジウム（Ｖ）及び／又はニオブ（Ｎｂ）及び／又はタンタル（Ｔａ）及び／又はモリブデン（Ｍｏ）及び／又はタングステン（Ｗ）を表す。例えば、少なくとも１種の金属硫化物は、一般化学式：ＡＢ3Ｓ6の混合金属硫化物［式中、Ａは、ニッケル（Ｎｉ）及び／又は銅（Ｃｕ）及び／又は鉄（Ｆｅ）及び／又はマンガン（Ｍｎ）及び／又はコバルト（Ｃｏ）を表し、Ｂは、バナジウム（Ｖ）及び／又はニオブ（Ｎｂ）及び／又はタンタル（Ｔａ）を表す］、例えばＮｉＮｂ3Ｓ6を含むか又はこれらの混合金属硫化物であることができ、及び／又は一般化学式：Ａ2ＢＳ4及び／又はＡ4Ｂ6Ｓ8の混合金属硫化物［式中、Ａは、銅（Ｃｕ）及び／又はニッケル（Ｎｉ）及び／又は鉄（Ｆｅ）を表し、Ｂは、モリブデン（Ｍｏ）及び／又はタングステン（Ｗ）を表す］、例えばＣｕ2ＭｏＳ4及び／又はＣｕ4Ｍｏ6Ｓ8を含むか又はこれらの混合金属硫化物であることができる。
【００５８】
例えば、少なくとも１種の金属硫化物、例えば遷移金属硫化物は、ＦｅＳ、ＦｅＳ2、ＣｕＳ、Ｃｕ2Ｓ、ＣｕＳ2、Ｃｕ9Ｓ8、Ｃｕ7Ｓ4、ＣｏＳ、ＣｏＳ2、Ｃｏ3Ｓ4、Ｃｏ9Ｓ8、ＮｉＳ、ＮｉＳ2、Ｎｉ9Ｓ8、Ｎｉ3Ｓ2、ＶＳ、ＶＳ2、Ｖ2Ｓ3、Ｖ2Ｓ5、ＶＳ4、ＮｂＳ2、ＮｂＳ3、ＮｂＳ4、ＮｂＳ5、Ｎｂ2Ｓ3、Ｎｂ2Ｓ5、ＴａＳ2、ＴａＳ3、ＴａＳ4、ＴａＳ5、Ｔａ2Ｓ3、Ｔａ2Ｓ5、Ｃｒ2Ｓ3、ＣｒＳ3、ＭｏＳ2、ＭｏＳ3、ＭｏＳ4、ＷＳ2、ＷＳ3、ＷＳ4、ＷＳ5、ＭｎＳ、Ｍｎ2Ｓ3、ＴｉＳ2、ＮｉＮｂ3Ｓ6、Ｃｕ2ＭｏＳ4及び／又はＣｕ4Ｍｏ6Ｓ8からなる群から選択されていてもよい。殊に、少なくとも１種の金属硫化物は、ＦｅＳ2、ＣｕＳ2、ＣｏＳ2、Ｃｏ3Ｓ4、ＮｉＳ2、ＶＳ2、ＶＳ4、ＮｂＳ2、ＮｂＳ3、ＮｂＳ4、ＮｂＳ5、ＴａＳ2、ＴａＳ3、ＴａＳ4、ＴａＳ5、ＣｒＳ3、ＭｏＳ2、ＭｏＳ3、ＭｏＳ4、ＷＳ2、ＷＳ3、ＷＳ4、ＷＳ5からなる群から選択されていてもよい。
【００５９】
例えば、少なくとも１種の金属硫化物、殊に遷移金属硫化物は、鉄の硫化物、例えば硫化鉄（ＩＩ）（ＦｅＳ）及び／又は二硫化鉄（ＦｅＳ2）、及び／又は銅の硫化物、例えば硫化銅（ＩＩ）（ＣｕＳ）及び／又は二硫化銅（ＣｕＳ2）、及び／又はクロムの硫化物、例えば硫化クロム（ＩＩＩ）（Ｃｒ2Ｓ3）、及び／又はバナジウムの硫化物、例えば硫化バナジウム（ＩＩＩ）（Ｖ2Ｓ3）及び／又は硫化バナジウム（Ｖ）（Ｖ2Ｓ5）及び／又はパトロナイト（ＶＳ4）、及び／又はモリブデンの硫化物、例えば二硫化モリブデン（ＭｏＳ2）及び／又は硫化モリブデン（ＶＩ）（ＭｏＳ3）を含むか又はこれらの金属硫化物であることができる。
【００６０】
別の実施態様の範囲内で、少なくとも１種の金属硫化物又は第３主族、第４主族及び／又は第５主族の金属硫化物は、インジウム、ガリウム、アルミニウム、スズ、ゲルマニウム、アンチモン及び／又はビスマスの硫化物を含むか又はこれらであることができる。殊に、少なくとも１種の金属硫化物又は第３主族、第４主族及び／又は第５主族の金属硫化物は、インジウム及び／又はスズ及び／又はアンチモンの硫化物を含むか又はこれらの硫化物であることができる。
【００６１】
別の実施形態の範囲内で、カソード材料は粒子を含み、この粒子は、少なくとも１種のカソード活物質、例えば硫黄炭素複合材料、例えば硫黄ポリマー複合材料と、少なくとも１種の金属硫化物、例えば少なくとも１種の遷移金属及び／又は第３主族、第４主族及び／又は第５主族の少なくとも１種の金属を含み、殊に含有するか又は場合によりこれらから構成されている。殊に、カソード材料は粒子を含んでいてもよく、この粒子は、結合した硫黄、殊に共有結合した硫黄を有するポリマー、例えばＳＰＡＮ、及び少なくとも１種の金属硫化物、例えば少なくとも１種の遷移金属及び／又は第３主族、第４主族及び／又は第５主族の少なくとも１種の金属を含み、殊に含有するか又は場合によりこれらから形成されている。例えば、少なくとも１種の遷移金属及び／又は第３主族、第４主族及び／又は第５主族の少なくとも１種の金属は、粒子の内部に埋め込まれ及び／又は組み込まれていてもよい。
【００６２】
別の実施形態の範囲内で、カソード材料は、更に、少なくとも１種の導電する金属化合物を含む。この少なくとも１種の導電する金属化合物は、例えば少なくとも１種の導電する金属酸化物及び／又は少なくとも１種の導電する金属炭化物を含むか又はこれらの金属化合物であることができる。例えば、少なくとも１種の導電する金属酸化物は、スズ及び／又はインジウム及び／又はタンタル及び／又はニオブの酸化物、殊にドープされた酸化物、例えばスズでドープされた酸化インジウム及び／又はタンタル、ニオブ及び／又はフッ素でドープされた酸化スズを含むか又はこれらの金属酸化物であることができる。少なくとも１種の導電する金属炭化物は、例えばチタンの炭化物、例えば炭化チタン（ＴｉＣ）を含むか又は炭化チタン（ＴｉＣ）であることができる。このようにして、好ましくは導電率を高めることができる。
【００６３】
別の、択一的又は付加的な実施形態の範囲内で、カソード材料は、更に単体硫黄を含む。このようにして、場合により容量を高めることができる。
【００６４】
別の、択一的又は付加的な実施形態の範囲内で、カソード材料は、更に、単体炭素、例えばカーボンナノ粒子及び／又はカーボンナノ繊維及び／又はカーボンナノチューブを含む。このようにして、好ましくは導電率を高めることができる。
【００６５】
別の実施態様の範囲内で、少なくとも１種の導電する金属化合物、例えば少なくとも１種の導電する金属酸化物及び／又は少なくとも１種の導電する金属炭化物、及び／又は単体硫黄及び／又は単体炭素は、少なくとも１種のカソード活物質中に、殊に硫黄炭素複合材料中に、例えば硫黄ポリマー複合材料中に、例えば結合した硫黄、殊に共有結合した硫黄を有するポリマー中に、例えばＳＰＡＮ中に、及び／又は粒子中に含まれている、例えば組み込まれ及び／又は埋め込まれている。
【００６６】
これに対して択一的又は付加的に、少なくとも１種のカソード活物質は、殊に硫黄炭素複合材料中に、例えば硫黄ポリマー複合材料中に、例えば結合した硫黄、殊に共有結合した硫黄を有するポリマー中に、例えばＳＰＡＮ中に含まれていてもよく、及び／又は粒子は少なくとも１種の導電する金属化合物により、例えば少なくとも１種の導電する金属酸化物及び／又は少なくとも１種の導電する金属炭化物及び／又は単体炭素によって取り囲まれている、例えばこれらで被覆されていることができる。
【００６７】
カソード材料、殊に少なくとも１種のカソード活物質、例えば硫黄炭素複合材料、殊に硫黄ポリマー複合材料、及び／又は粒子は、殊に、少なくとも１種の金属硫化物、殊に少なくとも１種の遷移金属硫化物及び／又は第３主族、第４主族及び／又は第５主族の少なくとも１種の金属の少なくとも１種の金属硫化物、及び／又は少なくとも１種の導電する金属化合物、例えば少なくとも１種の導電する金属酸化物及び／又は少なくとも１種の導電する金属炭化物を、例えば粒子、殊に微細に粉砕した粒子の形でポリマー及び／又はポリマー前駆体、例えばポリアクリロニトリル中に混入し、このポリマーを硫化する方法により製造することができる。
【００６８】
従って、別の主題は、少なくとも１種の金属硫化物、特に少なくとも１種の遷移金属硫化物及び／又は第３主族、第４主族及び／又は第５主族の少なくとも１種の金属の少なくとも１種の金属硫化物、及び／又は少なくとも１種の導電する金属化合物、例えば少なくとも１種の導電する金属酸化物及び／又は少なくとも１種の導電する金属炭化物、及び／又は単体炭素及び／又は単体硫黄、殊に少なくとも１種の金属硫化物、例えば少なくとも１種の遷移金属硫化物及び／又は第３主族、第４主族及び／又は第５主族の少なくとも１種の金属の少なくとも１種の金属硫化物、及び／又は少なくとも１種の導電する金属化合物、例えば少なくとも１種の導電する金属酸化物及び／又は少なくとも１種の導電する金属炭化物を、例えば、粒子、殊に微細に粉砕された粒子の形で、少なくとも１種のポリマー中に及び／又は少なくとも１種のポリマー前駆体、例えばポリアクリロニトリル中に混入し、かつ少なくとも１種のポリマー及び／又は少なくとも１種のポリマー前駆体を、殊に混入後に、硫化する、電気化学セル用の、例えばアルカリ金属セル用の、例えばリチウムセル及び／又はナトリウムセル用の、殊にリチウムセル用の、例えばアルカリ金属硫黄セル用の、例えばリチウム硫黄セル用の及び／又はナトリウム硫黄セル用の、殊にリチウム硫黄セル用のカソード材料、殊にカソード活物質、殊に本発明によるカソード材料又はカソード活物質の製造方法である。
【００６９】
硫化とは、殊に、硫黄含有化合物、例えば単体硫黄及び／又は硫黄含有化合物の、有機化合物、例えばポリマー、例えばポリアクリロニトリルとの化学反応であると解釈することができる。殊に、硫化によって、硫黄と有機化合物、例えばポリマーとの間に共有結合を形成することができる。
【００７０】
この方法により、好ましくは、硫黄炭素複合材料、例えば硫黄ポリマー複合材料を形成することができる。このようにして、好ましくは、高められた導電率を示す複合材料を準備することができる。金属硫化物、金属酸化物、金属炭化物及び単体炭素は、硫化反応の条件下で安定であることができる。しかしながら、場合により、金属硫化物は、硫黄と反応することもでき、この反応は、別の観点から、例えば、固有のエネルギー密度及び／又は容量及び／又は触媒による促進に関しても好ましいことがある。
【００７１】
この場合、少なくとも１種のポリマーは、固有の導電するポリマー、殊にポリアニリン（ＰＡｎｉ）、及び／又は固有の導電するポリマーを形成するための、殊に環化されかつ殊に脱水素されたポリアクリロニトリル（ｃＰＡＮ）及び／又はポリアニリン（ＰＡｎｉ）を形成するための、少なくとも１種のポリマー前駆体、殊にポリアクリロニトリル（ＰＡＮ）を予定することができる。このようにして、カソード活物質繊維は、好ましくは付加的に導電するように構成されていてもよい。
【００７２】
ポリマー前駆体は、例えば、硫化の前、硫化の間又は硫化の後に、相応するポリマーに変換することができる。しかしながら、殊に、このポリマー前駆体は、硫化の間に相応するポリマーに変換することができる。例えば、硫化の際に、ポリアクリロニトリル（ＰＡＮ）は、硫化され、環化されかつ殊に脱水素されたポリアクリロニトリル（ＳＰＡＮ）に変換することができる。
【００７３】
硫化は、例えば、単体硫黄及び／又は硫黄含有化合物、殊に、硫黄が有機化合物、殊に少なくとも１種のポリマーと及び／又は少なくとも１種のポリマー前駆体と共有結合するように定めされている硫黄含有有機化合物により行うことができる。殊に、この硫化は、単体硫黄によって行うことができる。例えば、この硫化は、少なくとも１種のポリマー及び／又は少なくとも１種のポリマー前駆体を、例えば≧３００℃の温度に加熱しながら行うことができる。例えば、この硫化は、≧３００℃〜≦６００℃、殊に≧４００℃〜≦５００℃の範囲内の温度で行うことができる。殊に、この硫化は、少なくとも１種のポリマー及び／又は少なくとも１種のポリマー前駆体を、単体硫黄の存在で、≧３００℃の温度で、例えば≧３００℃〜≦６００℃、殊に≧４００℃〜≦５００℃の範囲内の温度で加熱することにより行うことができる。
【００７４】
本発明は、更に、この種の方法により製造されたカソード材料、例えばカソード活物質、又はこの種の方法により製造された硫黄炭素複合材料、例えば硫黄ポリマー複合材料に関する。
【００７５】
更に、この粒子は、少なくとも１種の高分子電解質及び／又は少なくとも１種の無機イオン伝導体、殊にリチウムイオン伝導体を含む、殊に含有することができる。このように、好ましくは少なくとも１種のカソード活物質のイオン接続を改善することができる。更に、このようにして、好ましくは、カソード材料結合剤として利用される高分子電解質の量を著しく低減することができるか、又はそれどころかカソード材料結合剤として利用される高分子電解質を省くこともできる。
【００７６】
従って、別の実施態様の範囲内で、粒子は、互いに直接結合され、例えば圧縮されていて、及び／又はカソード材料は、カソード材料結合剤として利用される高分子電解質を含まない。
【００７７】
しかしながら、別の実施態様の範囲内で、粒子は、少なくとも１種の、カソード材料結合剤として利用される高分子電解質及び／又は無機イオン伝導体中に組み込まれている。この場合、少なくとも１種の高分子電解質及び／又は無機イオン伝導体、特に粒子と、少なくとも１種の、カソード材料結合剤として使用される高分子電解質及び／又は無機イオン伝導体とは、同じ又は異なることができる。
【００７８】
特別な実施態様の範囲内で、少なくとも１種の高分子電解質は導電性である。このようにして、好ましくはカソード活物質の電気接続を更に改善することもできる。
【００７９】
少なくとも１種の無機イオン伝導体は、殊に結晶質のイオン伝導体であることができる。
【００８０】
別の実施形態の範囲内で、少なくとも１種の無機イオン伝導体は、硫化物系イオン伝導体、殊に、リチウム−アルジロダイト及び／又は硫化物系ガラス、及び／又はガーネット状の構造を示すイオン伝導体、特にリチウムイオン伝導体、例えばリチウムチタン酸塩及び／又はリチウムジルコニウム酸塩、例えばリチウム−ランタン−ジルコニウム−ガーネット、及び／又はＬＩＳＩＣＯＮ型の及び／又はＮＡＳＩＣＯＮ型のイオン伝導体、殊にリチウムイオン伝導体及び／又はリチウムリンオキシニトリド（ＬＩＰＯＮ）を含むか又はこれらのイオン伝導体である。
【００８１】
ＬＩＳＩＣＯＮ型（ＬＩＳＩＣＯＮ；英語：Lithium Superionic Conductor）及び／又はＮＡＳＩＣＯＮ型のイオン伝導体は、例えば一般式：Ｌｉ4-xＭ1-xＭ′xＳ4（チオ−ＬＩＳＩＣＯＮ型）（式中、Ｍは、Ｓｉ及び／又はＧｅ及び／又はＰを表し、Ｍ′は、Ｐ及び／又はＡｌ及び／又はＺｎ及び／又はＧａ及び／又はＳｂを表す）、例えばＬｉ4-xＧｅ1-xＰxＳ4及び／又はＬｉ4-xＳｉ1-xＰxＳ4（式中、０．５≦ｘ≦０．８５、例えばｘ＝０．７５）、及び／又は一般式：ＡＢ2（ＰＯ4）3（式中、Ａは、Ｌｉ及び／又はＮａを表し、Ｂは、Ｔｉ及び／又はＡｌ及び／又はＺｒ及び／又はＧｅ及び／又はＨｆを表す）、例えばリチウム−アルミニウム−チタン−リン酸塩（ＬＡＴＰ）、例えばＬｉ1+xＡｌxＴｉ2-x（ＰＯ4）3に由来することができるイオン伝導体であることができる。
【００８２】
ガーネット状の結晶構造を示すイオン伝導体とは、殊に、結晶構造が一般的なガーネット型に由来することができるイオン伝導体であると解釈することができる。一般的なガーネット型は、例えばＡ3Ｂ2［ＱＯ4］3であることができ、式中、Ａ、Ｂ及びＱは、結晶格子中の異なるサイトを表し、１種の又は数種の異なるイオン又は元素により占有されることができる。例えば、この場合、Ａは、十二面体サイトを表し、Ｂは、八面体サイトを表し、Ｑは、四面体サイトを表すことができる。
【００８３】
例えば、少なくとも１種の無機イオン伝導体は、硫化物系イオン伝導体、殊にリチウムイオン用の硫化物系イオン伝導体を含むか又はこれらのイオン伝導体であることができる。この硫化物系イオン伝導体は、好ましくは、高い輸率（Transferzahl）及び伝導率並びに低い接触移動抵抗を示すことができる。従って、硫化物系イオン伝導体により、好ましくは、硫黄含有カソード活物質のイオン接続は改善され、かつわずかな分極過電圧を達成することができる。高い輸率によって、この場合、更に好ましくは、殊に充電／放電時の高い面積電流密度の場合に、低い分極電圧を、ひいてはこれを備えたセルの高い効率を達成することができる。更に、硫化物系イオン伝導体は、好ましくはほとんど硫黄を溶解せず、かつほとんど多硫化物を溶解しない。このことは、また、セルの放電（還元）時に生じる（多）硫化物Ｓx2-は、カソード内に良好に引き留められ、このようにして硫黄利用及びサイクル安定性を改善できるという利点を有する、そうでないと、この（多）硫化物Ｓx2-は、場合によりアノード、例えばリチウムアノードに移動し、そこで還元され、それにより電気化学反応を抑制しかねず、これはシャトルメカニズムとも言われる。
【００８４】
更に、硫黄含有カソード材料は、好ましくは硫化物系イオン伝導体と化学的に適合することができ、それにより、カソード材料の劣化を最小化し、かつこのようにしてセルの寿命を延長することができる。更に、硫化物系イオン伝導体は、好ましくは簡単に製造することができる。
【００８５】
硫化物系イオン伝導体は、特に好ましくは、結合した硫黄、例えば共有結合及び／又はイオン結合、殊に共有結合した硫黄を有する硫黄ポリマー複合材料と組み合わせて使用することができる、というのも、これはほとんど硫黄溶解度及び多硫化物溶解度を示さず、かつ、こうして、低分子量のエーテル化合物及び／又は従来の短鎖ポリエーテル、例えば純粋なポリ酸化エチレンの場合に、場合により生じることがある、硫黄及び多硫化物の溶解及び複合材料のポリマーからの硫黄及び多硫化物の放散を抑制することができる。
【００８６】
少なくとも１種の硫化物系イオン伝導体は、例えば一般化学式：（Ｌｉ2Ｓ）x：（Ｐ2Ｓ5）y：Ｄzを基礎とすることができ、ここで、Ｄzは、１種以上の添加物、例えば、ＬｉＣｌ及び／又はＬｉＢｒ及び／又はＬｉＩ及び／又はＬｉＦ及び／又はＬｉ2Ｓｅ及び／又はＬｉ2Ｏ及び／又はＰ2Ｓｅ5及び／又はＰ2Ｏ5及び／又はＬｉ3ＰＯ4、及び／又はゲルマニウム、ホウ素、アルミニウム、モリブデン、タングステン、ケイ素、ヒ素及び／又はニオブの１種以上の硫化物、殊にゲルマニウムの１種以上の硫化物を表す。ｘ、ｙ及びｚは、この場合、殊に成分比を表す。硫化物系イオン伝導体は、例えば個々の成分Ｌｉ2Ｓ及びＰ2Ｓ5並びに場合によりＤから合成することができる。この場合、この合成は、場合により保護ガス下で実施することができる。
【００８７】
一実施態様の範囲内で、少なくとも１種の硫化物系イオン伝導体は、リチウム−アルジロダイト及び／又は硫化物系ガラスを含むか又はリチウム−アルジロダイト及び／又は硫化物系ガラスである。これらのイオン伝導体は、特に好ましいことが判明した、というのも、材料内部並びに他の成分、例えばカソード活物質に対する粒界での高いイオン伝導率及び低い接触移動抵抗を示すことができるためである。このように、好ましくは、カソード材料を備えたセルの長期間安定性及び効率を更に改善することができる。
【００８８】
リチウム−アルジロダイトとは、殊に、一般化学式：Ａｇ8ＧｅＳ6のアルジロダイト鉱物に由来する化合物であると解釈することができ、ここで銀（Ａｇ）はリチウム（Ｌｉ）に置き換えられていて、かつここで殊にゲルマニウム（Ｇｅ）及び／又は硫黄（Ｓ）も他の元素、例えば第ＩＩＩ主族、第ＩＶ主族、第Ｖ主族、第ＶＩ主族及び／又は第ＶＩＩ主族の元素と置き換えられていてもよい。
【００８９】
リチウム−アルジロダイトの例は：
−  一般化学式：
Ｌｉ7ＰＣｈ6
［式中、Ｃｈは、硫黄（Ｓ）及び／又は酸素（Ｏ）及び／又はセレン（Ｓｅ）、例えば硫黄（Ｓ）及び／又はセレン（Ｓｅ）、殊に硫黄（Ｓ）を表す］の化合物
−  一般化学式：
Ｌｉ6ＰＣｈ5Ｘ
［式中、Ｃｈは、硫黄（Ｓ）及び／又は酸素（Ｏ）及び／又はセレン（Ｓｅ）、例えば硫黄（Ｓ）及び／又は酸素（Ｏ）、殊に硫黄（Ｓ）を表し、Ｘは、塩素（Ｃｌ）及び／又は臭素（Ｂｒ）及び／又はヨウ素（Ｉ）及び／又はフッ素（Ｆ）を表し、例えばＸは、塩素（Ｃｌ）及び／又は臭素（Ｂｒ）及び／又はヨウ素（Ｉ）を表す］の化合物
−  一般化学式：
Ｌｉ7-δＢＣｈ6-δＸδ
［式中、Ｃｈは、硫黄（Ｓ）及び／又は酸素（Ｏ）及び／又はセレン（Ｓｅ）、例えば硫黄（Ｓ）及び／又はセレン（Ｓｅ）、殊に硫黄（Ｓ）を表し、Ｂは、リン（Ｐ）及び／又はヒ素（Ａｓ）を表し、Ｘは、塩素（Ｃｌ）及び／又は臭素（Ｂｒ）及び／又はヨウ素（Ｉ）及び／又はフッ素（Ｆ）を表し、例えばＸは、塩素（Ｃｌ）及び／又は臭素（Ｂｒ）及び／又はヨウ素（Ｉ）を表し、かつ０≦δ≦１］の化合物
である。
【００９０】
例えば、少なくとも１種の硫化物系イオン伝導体は、化学式：Ｌｉ7ＰＳ6、Ｌｉ7ＰＳｅ6、Ｌｉ6ＰＳ5Ｃｌ、Ｌｉ6ＰＳ5Ｂｒ、Ｌｉ6ＰＳ5Ｉ、Ｌｉ7-δＰＳ6-δＣｌδ、Ｌｉ7-δＰＳ6-δＢｒδ、Ｌｉ7-δＰＳ6-δＩδ、Ｌｉ7-δＰＳｅ6-δＣｌδ、Ｌｉ7-δＰＳｅ6-δＢｒδ、Ｌｉ7-δＰＳｅ6-δＩδ、Ｌｉ7-δＡｓＳ6-δＢｒδ、Ｌｉ7-δＡｓＳ6-δＩδ、Ｌｉ6ＡｓＳ5Ｉ、Ｌｉ6ＡｓＳｅ5Ｉ、Ｌｉ6ＰＯ5Ｃｌ、Ｌｉ6ＰＯ5Ｂｒ及び／又はＬｉ6ＰＯ5Ｉの少なくとも１種のリチウム−アルジロダイトを含むことができる。リチウム−アルジロダイトは、例えば、文献：Angew. Chem. Int. Ed., 2008, 47, 755-758；Z. Anorg. Allg. Chem., 2010, 636, 1920-1924；Chem. Eur. J., 2010, 16, 2198-2206；Chem. Eur. J., 2010, 16, 5138-5147；Chem. Eur. J., 2010, 16, 8347-8354；Solid State lonics, 2012, 221, 1-5；Z. Anorg. Allg. Chem., 2011, 637, 1287-1294；及びSolid State lonics, 2013, 243, 45-48に記載されている。
【００９１】
殊に、リチウム−アルジロダイトは、硫化物系リチウム−アルジロダイトであることができ、例えばこの場合、Ｃｈは硫黄を表す。
【００９２】
リチウム−アルジロダイトは、特に、機械化学的反応プロセスにより製造することができ、例えばハロゲン化リチウム、例えばＬｉＣｌ、ＬｉＢｒ及び／又はＬｉＩ、及び／又はリチウムカルコゲニド、例えばＬｉ2Ｓ及び／又はＬｉ2Ｓｅ及び／又はＬｉ2Ｏ、及び／又は第Ｖ主族のカルコゲニド、例えばＰ2Ｓ5、Ｐ2Ｓｅ5，Ｌｉ3ＰＯ4のような出発材料を、特に化学量論量で、互いに粉砕する。これは、例えばボールミル中で、高エネルギーボールミル中で、例えば６００ｒｐｍの回転数で行うことができる。特に、この粉砕は窒素ガス雰囲気下で行うことができる。
【００９３】
例えば、少なくとも１種の硫化物系イオン伝導体は、化学式：Ｌｉ10ＧｅＰ2Ｓ12、Ｌｉ2Ｓ−（ＧｅＳ2）−Ｐ2Ｓ5及び／又はＬｉ2Ｓ−Ｐ2Ｓ5の少なくとも１種の硫化物系ガラスを含むことができる。例えば、少なくとも１種の硫化物系イオン伝導体は、ゲルマニウム含有の硫化物系ガラス、例えばＬｉ10ＧｅＰ2Ｓ12及び／又はＬｉ2Ｓ−（ＧｅＳ2）−Ｐ2Ｓ5、殊にＬｉ10ＧｅＰ2Ｓ12を含むことができる。ゲルマニウム含有の硫化物系リチウムイオン伝導体は、好ましくは高いリチウムイオン伝導率及び高い化学的安定性を示すことができる。
【００９４】
この実施形態の特別な実施態様の範囲内で、少なくとも１種の硫化物系イオン伝導体は、リチウム−アルジロダイトを含むか又はリチウム−アルジロダイトである。リチウム−アルジロダイトは、好ましくは、材料内部中で又は他の成分、例えばカソード活物質との粒界での特に低い接触移動抵抗により特徴付けられる。このようにして、好ましくは、粒界面で又は粒界面内で特に好ましいイオン伝導を達成することができる。好ましくは、リチウム−アルジロダイトは、焼結プロセスなしでも、粒子間での低い移動抵抗を示すことができる。これは、好ましくはカソード材料並びにセルの製造を簡素化することを可能にする。
【００９５】
少なくとも１種の高分子電解質と少なくとも１種の無機イオン伝導体との組み合わせの場合、少なくとも１種の無機イオン伝導体、例えば硫化物系イオン伝導体は、伝導されるべきイオン、例えばリチウムイオンを解離しかつこのように準備することができ、この場合、イオン移動度は、少なくとも１種の高分子電解質によって向上されかつこのようにしてイオン伝導率を高めることができる。
【００９６】
例えば、少なくとも１種の高分子電解質は、一般化学式：
【化１】
2017041434.tif 000003
の少なくとも１種の繰返単位を有する少なくとも１種のポリマー又は高分子電解質、及び／又は少なくとも１種の（１箇所又は複数箇所）フッ化された、例えば過フッ化された、及び／又はリチウムスルホナート置換されたポリマー、例えばペルフルオロポリエーテル及び／又はリチウムスルホナート置換された、殊にフッ化された、例えば過フッ化されたポリオレフィン、例えばテトラフルオロエチレンポリマー、及び／又はリチウムスルホナート置換された、殊にフッ化された、例えば過フッ化されたポリエーテル、例えばリチウムイオンを含む、例えばリチウムイオン交換されたナフィオン、及び／又はリチウムスルホナート置換された、殊にフッ化された、例えば過フッ化されたポリフェニレンを含むか又はそれらであることができる。
【００９７】
少なくとも１種の高分子電解質又は少なくとも１種のポリマーは、例えばホモポリマー及び／又はコポリマー、例えばブロックコポリマー、場合によりマルチブロックコポリマー及び／又は交互コポリマー及び／又は統計コポリマー及び／又はポリマー混合物、例えば１種以上のホモポリマー及び／又は１種以上のコポリマーからなるポリマー混合物、例えばホモポリマーコポリマー混合物を含むか又はそれらであることができる。
【００９８】
別の実施態様の範囲内で、少なくとも１種の高分子電解質又は少なくとも１種のポリマーは、ポリアルキレンオキシド及び／又は少なくとも１種のアルキレンオキシド基、殊にオリゴアルキレンオキシド基を有するポリマーを含む。アルキレンオキシド単位又はアルキレンオキシド基によって、好ましくはイオン移動度及びそれによりイオン伝導率を高めることができる。しかしながら、この種のポリマーはイオン伝導性、殊にリチウムイオン伝導性であるだけで、少なくとも１種のアルカリ金属塩、例えばアルカリ金属伝導塩、殊にリチウム塩、例えばリチウム伝導塩と組み合わせて、例えば混合して使用するのが好ましい。例えば、少なくとも１種の高分子電解質又は少なくとも１種のポリマーは、ポリエチレンオキシド（ＰＥＯ）及び／又はプロピレンオキシド及び／又は少なくとも１種のエチレンオキシド基及び／又はプロピレンオキシド基を有するポリマー、例えばオリゴ−エチレンオキシド基及び／又はオリゴ−プロピレンオキシド基を有するポリマーを含むことができる。殊に、少なくとも１種の高分子電解質は、ポリエチレンオキシド及び／又は少なくとも１種のエチレンオキシド基、殊にオリゴエチレンオキシド基を有するポリマーを含むことができる。
【００９９】
別の、択一的又は付加的な実施形態の範囲内で、少なくとも１種の高分子電解質又は少なくとも１種のポリマーは、一般化学式：
【化２】
2017041434.tif 000004
の少なくとも１種の繰返単位を有する。
【０１００】
この場合、−［Ａ］−は、ポリマー主鎖を形成する単位を表す。Ｘは、スペーサー、殊にポリマー主鎖を形成する単位−［Ａ］−に結合するスペーサー、例えば共有結合するスペーサーを表す。ｘは、この場合、スペーサーＸの数、殊に存在又は不存在を表す。ｘは、殊に１又は０であり、例えば１であることができる。この場合、ｘ＝１の場合、殊にスペーサーＸが存在することができる。ｘ＝０の場合には、殊にスペーサーは存在することはできない。この場合、Ｑは、スペーサーＸ（ｘ＝１の場合）又はポリマー主鎖−［Ａ］−（ｘ＝０の場合）に結合、殊に共有結合されている基を表す。殊に、基Ｑは、スペーサーＸを介してポリマー主鎖を形成する単位−［Ａ］−に結合されていてもよい。ｘ＝１の（スペーサーが存在する）場合、ここで基Ｑは、例えば次に説明する電荷のない基Ｑ又は正電荷の基Ｑ+又は負電荷の基Ｑ-は、殊にスペーサーＸに結合されていてもよい。ｘ＝０の（スペーサーが存在しない）場合、基Ｑは、例えば次に説明する電荷のない基Ｑ又は正電荷の基Ｑ+又は負電荷の基Ｑ-は、殊にポリマー主鎖−［Ａ］−に直接結合されていてもよい。この種のポリマーは、好ましくは、殊に温度に依存して、≧１０-5Ｓ／ｃｍ、場合によりそれどころか≧１０-4Ｓ／ｃｍのイオン伝導率、例えばリチウムイオン伝導率を示し、かつ好ましくは、結合剤としても、イオン伝導体、例えばリチウムイオン伝導体としても利用することができる。この結合剤特性によって、好ましくは高められた機械安定性を達成することができる。この場合、ポリマー又は高分子電解質は、特にカソード電解質又はカソライトとも言うことができる。特に好ましくは、この種のポリマー又は高分子電解質は、アルカリ金属硫黄セル中で、例えばリチウム硫黄セル及び／又はナトリウム硫黄セル中で、殊にリチウム硫黄セル中で、例えば硫黄炭素複合材料、例えば硫黄ポリマー複合材料、殊に結合した硫黄、殊に共有結合した硫黄を有するポリマー、例えば硫黄ポリアクリロニトリル複合材料、殊にＳＰＡＮと共に、カソード活物質として用いるか又は使用することができる。基Ｑ、例えばＱ又はＱ+又はＱ-及び場合によりスペーサーの、ポリマーを形成する単位−［Ａ］−への結合により、及びそれによる基Ｑ及び場合によるスペーサーＸの局在化により、及び殊に液体電解質と比べて高められた粘度により及び／又はとりわけ、殊にポリエチレンオキシド（ＰＥＯ）と比べてポリマー又は高分子電解質の低減された多硫化物溶解度によって、つまり好ましくは（多）硫化物を複合材料の炭素付近に保持することができ、かつ例えば、このようにして、場合により低分子量のエーテル化合物及び／又は従来の短鎖ポリエーテル、例えば純粋なポリエチレンオキシドの場合に生じることがあるような複合材料の炭素による多硫化物の溶解及び殊に複合材料の炭素による多硫化物の放散を抑制し、かつこのようにして、改善された長期間安定性及び／又は改善されたエネルギー密度維持を達成することができる。
【０１０１】
この実施形態の一実施態様の範囲内で、Ｑは、負電荷の基Ｑ-、例えば負電荷の側鎖基Ｑ-及び対イオンＺ+を表す。殊に、負電荷の基Ｑ-は、この場合スペーサーＸを介して、ポリマー主鎖を形成する単位−［Ａ］−に結合されていてもよい。
【０１０２】
この場合、負電荷の基Ｑ-は、例えば伝導塩アニオンを基礎とする基、殊にリチウム伝導塩アニオン、例えばスルホニルイミド基、例えばトリフルオロメタンスルホニルイミド基（ＴＦＳＩ-：Ｆ3Ｃ−ＳＯ2−（Ｎ-）−ＳＯ2−）及び／又はペルフルオロエタンスルホニルイミド基（ＰＦＳＩ-：Ｆ5Ｃ2−ＳＯ2−（Ｎ-）−ＳＯ2−）及び／又はフルオロスルホニルイミド基（ＦＳＩ：Ｆ−ＳＯ2−（Ｎ-）−ＳＯ2−）、及び／又はイオン液体（英語：lonic Liquid）のアニオンを基礎とする基、例えばピラゾリド基又はイミダゾリド基、及び／又はスルホナート基、例えば（単純な）スルホナート基又はトリフルオロメタンスルホナート基（トリフラート、-ＳＯ3ＣＦ2−）、及び／又はスルファート基及び／又はカルボキシラート基及び／又はリン酸に基づくアニオンを基礎とする基、特にホスファート基、及び／又はイミドのアニオンを基礎とする基、殊にスルホニルイミド基、例えばトリフルオロメタンスルホニルイミド基（ＴＦＳＩ-：Ｆ3Ｃ−ＳＯ2−（Ｎ-）−ＳＯ2−）及び／又はペルフルオロエタンスルホニルイミド基（ＰＦＳＩ-：Ｆ5Ｃ2−ＳＯ2−（Ｎ-）−ＳＯ2−）及び／又はフルオロスルホニルイミド基（ＦＳＩ：Ｆ−ＳＯ2−（Ｎ-）−ＳＯ2−）、及び／又はアミドのアニオンを基礎とする基、殊に第２級アミドのアニオンを基礎とする基（−Ｒ−ＮＨＲ）、及び／又はカルボン酸アミドのアニオンを基礎とする基、殊に第２級カルボン酸アミドのアニオンを基礎とする基（−ＣＯ−ＮＨＲ）を表すことができる。Ｑ-の対イオンとして、この場合、例えばカチオンＺ+、特に金属カチオン、例えばリチウムイオン及び／又はナトリウムイオン、殊にリチウムを含むことができる。負電荷の基Ｑ-により、特にアルカリ金属イオン、例えばリチウムイオンは、配位又は溶媒和されていてもよい。この場合、殊に負電荷の基Ｑ-の、ポリマー主鎖を形成する単位−［Ａ］−への共有結合によって、ほぼ１の高い輸率を生じることができる。この場合、場合によりアルカリ金属イオン、特にリチウムイオンの高められた移動度を達成することができる。更に、このようにして、好ましくは誘電率を高めることもでき、これは、多硫化物溶解度に、ひいては多硫化物溶解度を低減するように好ましい影響を示すことができ、これは、殊に硫黄炭素複合材料、例えば硫黄ポリマー複合材料及び／又は硫黄炭素変態複合材料、殊に複合材料のポリマーと結合した硫黄、例えば共有結合及び／又はイオン結合した硫黄、殊に共有結合した硫黄を有する硫黄ポリマー複合材料、例えば硫黄ポリアクリロニトリル複合材料、殊にＳＰＡＮの場合に特に好ましく作用することができる。更に、負電荷の基Ｑ-及び対イオンＺ+、例えばリチウムイオンＬｉ+及び／又はナトリウムイオンＮａ+、殊にリチウムイオンＬｉ+を有するポリマーは、既にこの対イオンＺ+によって十分なイオン伝導率、殊にリチウムイオン伝導率を示すことができる。従って、負電荷の基Ｑ-及び対イオンＺ+、例えばリチウムイオンＬｉ+及び／又はナトリウムイオンＮａ+、殊にリチウムイオンＬｉ+を有するポリマーは、アルカリ金属伝導塩、例えばリチウム伝導塩を添加せずに使用することができ又はイオンを伝導する、殊にリチウムイオンを伝導することができる。場合により、負電荷の���Ｑ-及び対イオンＺ+、例えばリチウムイオンＬｉ+を有するポリマーは、しかしながら、例えば、ガラス転移温度の低下及び／又はイオン移動度及び／又はイオン伝導率の向上、特にリチウムイオン伝導率の向上のために、少なくとも１種のアルカリ金属塩、殊にリチウム塩、例えばリチウム伝導塩と組み合わせて、例えば混合して使用することができる。このポリマー主鎖を形成する単位−［Ａ］−及び／又はスペーサーＸは、この場合、場合により他の特性を最適化することもできる。
【０１０３】
この実施形態の殊に択一的又は付加的な実施態様の範囲内で、Ｑは、正電荷の基Ｑ+、例えば正電荷の側鎖基Ｑ+及び対イオンＺ-を表す。殊に、正電荷の基Ｑ+は、この場合スペーサーＸを介して、ポリマー主鎖を形成する単位−［Ａ］−に結合されていてもよい。この場合、正電荷の基Ｑ+は、例えばイオン液体（英語：lonic Liquid）のカチオンを基礎とする基を表すことができる。Ｑ+の正電荷に対する対イオンとして、この場合、殊に対イオン又はアニオンＺ-を含むことができる。対イオンＺ-として、例えば、公知の伝導塩の全ての慣用の対イオンを、例えばリチウムセルのために使用することができる。従って、殊に、Ｚ-は、アニオン、殊に伝導塩アニオンを表すことができる。正電荷の基Ｑ+により、殊に、伝導塩のアニオン、殊にリチウム伝導塩アニオンは、配位されるか又は溶媒和され、かつ殊に伝導塩、殊にリチウム伝導塩の解離を高めることができる。それにより、また、同様に好ましくは、この輸率を、殊に、正電荷の基Ｑ+の、ポリマー主鎖を形成する単位−［Ａ］−との共有結合により、及び場合によりアルカリ金属イオン、殊にリチウムイオン、伝導塩の移動度、及びそれによりイオン伝導率、殊にリチウムイオン伝導率を高めることができる。更に、このようにして、好ましくは誘電率を高めることもでき、これは、多硫化物溶解度に、ひいては多硫化物溶解度を低減するように好ましい影響を示すことができ、これは、殊に硫黄炭素複合材料、例えば硫黄ポリマー複合材料及び／又は硫黄炭素変態複合材料、殊に複合材料のポリマーと結合した硫黄、例えば共有結合及び／又はイオン結合した硫黄、殊に共有結合した硫黄を有する硫黄ポリマー複合材料、例えば硫黄ポリアクリロニトリル複合材料、殊にＳＰＡＮの場合に特に好ましく作用する。このポリマー主鎖を形成する単位−［Ａ］−及び／又はスペーサーＸは、この場合、場合により他の特性を最適化することもできる。殊に、正電荷の基Ｑ+を有するポリマーは、例えば、少なくとも１種のアルカリ金属塩、例えばアルカリ金属伝導塩、殊にリチウム塩、例えばリチウム伝導塩と組み合わせて、例えば混合して使用することができる。
【０１０４】
この実施形態の殊に択一的又は付加的な実施態様の範囲内で、Ｑは、電荷のない基Ｑ、例えば、アルカリ金属イオン、殊にリチウムイオン（Ｌｉ+）を配位するか又は溶媒和することができる電荷のない官能性の側鎖基を表す。殊に、電荷のない基Ｑは、この場合スペーサーＸを介して、ポリマー主鎖を形成する単位−［Ａ］−に結合されていてもよい。この場合、この電荷のない基Ｑは、例えば電解質溶媒に由来する基を表すことができる。電荷のない基Ｑにより、好ましくはアルカリ金属イオン、例えばリチウムイオンを配位する又は溶媒和することができる。このようにして、好ましくはアルカリイオン、例えばリチウムイオンの移動度を、殊に電解質溶媒に由来することができる基の導入により、及びそれによりイオン伝導率、特にリチウムイオン伝導率を高めることができる。このポリマー主鎖を形成する単位−［Ａ］−及び／又はスペーサーＸは、この場合、場合により他の特性に関して最適化することができる。単に電荷のない基Ｑを有し、かつ殊に結合した電荷、例えばアルカリ金属イオン、殊にリチウムイオンを有しないポリマーは、まず、単にイオン伝導性であり、例えばリチウムイオン伝導性であり、かつ例えばアルカリ金属塩、例えばアルカリ金属伝導塩、殊にリチウム塩の添加により、例えばアルカリ金属塩、例えばアルカリ金属伝導塩、殊にリチウム塩との混合によって、及び殊に塩の溶媒和によって、イオンを伝導する、例えばリチウムイオンを伝導することができる。殊に、従って、電荷のない基Ｑを有するポリマーは、少なくとも１種のアルカリ金属塩、例えばアルカリ金属伝導塩、殊にリチウム塩、例えばリチウム伝導塩と組み合わせて、例えば混合して使用することができる。
【０１０５】
全体として、基Ｑ、例えばＱ又はＱ-又はＱ+によって、この場合、好ましくは、無機イオン伝導体及び／又は場合により伝導塩からのアルカリ金属イオン、例えばリチウムイオンの解離を促進し、又はアルカリ金属イオン、殊にリチウムイオン間の、及び無機イオン伝導体及び／又は場合により伝導塩の配位を弱めることができる。それにより、好ましくは、イオン、例えばリチウムイオンの輸率及び／又は移動度、及びそれによるイオン伝導率、特にリチウムイオン伝導率に影響を及ぼし及び／又はこれらを高めることができる。Ｑ-の場合には、好ましくは極めて高い輸率を達成することができ、それにより、殊に充電／放電時の高い面積電流密度の場合に、わずかな分極電圧及びそれにより、これを備えたセルの高い効率を達成することができる。基Ｑが、ポリマー主鎖−［Ａ］−に直接的又は間接的に結合していることにより、好ましくは、同様のポリマーと同様ではあるが遊離している又は結合されていない基Ｑとの混合物と比べて、基Ｑ、例えばＱ又はＱ+又はＱ-の局在化を達成することができる。基Ｑ、例えばＱ又はＱ+又はＱ-の局在化によって、また、好ましくは、基Ｑの放散及び例えばそれにより、そうでなければ場合により生じる副反応、例えば、低分子量のエーテル化合物の場合に生じかねないようなセパレーター及び／又はアノード保護層の膨潤及び／又はアノードの劣化を抑制でき、並びに機械的安定性及び例えば結合機能を改善することができる。更に、この種のポリマーは、液体電解質と比べて、極端に低い蒸気圧を示すことができ、このことは、それを備えたセルが、より高い作動温度で確実に作動することを可能にする。好ましくは、更に、スペーサーＸにより、例えばスペーサーの種類及び／又はスペーサーの長さにより、及び／又はポリマー主鎖を形成する単位−［Ａ］−により、例えばポリマー主鎖を形成する単位−［Ａ］−の種類及びこの構造によって、他の特性、例えばガラス転移温度及び／又はポリマー又は高分子電解質の他の特性を調節することができる。スペーサーＸにより、この場合、好ましくは、殊にポリマー又は高分子電解質のガラス転移温度及び／又は機械特性を調節することができる。この場合、ポリマー主鎖を形成する単位−［Ａ］−は、場合により、他の特性、例えば機械特性に関して最適化することができる。
【０１０６】
全体として、このようにして、好ましくは、アルカリ金属硫黄セル、例えばリチウム硫黄セル及び／又はナトリウム硫黄セル、殊にリチウム硫黄セル、例えばリチウムＳＰＡＮセルの製造及び構築を簡素化することができ、又はその容量保持又はサイクル安定性、寿命及び安全性を高めることができる。
【０１０７】
この実施形態の一実施態様の範囲内で、少なくとも１種の高分子電解質又は少なくとも１種のポリマーは、一般化学式：
【化３】
2017041434.tif 000005
の少なくとも１種の繰返単位を有する、コポリマー、例えばブロックコポリマー、例えばマルチブロックコポリマー、及び／又は交互コポリマー及び／又は統計コポリマー、及び／又はポリマー混合物及び／又はホモポリマーを含むか又はこれらのポリマーである。
【０１０８】
Ｑが、負電荷の基Ｑ-を含む場合に、ポリマー又は高分子電解質は、例えば一般式：
【化４】
2017041434.tif 000006
の繰返単位を有することができる。
【０１０９】
この対イオンＺ+は、殊にアルカリ金属イオン、例えばリチウムイオン及び／又はナトリウムイオン、殊にリチウムイオン（Ｌｉ+）を表すことができる。基Ｑ-、例えばスルホナート基の負電荷に基づき、この場合、好ましくは、例えばリチウム（Ｌｉ+）が直接、基Ｑ-、例えばスルホナート基の負電荷に対する対イオンであることができ、かつ殊にイオン伝導率を提供することができる。このようにして、好ましくは、伝導塩の混合を省くことができる。従って、殊に、Ｚ+はリチウムイオン（Ｌｉ+）を表すことができる。
【０１１０】
負電荷の基Ｑ-は、例えば、伝導塩イオン、殊にリチウム伝導塩を基礎とする基、例えばスルホニルイミド基、例えばトリフルオロメタンスルホニルイミド基（ＴＦＳＩ-：Ｆ3Ｃ−ＳＯ2−（Ｎ-）−ＳＯ2−）及び／又はペルフルオロエタンスルホニルイミド基（ＰＦＳＩ-：Ｆ5Ｃ2−ＳＯ2−（Ｎ-）−ＳＯ2−）及び／又はフルオロスルホニルイミド基（ＦＳＩ：Ｆ−ＳＯ2−（Ｎ-）−ＳＯ2−）、及び／又はイオン液体（英語：lonic Liquid）のアニオンを基礎とする基、例えばピラゾリド基又はイミダゾリド基、及び／又はスルホナート基、例えば（単純な）スルホナート基又はトリフルオロメタンスルホナート基（トリフラート、-ＳＯ3ＣＦ2−）、及び／又はスルファート基及び／又はカルボキシラート基及び／又はリン酸に基づくアニオンを基礎とする基、殊にホスファート基、及び／又はイミドのアニオンを基礎とする基、殊にスルホニルイミド基、例えばトリフルオロメタンスルホニルイミド基（ＴＦＳＩ-：Ｆ3Ｃ−ＳＯ2−（Ｎ-）−ＳＯ2−）及び／又はペルフルオロエタンスルホニルイミド基（ＰＦＳＩ-：Ｆ5Ｃ2−ＳＯ2−（Ｎ-）−ＳＯ2−）及び／又はフルオロスルホニルイミド基（ＦＳＩ：Ｆ−ＳＯ2−（Ｎ-）−ＳＯ2−）、及び／又はアミドのアニオンを基礎とする基、殊に第２級アミド（−Ｒ−ＮＨＲ）のアニオンを基礎とする基、及び／又はカルボン酸アミドのアニオンを基礎とする基、殊に第２級カルボン酸アミド（−ＣＯ−ＮＨＲ）のアニオンを基礎とする基を表すことができる。負電荷の基Ｑ-により、特にアルカリ金属イオン、殊にリチウムイオンは、配位又は溶媒和されていてもよい。この場合、殊に負電荷の基Ｑ-の、ポリマー主鎖を形成する単位−［Ａ］−への共有結合によって、ほぼ１の高い輸率を生じることができる。更に、このようにして、好ましくは誘電率を高めることができ、これは、多硫化物溶解度に、ひいては多硫化物溶解度を低減するように好ましい影響を示すことができ、これは説明したように、殊に硫黄炭素複合材料、例えば硫黄ポリマー複合材料及び／又は硫黄炭素変態複合材料、殊に複合材料のポリマーと結合した硫黄、例えば共有結合及び／又はイオン結合した硫黄、殊に共有結合した硫黄を有する硫黄ポリマー複合材料、例えば硫黄ポリアクリロニトリル複合材料、殊にＳＰＡＮの場合に特に好ましく作用する。
【０１１１】
従って、特別な実施形態の範囲内で、負電荷の基Ｑ-は、リチウム伝導塩を基礎とする基、殊にリチウム伝導塩、及び／又はイオン液体のアニオンを基礎とする基及び／又はスルホナート基及び／又はスルファート基及び／又はカルボキシラート基及び／又はリン酸に基づくアニオンを基礎とする基及び／又はイミドのアニオンを基礎とする基及び／又はアミドのアニオンを基礎とする基及び／又はカルボン酸アミドのアニオンを基礎とする基を表す。
【０１１２】
この実施形態の一実施態様の範囲内で、負電荷の基Ｑ-は、スルホニルイミド基、殊にトリフルオロメタンスルホニルイミド基（Ｆ3Ｃ−ＳＯ2−（Ｎ-）−ＳＯ2−）及び／又はペルフルオロエタンスルホニルイミド基（Ｆ5Ｃ2−ＳＯ2−（Ｎ-）−ＳＯ2−）及び／又はフルオロスルホニルイミド基（Ｆ−ＳＯ2−（Ｎ-）−ＳＯ2−）、殊にトリフルオロメタンスルホニルイミド基、及び／又はスルホナート基、殊に（単純な）スルホナート基及び／又はトリフルオロメタンスルホナート基を表す。例えば、この負電荷の基Ｑ-は、トリフルオロメタンスルホニルイミド基又はペルフルオロエタンスルホニルイミド基又はフルオロスルホニルイミド基又はスルホナート基又はトリフルオロメタンスルホナート基を表すことができる。特別な実施態様の範囲内で、負電荷の基Ｑは、スルホナート基又はスルホニルイミド基、殊にスルホナート基を表すことができる。Ｚ+は、この場合、殊にリチウムイオンを表す。スルホニルイミド基又はスルホナート基、殊にスルホニルイミド基によって、好ましくは、比較的弱い配位、及びそれによりイオン移動度、殊にリチウムイオン移動度、及びイオン伝導率、殊にリチウムイオン伝導率を高める、カチオン、殊にリチウムイオンの配位を達成することができる。Ｚ+は、この場合、殊にリチウムイオンを表す。
【０１１３】
殊に、負電荷の基Ｑ-は、ベンゼン基を表すことができ、このベンゼン基は、伝導塩アニオン、殊にリチウム伝導塩アニオンを基礎とする少なくとも１種の基、殊に少なくとも１種のスルホニルイミド基（ベンゼンスルホニルイミド基、例えばリチウムベンゼンスルホニルイミド基）、及び／又はイオン液体のアニオンを基礎とする少なくとも１種の基及び／又は少なくとも１種のスルホナート基（ベンゼンスルホナート基、例えばリチウム−ベンゼンスルホナート基）及び／又は少なくとも１種のスルファート基及び／又は少なくとも１種のカルボキシラート基及び／又はリン酸に基づくアニオンを基礎とする少なくとも１種の基、殊に少なくとも１種のホスファート基、及び／又はイミドのアニオンを基礎とする少なくとも１種の基及び／又はアミドのアニオンを基礎とする少なくとも１種の基及び／又はカルボン酸アミドのアニオンを基礎とする少なくとも１種の基で置換されている。例えば、負電荷の基Ｑ-は、ベンゼン基を表し、このベンゼン基は少なくとも１種のトリフルオロメタンスルホニルイミド基及び／又は少なくとも１種のペルフルオロエタンスルホニル基及び／又は少なくとも１種のフルオロスルホニルイミド基、殊に少なくとも１種のトリフルオロメタンスルホニルイミド基により置換されている。一実施態様の範囲内で、Ｑ-は、ベンゼンスルホナート基又はベンゼンスルホニルイミド基、殊にベンゼンスルホナート基を表す。ベンゼン基は、好ましくは、基、例えばスルホナートを、簡単に、多様なポリマー主鎖に結合することを可能にする。更に、ベンゼン基は、簡単に、イオン伝導率を高める別の置換基、例えば複数の基、例えばスルホナート基、及び／又は１つ以上のアルキレンオキシド基を結合する可能性を提供する。ベンゼン基、殊にこの種の官能化されたベンゼン基を有するポリマーは、好ましくは、スチレン、殊にこの種の官能化されたスチレン、例えば４−（スチレンスルホニル）（トリフルオロメタンスルホニル）イミド、又は上述のアニオン性の基で官能化されたスチレンの二重結合の重合により、簡単に形成することができる。アニオン性の官能基のポリマー主鎖との結合は、例えば芳香族炭素６員環中でアニオン性の基に対してパラ位にある官能基を介しても行うことができる。更に、芳香族６員環は、簡単に、イオン伝導率を高める別の置換基を結合する可能性を提供する。
【０１１４】
従って、この実施形態の特別な実施態様の範囲内で、負電荷の基Ｑ-は、ベンゼンスルホニルイミド基、例えばパラ−及び／又はオルト−及び／又はメタ−ベンゼンスルホニルイミド基、例えばパラ−ベンゼンスルホニルイミド基、及び／又はベンゼンスルホナート基、例えばベンゼンスルホナート基、例えばパラ−及び／又はオルト−及び／又はメタ−ベンゼンスルホナート基、例えばパラ−ベンゼンスルホナート基、ベンゼンスルホニルイミド基及び／又はベンゼンスルホナート基、例えばパラ−、オルト−及び／又はメタ−ベンゼンスルホナート基、殊にパラ−ベンゼンスルホニルイミド基及び／又はパラ−ベンゼンスルホナート基を表し、この場合、上述で説明されたように特に好ましいことがある。
【０１１５】
この種のポリマーは、特に好ましくは、殊に、リチウムイオン伝導性の電解質、例えば固体電解質として、カソード材料中で、例えばカソード活物質としての硫黄炭素複合材料と共に、例えば、殊に導電性ポリマーと硫黄とからなる複合材料と共に、殊に硫黄ポリアクリロニトリル（ＰＡＮ）複合材料、例えばＳＰＡＮと共に、例えばリチウム硫黄セル中で使用するか又は利用することができる。
【０１１６】
この実施形態の特別な実施態様の範囲内で、Ｑ-は、スルホニルイミド基、例えばベンゼンスルホニルイミド基を表す。このように好ましくは、穏やかなアニオンにより、比較的弱い及びそれによりイオン移動度、殊にリチウムイオン移動度、及びイオン伝導率、殊にリチウムイオン伝導率を高める、カチオン、殊にリチウムイオンの配位を達成することができる。
【０１１７】
この実施形態の別の特別な実施態様の範囲内で、Ｑ-は、スルホナート基、例えばベンゼンスルホナート基を表す。
【０１１８】
Ｑが、正電荷の基Ｑ+を含む場合に、少なくとも１種の高分子電解質又は少なくとも１種のポリマーは、例えば一般化学式：
【化５】
2017041434.tif 000007
の繰返単位を有することができる。
【０１１９】
別の特別な実施形態の範囲内で、正電荷の基Ｑ+は、イオン液体（英語：lonic Liquid）のカチオンを基礎とする基、殊にピリジニウム基又は、アンモニウム基、殊に第４級アンモニウム基又はイミダゾリウム基又はピペリジニウム基又はピロリジニウム基又はホスホニウム基、殊に第４級ホスホニウム基又はグアニジニウム基又はモルホリニウム基又はウロニウム基又はチオウロニウム基を表す。対イオンＺ-として、例えば、公知のリチウム塩の全ての慣用の対イオン、殊にリチウム伝導塩を使用することができる。従って、殊に、Ｚ-は、アニオン、殊にリチウム伝導塩アニオンを表すことができる。イオン液体のカチオンを基礎とする基Ｑ+、殊にピリジニウム基、アンモニウム基、イミダゾリウム基、ピペリジニウム基、ピロリジニウム基、ホスホニウム基、グアニジニウム基、モルホリニウム基、ウロニウム基及び／又はチオウロニウム基は、好ましくは、アルカリ金属イオン、殊にリチウムイオン、例えば伝導塩及び／又は無機イオン伝導体の解離を高めることができ、かつそれによりまた好ましくは、アルカリ金属イオン、殊にリチウムイオンの輸率及び場合により移動度、かつそれによりイオン伝導率、殊にリチウムイオン伝導率、並びに誘電率を高めることができ、かつそれにより多硫化物溶解度を低減することができる。
【０１２０】
ピリジニウム基とは、殊にピリジニウムに由来することができる、殊に置換された又は非置換の基であると解釈することができる。アンモニウム基とは、殊にアンモニウムに由来することができる基、殊に第４級アンモニウム基であると解釈することができる。イミダゾリウム基とは、殊に、イミダゾリウムに由来することができる、殊に置換された又は非置換の基であると解釈することができる。ピペリジニウム基とは、殊にピペリジニウムに由来することができる、殊に置換された又は非置換の基であると解釈することができる。ピロリジニウム基とは、殊にピロリジニウムに由来することができる、殊に置換された又は非置換の基であると解釈することができる。ホスホニウム基とは、殊にホスホニウムに由来することができる基、殊に第４級ホスホニウム基であると解釈することができる。グアニジニウム基とは、殊にグアニジニウムに由来することができる、殊に置換された又は非置換の基であると解釈することができる。モルホリニウム基とは、殊にモルホリニウムに由来することができる、殊に置換された又は非置換の基であると解釈することができる。ウロニウム基とは、殊にウロニウムに由来することができる、殊に置換された又は非置換の基であると解釈することができる。チオウロニウム基とは、殊にチオウロニウムに由来することができる、殊に置換された又は非置換の基であると解釈することができる。
【０１２１】
例えば、正電荷の基Ｑ+は、１つ以上のプロトンが置換基によって置換されているピリジニウム基又はアンモニウム基、殊に第４級アンモニウム基又はイミダゾリウム基又はピペリジニウム基又はピロリジニウム基又はホスホニウム基、殊に第４級ホスホニウム基又はグアニジニウム基又はモルホリニウム基又はウロニウム基又はチオウロニウム基を表すことができる。
【０１２２】
殊に、正電荷の基Ｑ+は、ピリジニウム基又は、アンモニウム基、殊に第４級アンモニウム基又はイミダゾリウム基又はピペリジニウム基又はピロリジニウム基又はホスホニウム基、殊に第４級ホスホニウム基を表すことができる。例えば、Ｑ+は、アンモニウム基、殊に第４級アンモニウム基又はイミダゾリウム基又はピリジニウム基を表すことができる。このようにして、好ましくは、イオン伝導率及び誘電率を、比較的簡単に高めることができる。
【０１２３】
この実施形態の一実施態様の範囲内で、Ｚ-は、リチウム伝導塩を表す。このようにして、好ましくは、リチウム伝導塩の解離を高めることができかつこのようにリチウム伝導塩のリチウムイオンの移動度及びそれによりリチウムイオン伝導率を高めることができる。
【０１２４】
例えば、Ｚ-は、ペルクロラート（ＣｌＯ4-）、テトラフルオロボラート（ＢＦ4-）、トリフルオロメタンスルホナート（トリフラート-、Ｆ3ＣＳＯ3-）、ビスオキサラトボラート（ＢＯＢ-、
【化６】
2017041434.tif 000008
）、ヘキサフルオロホスファート（ＰＦ6-）、ブロミド（Ｂｒ-）又はヨージド（Ｉ-）又はクロリド（Ｃｌ-）、（ビス−）トリフルオロメタンスルホニルイミド（ＴＦＳＩ-：Ｆ3Ｃ−ＳＯ2−（Ｎ-）−ＳＯ2−ＣＦ3）又はジフルオロオキサラトボラート（ＤＦＯＢ-：
【化７】
2017041434.tif 000009
）を表すことができる。これらのアニオンは、頻繁に、リチウム伝導塩アニオンとして使用される。従って、これらのアニオンは、リチウム伝導塩の溶媒和のために特に好ましく使用することができる。
【０１２５】
従って、この実施形態の一実施態様の範囲内で、Ｚ-は、ペルクロラート及び／又はトリフルオロメタンスルホナート及び／又はテトラフルオロボラート及び／又はビスオキサラトボラート及び／又はヘキサフルオロホスファート、及び／又はビス（トリフルオロメタンスルホニル）イミド及び／又はビス（ペルフルオロエタンスルホニル）イミド及び／又はビス（フルオロスルホニル）イミド、殊にビス（トリフルオロメタンスルホニル）イミド、及び／又はジフルオロオキサラトボラート（-ＤＦＯＢ）及び／又はブロミド及び／又はヨージド及び／又はクロリドを表す。殊に、Ｚは、ビス（トリフルオロメタンスルホニル）イミド及び／又はビス（ペルフルオロエタンスルホニル）イミド及び／又はビス（フルオロスルホニル）イミド、殊にビス（トリフルオロメタンスルホニル）イミド、トリフルオロメタンスルホナート及び／又はテトラフルオロボラート及び／又はビスオキサラトボラート及び／又はジフルオロオキサラトボラート（-ＤＦＯＢ）及び／又はブロミド及び／又はヨージド及び／又はクロリドを表すことができる。このようにして、好ましくは、より高い熱安定性を達成することができる。
【０１２６】
特別な実施態様の範囲内で、Ｚ-は、ビス（トリフルオロメタンスルホニル）イミド（ＴＦＳＩ-：Ｆ3Ｃ−ＳＯ2−（Ｎ-）−ＳＯ2−ＣＦ3）及び／又はビス（ペルフルオロエタンスルホニル）イミド（ＢＥＴＩ-：Ｆ5Ｃ2−ＳＯ2−（Ｎ-）−ＳＯ2−Ｃ2Ｆ5）及び／又はビス（フルオロスルホニル）イミド（ＦＳＩ：Ｆ−ＳＯ2−（Ｎ-）−ＳＯ2−Ｆ）、殊にビス（トリフルオロメタンスルホニル）イミド、及び／又はトリフルオロメタンスルホナート（トリフラート、ＳＯ3−ＣＦ3）を表す。大きな穏やかなアニオンのビス（トリフルオロメタンスルホニル）イミド及び／又はビス（ペルフルオロエタンスルホニル）イミド及び／又はビス（フルオロスルホニル）イミド及び／又はトリフルオロメタンスルホナート、殊にビス（トリフルオロメタンスルホニル）イミド（ＴＦＳＩ-）により、好ましくは、比較的弱い、かつそれによりイオン移動度、殊にリチウムイオン移動度、及びイオン伝導率、殊にリチウムイオン伝導率を高める、カチオン、殊にリチウムイオンの配位を達成することができ、かつ例えばポリマー又は高分子電解質中での伝導塩の溶解度並びに場合により熱安定性を改善することができる。
【０１２７】
この種のポリマー又は高分子電解質は、特に好ましくは、殊にリチウムイオン伝導性の電解質、例えば固体電解質として、カソード材料中で、例えばカソード活物質としての硫黄炭素複合材料と共に、例えば、殊に導電性ポリマーと硫黄とからなる複合材料と共に、殊に硫黄ポリアクリロニトリル（ＰＡＮ）複合材料、例えばＳＰＡＮと共に、例えばリチウム硫黄セル中で使用するか又は利用することができる。
【０１２８】
Ｑは、中性の基である場合、少なくとも１種の高分子電解質又は少なくとも１種のポリマーは、例えば一般化学式：
【化８】
2017041434.tif 000010
の繰返単位を有することができる。
【０１２９】
電荷のない基Ｑにより、好ましくは、伝導塩、例えばアルカリ金属塩、殊にリチウム伝導塩から、アルカリ金属イオン、殊にリチウムイオンを配位又は溶媒和し、かつこのようにして、アルカリ金属イオン、例えばリチウムイオンの移動度を、ひいてはポリマー又は高分子電解質のイオン伝導率、殊にリチウムイオン伝導率を高めることができる。これは、例えばスペーサーＸの選択により支援することができる。
【０１３０】
別の特別な実施形態の範囲内で、電荷のない基Ｑは、殊に電解質溶媒に由来することができる基、例えば環式カルボナート基又はラクトン基、殊に環式ラクトン基又は環式カルバマート基又は非環式カルボナート基又は非環式カルボン酸エステル基又は非環式カルバマート基又はアルキレンオキシド基、殊にオリゴアルキレンオキシド基を表す。環式カルボナート基又はラクトン基又は環式カルバマート基又は非環式カルボナート基又は非環式カルボン酸エステル基又は非環式カルバマート基又はアルキレンオキシド基、例えばオリゴアルキレンオキシド基は、この場合に好ましいことがある、というのもそれにより好ましくはアルカリ金属イオン、例えばリチウムイオンの移動度、ひいてはポリマー又は高分子電解質のイオン伝導率、殊にリチウムイオン伝導率を高めることができるためである。
【０１３１】
この実施形態の特別な実施態様の範囲内で、Ｑは、アルキレンオキシド基、殊にオリゴアルキレンオキシド基を表す。このようにして、好ましくは、ガラス転移温度を低下させ、及び／又はリチウムイオン伝導率を高めることができる。
【０１３２】
この実施形態の別の実施態様の範囲内で、電荷のない基Ｑは、環式カルボナート基又はラクトン基又は環式カルバマート基又は非環式カルボナート基又は非環式カルボン酸エステル基又は非環式カルバマート基を表す。これらの基の高い極性により、これらの基は、好ましくはポリマー又は高分子電解質のイオン解離及び誘電率を高め、かつそれにより好ましくは多硫化物溶解度を低減することができ、これは、殊に硫黄ポリアクリロニトリル複合材料、例えばＳＰＡＮの場合に特に好ましいことがある。
【０１３３】
この実施形態の別の実施態様の範囲内で、電荷のない基Ｑは、カルボン酸エステル基、殊に環式又は非環式のカルボン酸エステル基、例えばラクトン基、又はカルボン酸エステル基、殊に環式又は非環式のカルボン酸エステル基を表す。これらの基の高い極性により、これらの基は、好ましくはポリマー又は高分子電解質の誘電率を高め、かつそれにより、好ましくは多硫化物溶解度を低減することができ、これは、殊に硫黄ポリアクリロニトリル複合材料、例えばＳＰＡＮの場合に特に好ましいことがある。
【０１３４】
この実施形態の別の実施態様の範囲内で、基Ｑ、殊に電荷のない基Ｑは、環式カルボナート基又はラクトン基又はカルバマート基、殊に環式カルバマート基又は非環式カルバマート基を表す。殊に、この場合、Ｑは、環式カルボナート基又はラクトン基、殊に環式ラクトン基又は環式カルバマート基を表すことができる。環式カルボナート基、ラクトン基及び／又は環式カルバマート基は、ポリマーのイオン伝導率を高めるために全体として特に好ましいことがある。
【０１３５】
この実施形態の特別な実施態様の範囲内で、Ｑは、環式カルボナート基、例えば、５員環又は６員環又は７員環、殊に５員環を形成する環式カルボナート基を表す。この実施形態の別の特別な実施形態の範囲内で、Ｑは、ラクトン基、例えば５員環又は６員環又は７員環、殊に５員環を形成するラクトン基を表す。この実施形態の別の特別な実施態様の範囲内で、Ｑは、環式カルバマート基、例えば、５員環又は６員環又は７員環、殊に５員環を形成する環式カルバマート基を表す。この実施形態の別の特別な実施態様の範囲内で、Ｑは、非環式カルボナート基を表す。この実施形態の別の特別な実施態様の範囲内で、Ｑは、非環式カルボン酸エステル基を表す。この実施形態の別の特別な実施態様の範囲内で、Ｑは、非環式カルバマート基を表す。
【０１３６】
別の特別な実施形態の範囲内で、Ｑは、水素又はアルキル基、殊にメチル基又はエチル基を表す。
【０１３７】
この種のポリマー又は高分子電解質は、特に好ましくは、殊にリチウムイオン伝導性の電解質、例えば固体電解質として、カソード材料中で、例えばカソード活物質としての硫黄炭素複合材料と共に、例えば、殊に導電性ポリマーと硫黄とからなる複合材料と共に、殊に硫黄ポリアクリロニトリル（ＰＡＮ）複合材料、例えばＳＰＡＮと共に、例えばリチウム硫黄セル中で使用するか又は利用することができる。
【０１３８】
別の実施形態の範囲内で、カソード材料又は少なくとも１種の高分子電解質又は少なくとも１種のポリマーは、更に少なくとも１種の伝導塩、殊にリチウム伝導塩を含む。このようにして、場合により、イオン伝導率、特にリチウムイオン伝導率を更に高めることができる。ポリマーに応じて、ポリマーのガラス転移温度を低下させかつそれにより系中のリチウムイオンの全体の移動度を高めるために、高い輸率にもかかわらず、伝導塩、殊にリチウム伝導塩をわずかに混合することが有利であることがあるが、これは、輸率の低下を受け入れることになる。理想的には、この場合に、アニオンが基Ｑと良好に相互作用する伝導塩、殊にリチウム伝導塩を使用することができる。例えば、リチウムビス（トリフルオロメタンスルホニル）イミド（ＬｉＴＦＳＩ）を、スルホニルイミド基の場合に使用することができる。
【０１３９】
少なくとも１種の伝導塩は、例えば、リチウム伝導塩又はナトリウム伝導塩、殊にリチウム伝導塩であることができる。リチウム伝導塩として、慣用のリチウム伝導塩を使用することができる。例えば、少なくとも１種のリチウム伝導塩は、リチウムヘキサフルオロホスファート（ＬｉＰＦ6）及び／又はリチウムビス（トリフルオロメタンスルホニル）イミド（ＬｉＴＦＳＩ）及び／又はリチウムビスオキサラトボラート（ＬｉＢＯＢ）及び／又はトリフルオロメタンスルホナート（ＬｉＴｒｉｆｌａｔｅ）及び／又はリチウムペルクロラート（ＬｉＣｌＯ4）及び／又はリチウムジフルオロオキサラトボラート（ＬｉＤＦＯＢ）及び／又はリチウムテトラフルオロボラート（ＬｉＢＦ4）及び／又は臭化リチウム（ＬｉＢｒ）及び／又はヨウ化リチウム（ＬｉＩ）及び／又は塩化リチウム（ＬｉＣｌ）を含むか又はこれらであることができる。この場合、アニオンＺ-と少なくとも１種のリチウム伝導塩のアニオンとは異なるか又は同じであることができる。
【０１４０】
この実施形態の一実施態様の範囲内で、少なくとも１種の伝導塩、殊にリチウム塩のアニオンと、Ｚ-又はＱ-とは、同じアニオン種、例えばスルホニルイミド、例えばトリフルオロメタンスルホニルイミド及び／又はペンタフルオロエタンスルホニルイミド及び／又はフルオロスルホニルイミド、殊にトリフルオロメタンスルホニルイミドから選択される。このようにして好ましくは、不所望な副反応は回避することができ、かつ殊に、少なくとも１種の伝導塩のアニオンとＺ-又はＱ-とは、アルカリ金属イオン、殊にリチウムイオンを、同じようにに、例えば同様に、強く配位することを達成することができ、これは、イオン移動度に好ましく作用することがある。
【０１４１】
別の実施態様の範囲内で、少なくとも１種の高分子電解質は、一般化学式：
【化９】
2017041434.tif 000011
［式中、Ｑは、負電荷の基Ｑ-及び対イオンＺ+、殊にリチウムイオンを表し、及び／又はスペーサーＸは、少なくとも１種の、場合により別の負電荷の基Ｑ-、殊に伝導塩アニオン、殊にリチウム伝導塩アニオン、及び／又はイオン液体のアニオンを基礎とする別の負電荷の基Ｑ-、又はスルホナート基、例えば少なくとも１種のスルホニルイミド基及び／又は少なくとも１種のスルホナート基、及び対イオンＺ+、例えばアルカリ金属イオン、殊にリチウムイオンを含む］の少なくとも１種の繰返単位を有する、少なくとも１種の、殊にイオン伝導性の又はイオンを伝導するポリマー、例えばリチウムイオン伝導性の又はリチウムイオンを伝導するポリマーを含む。
【０１４２】
別の、択一的又は付加的な実施態様の範囲内で、少なくとも１種の高分子電解質は、一般化学式：
【化１０】
2017041434.tif 000012
［式中、Ｑは、正電荷の基Ｑ+及び対イオンＺ-を表し、及び／又はスペーサーＸは、少なくとも１種の、場合により別の正電荷の基Ｑ+、殊に、イオン液体のカチオンを基礎とする別の正電荷の基Ｑ+、例えば少なくとも１種のアンモニウムイオン基及び／又は少なくとも１種のピリジニウム基及び／又は少なくとも１種のイミダゾリウム基及び／又は少なくとも１種のピペリジニウム基及び／又は少なくとも１種のピロリジニウム基及び／又は少なくとも１種のホスホニウム基及び／又は少なくとも１種のグアニジニウム基及び／又は少なくとも１種のモルホリニウム基及び／又は少なくとも１種のウロニウム基及び／又は少なくとも１種のチオウロニウム基、及び対イオンＺ-、例えば伝導塩アニオン、殊にリチウム伝導塩アニオンを有する］の少なくとも１種の繰返単位を有する、少なくとも１種の、殊にイオン伝導性の又はイオンを伝導するポリマー、例えばリチウムイオン伝導性の又はリチウムイオンを伝導するポリマーを含む。正電荷の基Ｑ+により、好ましくは、イオン解離、例えば伝導塩及び／又は無機イオン伝導体のイオン解離を高め、かつそれによりイオン伝導率を高めることができる。しかしながら、この種のポリマーは、イオン伝導性、殊にリチウムイオン伝導性であるだけであり、かつ少なくとも１種の伝導塩、殊にリチウム伝導塩と組み合わせて、例えば混合して使用することが好ましい。
【０１４３】
別の、択一的又は付加的な実施形態の範囲内で、少なくとも１種の高分子電解質は、少なくとも１種の、殊にイオン伝導性の又はイオンを伝導する、例えばリチウムイオン伝導性の又はリチウムイオンを伝導するポリマーを含み、この場合、少なくとも１種のポリマーは、ポリアルキレンオキシド、例えばポリエチレンオキシド、及び／又は少なくとも１種のアルキレンオキシド基、例えばエチレンオキシド基、殊にオリゴアルキレンオキシド基、例えばオリゴエチレンオキシド基、及び／又は一般化学式：
【化１１】
2017041434.tif 000013
［式中、Ｑは、電荷のない基Ｑ、殊にアルキレンオキシド基、殊にオリゴアルキレンオキシド基、例えばエチレンオキシド基、例えばオリゴエチレンオキシド基を表し、及び／又はスペーサーＸは、少なくとも１種のアルキレンオキシド基、殊にオリゴアルキレンオキシド基、例えばエチレンオキシド基、例えばオリゴエチレンオキシド基を含み、及び／又はポリマー主鎖を形成する単位−［Ａ］−は、アルキレンオキシド単位、例えばオリゴアルキレンオキシド単位、殊にエチレンオキシド単位、例えばオリゴエチレンオキシド単位を含む］の少なくとも１種の繰返単位を有するポリマーを含む。この場合、カソード材料は、殊に少なくとも１種の伝導塩、殊にリチウム伝導塩を含むことができる。アルキレンオキシド単位又はアルキレンオキシド基及び／又は無電荷の基Ｑによって、好ましくは、イオン移動度及びそれによりイオン伝導率を高めることができる。しかしながら、この種のポリマーは、イオン伝導性、殊にリチウムイオン伝導性であるだけであり、かつ少なくとも１種の伝導塩、殊にリチウム伝導塩と組み合わせて、例えば混合して使用することが好ましい。
【０１４４】
特別な実施形態の範囲内で、Ｑは、負電荷の基Ｑ-及び対イオンＺ+、及び／又は正電荷の基Ｑ+及び対イオンＺ-を表す。これは、特に好ましいことが判明した、というのも、それによりイオン解離を高めかつ多硫化物溶解度を低減することができるためである。負電荷の基Ｑ-及び対イオンＺ+及び／又は正電荷の基Ｑ+及び対イオンＺ-を有する繰返単位を、電荷のない、イオン伝導性の又はイオンを伝導する基、例えばアルキレンオキシド基及び／又は環式及び／又は非環式カルボナート基及び／又は環式及び／又は非環式カルボン酸エステル基、例えばラクトン基及び／又は環式及び／又は非環式カルバマート基、殊にアルキレンオキシド基、例えばオリゴアルキレンオキシド基及び／又はポリエーテルと組み合わせることが特に好ましいことが判明する、というのも、この負電荷の基Ｑ-又は正電荷の基Ｑ+により、イオン解離を高めることができ、かつ電荷のない基Ｑによりイオン移動度を更に高めることができ、このことが全体としてイオン伝導率、例えばリチウムイオン伝導率の明らかな向上を引き起こすことができるためである。
【０１４５】
別の実施形態の範囲内で、スペーサーＸは、少なくとも１種の、殊に置換された又は非置換の、飽和又は不飽和の、線状又は分枝したアルキレン基及び／又は少なくとも１種の、殊に置換された又は非置換の、飽和又は不飽和の、線状又は分枝したアルキレンオキシド基、及び／又は少なくとも１種の、殊に置換された又は非置換の、飽和又は不飽和の、線状又は分枝したフェニレンオキシド基、例えばオリゴフェニレンオキシド基、殊に≧１個又は≧２〜≦１０個の繰返単位を有するオリゴフェニレンオキシド基、及び／又は少なくとも１種の、殊に置換された又は非置換のフェニレン基、例えばオリゴフェニレン基、殊に≧１個又は≧２〜≦１０個の繰返単位を有するオリゴフェニレン基、及び／又は少なくとも１種の、殊に置換された又は非置換のベンジレン基、例えばオリゴベンジレン基、殊に≧１個又は≧２〜≦１０個の繰返単位を有するオリゴベンジレン基、及び／又は少なくとも１種のカルボニル基、殊にケトン基、例えばアルキルカルボニル基、及び／又は少なくとも１種の環式カルボナート基及び／又は少なくとも１種のラクトン基及び／又は少なくとも１種の環式カルバマート基及び／又は少なくとも１種の非環式カルボナート基及び／又は少なくとも１種の非環式カルボン酸エステル基及び／又は少なくとも１種の非環式カルバマート基及び／又は少なくとも１種のエーテル酸素及び／又は少なくとも１種の正電荷の基、例えば少なくとも１種のアンモニウム基、殊に第４級アンモニウム基及び／又は少なくとも１種のピリジニウム基及び／又は少なくとも１種のイミダゾリウム基及び／又は少なくとも１種のピペリジニウム基及び／又は少なくとも１種のピロリジニウム基及び／又は少なくとも１種のアンモニウム基、殊に第４級ホスホニウム基及び／又は少なくとも１種のグアニジニウム基及び／又は少なくとも１種のモルホリニウム基及び／又は少なくとも１種のウロニウム基及び／又は少なくとも１種のチオウロニウム基、及び／又は少なくとも１種の負電荷の基、例えば少なくとも１種のスルホナート基及び／又はトリフルオロメタンスルホニルイミド基、例えば、少なくとも１種のリチウムスルホナート基及び／又はリチウムトリフルオロメタンスルホニルイミド基、殊にリチウムベンゼンスルホナート基及び／又はリチウムトリフルオロメタンスルホニルイミド−ベンゼン基を含む。この場合、スペーサーＸは、これらの基の組み合わせを示すこともできる。この種のスペーサーＸにより、好ましくは、ポリマー又は高分子電解質のイオン伝導率を全体として高めることができ、例えば、その際、ポリマー主鎖によって、他の特性に関して最適化することができる。少なくとも１種の、場合により付加的な、環式カルボナート基及び／又はラクトン基及び／又は環式カルバマート基及び／又は非環式カルボナート基及び／又は非環式カルボン酸エステル基及び／又は非環式カルバマート基及び／又は正電荷の基、殊にイオン液体のカチオンを基礎とする正電荷の基、例えば、殊に第４級アンモニウムイオン基及び／又はピリジニウム基及び／又はイミダゾリウム基及び／又はピペリジニウム基及び／又はピロリジニウム基及び／又は、殊に第４級ホスホニウム基及び／又はグアニジニウム基及び／又はモルホリニウム基及び／又はウロニウム基及び／又はチオウロニウム基、及び／又は負電荷の基、例えばスルホニルイミド基及び／又はスルホナート基を、スペーサーＸ中に導入することにより、好ましくは、イオン伝導率を、殊に相応する基Ｑ、Ｑ+及びＱ-との関連で述べたように、更に高めることができる。
【０１４６】
この実施形態の一実施態様の範囲内で、スペーサーＸは、少なくとも１種の、殊に置換された又は非置換の、飽和又は不飽和の、線状又は分枝したアルキレンオキシド基、殊にオリゴアルキレンオキシド基を含む。この場合、スペーサーＸは、例えば少なくとも１種の、例えば置換された又は非置換の、飽和又は不飽和の、線状又は分枝した、エチレンオキシド基及び／又はプロピレンオキシド基、殊にオリゴエチレンオキシド基及び／又はオリゴプロピレンオキシド基を含むことができる。殊に、スペーサーＸは、この場合、少なくとも１種の、例えば置換された又は非置換の、飽和又は不飽和の、線状又は分枝したエチレンオキシド基、殊にオリゴエチレンオキシド基を含むことができる。このようにして、好ましくはイオン移動度を高めることができる。これは、殊に解離したイオンを移動し及びこのようにしてイオン伝導率を高めるために、正電荷の基Ｑ+の場合及び／又は負電荷の基Ｑ-の場合に特に好ましいことがある。
【０１４７】
スペーサーＸの少なくとも１種のアルキレンオキシド基は、殊に部分的に又は完全にハロゲン化され、殊にフッ化、例えば過フッ化されていてもよい。ハロゲン化、殊にフッ化、例えば過フッ化により、好ましくは、ポリマー又は高分子電解質による、殊にアルキレンオキシド基による多硫化物の溶解度を低減することができ、これはカソード材料として、硫黄炭素複合材料、例えば硫黄ポリマー複合材料及び／又は硫黄炭素変態複合材料、殊に複合材料のポリマーと結合した硫黄、例えば共有結合及び／又はイオン結合した硫黄、殊に共有結合した硫黄を有する硫黄ポリマー複合材料、例えば硫黄ポリアクリロニトリル複合材料、例えばＳＰＡＮ複合材料と組み合わせて使用する場合に特に好ましいことがある。
【０１４８】
この実施形態の別の、択一的又は付加的な実施態様の範囲内で、スペーサーＸは、少なくとも１種のカルボニル基、殊に少なくとも１種の環式カルボナート基及び／又は少なくとも１種のラクトン基及び／又は少なくとも１種の環式カルバマート基及び／又は少なくとも１種の非環式カルボナート基及び／又は少なくとも１種の非環式カルボン酸エステル基及び／又は少なくとも１種の非環式カルバマート基を含む。殊に、スペーサーＸは、この場合、少なくとも１種の非環式カルボナート基を含むことができる。このようにして、好ましくは同様にイオン移動度を高めることができる。これは、殊に解離したイオンを移動し及びこのようにしてイオン伝導率を高めるために、正電荷の基Ｑ+の場合及び／又は負電荷の基Ｑ-の場合に好ましいことがある。
【０１４９】
この実施形態の、別の、択一的又は付加的な実施形態の範囲内で、スペーサーＸは、少なくとも１種の、場合により別の、正電荷の基Ｑ+、殊にイオン液体のカチオンを基礎とする正電荷の基Ｑ+、例えば少なくとも１種のアンモニウム基及び／又は少なくとも１種のピリジニウム基及び／又は少なくとも１種のイミダゾリウム基及び／又は少なくとも１種のピペリジニウム基及び／又は少なくとも１種のピロリジニウム基及び／又は少なくとも１種のホスホニウム基及び／又は少なくとも１種のグアニジニウム基及び／又は少なくとも１種のモルホリニウム基及び／又は少なくとも１種のウロニウム基及び／又は少なくとも１種のチオウロニウム基を含む。この場合、スペーサーＸは、例えば少なくとも１種のアンモニウム基及び／又は少なくとも１種のピリジニウム基及び／又は少なくとも１種のイミダゾリウム基、例えば少なくとも１種のアンモニウム基及び／又は少なくとも１種のピリジニウム基、及び対イオンＺ-、例えば伝導塩アニオン、殊にリチウム伝導塩アニオンを含むことができる。スペーサーの少なくとも１種の、場合により別の、正電荷の基Ｑ+は、殊に、上述のように、殊にスペーサーＸを介して結合した正電荷の基Ｑ+の範囲で説明されたように構成されていてもよい。このようにして、好ましくはイオン解離を高めることができる。これは、正電荷の基Ｑ+の場合及び／又は電荷のない基Ｑの場合に、殊にイオン伝導率を更に高めかつ多硫化物溶解度を更に低減するために特に好ましいことがある。
【０１５０】
この実施形態の別の、択一的又は付加的な実施態様の範囲内で、スペーサーＸは、少なくとも１種の、場合により別の、負電荷の基Ｑ-及び対イオンＺ+、例えばアルカリ金属イオン、例えばリチウムイオン及び／又はナトリウムイオン、殊にリチウムイオンを含む。スペーサーの少なくとも１種の、場合により別の、負電荷の基Ｑ-は、殊に、上述のように、殊にスペーサーＸを介して結合した負電荷の基Ｑ-の範囲で説明されたように構成されていてもよい。例えば、スペーサーＸの少なくとも１種の、場合により別の、負電荷の基Ｑ-は、伝導塩アニオン、殊にリチウム伝導塩アニオン、及び／又はイオン液体のアニオンを基礎とする基及び／又はスルホナート基であることができる。例えば、この場合、スペーサーＸは、少なくとも１種のスルホニルイミド基、例えば少なくとも１種のトリフルオロメタンスルホニルイミド基及び／又はペルフルオロエタンスルホニルイミド基及び／又はフルオロスルホニルイミド基、殊に少なくとも１種のトリフルオロメタンスルホニルイミド基、及び／又は少なくとも１種のスルホナート基を含むことができる。このようにして、好ましくはイオン解離を高めることができる。これは、負電荷の基Ｑ-の場合及び／又は電荷のない基Ｑの場合に、殊にイオン伝導率を更に高めかつ多硫化物溶解度を更に低減するために特に好ましいことがある。
【０１５１】
スペーサーＸの少なくとも１種のアルキレン基は、例えば≧１〜≦１６個の炭素原子、殊に≧１〜≦１３個の炭素原子、例えば≧１〜≦４個の炭素原子又は≧４〜≦８個の炭素原子及び／又は≧９〜≦１３個の炭素原子の鎖長を示すことができる。例えば、この場合、スペーサーＸのアルキレン基は、飽和アルキレン基、例えば一般化学式：−（ＣＨ2）a1−のアルキレン基を表すことができ、ここで、１≦ａ１≦１５、例えば１≦ａ１≦１２、例えば１≦ａ１≦３である。
【０１５２】
スペーサーＸの少なくとも１種のアルキレンオキシド基は、例えばエチレンオキシド基及び／又はプロピレンオキシド基であることができる。殊に、少なくとも１種のアルキレンオキシド基は、オリゴアルキレンオキシド基、例えばオリゴエチレンオキシド基及び／又はオリゴプロピレンオキシド基であることができる。殊に、アルキレンオキシド基又はオリゴアルキレンオキシド基は、≧１又は≧２〜≦１０個の繰返単位、例えば≧１又は≧２〜≦４個の繰返単位を有することができる。例えば、この場合、少なくとも１種のアルキレンオキシド単位は、一般化学式：−［ＣＨ2−ＣＨ2−Ｏ−］bを示すことができ、ここで１≦ｂ≦１０、例えば１≦又は２≦ｂ≦４である。
【０１５３】
スペーサーＸの少なくとも１種のアルキレンオキシド基の、ポリマー主鎖−［Ａ］−及び基Ｑ、例えばピリジニウム基、アンモニウム基、イミダゾリウム基、ピペリジニウム基、ピロリジニウム基、ホスホニウム基、グアニジニウム基、モルホリニウム基、ウロニウム基、チオウロニウム基、環式カルボナート基、ラクトン基、環式カルバマート基、非環式カルボナート基、非環式カルボン酸エステル基、非環式カルバマート基、スルホニルイミド基又はスルホナート基との結合は、この場合、アルキレン基、殊に飽和及び／又は不飽和の、線状又は分枝したアルキレン基、例えばメチレン基及び／又はアルコキシ基を介してそれぞれ行うことができる。この場合、スペーサーＸは、例えばアルキル−アルキレンオキシド−アルキル基、例えばアルキル−オリゴアルキレンオキシド−アルキル基、例えば一般化学式：−（ＣＨ2）a1−［ＣＨ2−ＣＨ2−Ｏ−］b1−（ＣＨ2）a1′−のアルキル−オリゴアルキレンオキシド−アルキル基、ここで１≦ａ１≦１２、殊に１≦ａ１≦３、１≦ｂ１≦１０、殊に１≦又は２≦ｂ１≦４、及び１≦ａ１′≦１２、殊に１≦ａ１′≦３の上記一般化学式の基、又はアルコキシ−アルキレンオキシド−アルキル基、例えばアルコキシ−オリゴアルキレンオキシド−アルキル基、例えば一般化学式：−（ＣＨ2）a2−Ｏ−［ＣＨ2−ＣＨ2−Ｏ−］b2−（ＣＨ2）a2′−のアルコキシ−オリゴアルキレンオキシド−アルキル基、ここで１≦ａ２≦１２、殊に１≦ａ２≦３、１≦ｂ２≦１０、殊に１≦又は２≦ｂ２≦４、及び１≦ａ２′≦１２、殊に１≦ａ２≦３の上記一般化学式の基であることができる。
【０１５４】
スペーサーＸの少なくとも１種のフェニレンオキシド基及び／又は少なくとも１種のフェニレン基及び／又は少なくとも１種のベンジレン基は、殊に、１種以上のアルキル側鎖及び／又は１種以上のアルキレンオキシド側鎖、例えばオリゴアルキレンオキシド側鎖、例えばオリゴエチレンオキシド側鎖及び／又はオリゴプロピレンオキシド側鎖、及び／又は１種以上の環式カルボナート基及び／又はラクトン基及び／又は環式カルバマート基及び／又は非環式カルボナート基及び／又は非環式カルボン酸エステル基及び／又は非環式カルバマート基及び／又は１種以上の、電荷を有する基、例えば第４級アンモニウム基及び／又はピリジニウム基及び／又はイミダゾリウム基及び／又はピペリジニウム基及び／又はピロリジニウム基及び／又はホスホニウム基、殊に第４級ホスホニウム基及び／又はグアニジニウム基及び／又はモルホリニウム基及び／又はウロニウム基及び／又はチオウロニウム基及び／又はスルホニルイミド基及び／又はスルホナート基、例えばリチウムスルホナート基で置換されていてもよい。このようにして、イオン伝導率を、好ましくは殊に相応する基Ｑ、Ｑ+及びＱ-との関連で説明したように、更に高めることができる。例えば、スペーサーＸは、１種以上のフェニレンオキシド基及び／又はフェニレン基及び／又はベンジレン基を含むことができる。スペーサーＸのフェニレンオキシド基及び／又はフェニレン基及び／又はベンジレン基の間には、この場合（それぞれ）１つの、殊に飽和及び／又は不飽和の、線状又は分枝した、例えば部分的に又は完全にハロゲン化された又はハロゲン化されていない、例えば部分的にフッ化された又は過フッ化された又はフッ化されていないアルキレン基及び／又はアルキレンオキシド基、例えばオリゴアルキレンオキシド基、例えばオリゴエチレンオキシド基及び／又はオリゴプロピレンオキシド基が挿入されていてもよい。
【０１５５】
スペーサーＸの少なくとも１種のカルボニル基の、ポリマー主鎖−［Ａ］−及び基Ｑ、例えば環式カルボナート基、ラクトン基、環式カルバマート基、非環式カルボナート基、非環式カルボン酸エステル基、非環式カルバマート基、ピリジニウム基、アンモニウム基、イミダゾリウム基、ピペリジニウム基、ピロリジニウム基、ホスホニウム基、グアニジニウム基、モルホリニウム基、ウロニウム基、チオウロニウム基、スルホニルイミド基又はスルホナート基との結合は、この場合、それぞれ１つの、殊に飽和及び／又は不飽和の、線状又は分枝した、例えば部分的に又は完全にハロゲン化された又はハロゲン化されていない、例えば部分的にフッ化された又は過フッ化された又はフッ化されていないアルキレン基及び／又はアルキレンオキシド基、例えばオリゴアルキレンオキシド基、例えばオリゴエチレンオキシド基及び／又はオリゴプロピレンオキシド基を介して行うことができる。
【０１５６】
例えば、スペーサーＸは、１種以上の、例えばＱと同様の、環式カルボナート基及び／又はラクトン基及び／又は環式カルバマート基及び／又は非環式カルボナート基及び／又は非環式カルボン酸エステル基及び／又は非環式カルバマート基及び／又は、例えばＱ+と同様に、アンモニウム基及び／又はピリジニウム基及び／又はイミダゾリウム基及び／又はピペリジニウム基及び／又はピロリジニウム基及び／又はホスホニウム基及び／又はグアニジニウム基及び／又はモルホリニウム基及び／又はウロニウム基及び／又はチオウロニウム基及び／又は、例えばＱ-と同様に、スルホニルイミド基及び／又はスルホナート基、例えばベンゼンスルホニルイミド基及び／又はベンゼンスルホナート基を有することができる。スペーサーＸの環式カルボナート基、ラクトン基、環式カルバマート基、非環式カルボナート基、非環式カルボン酸エステル基、非環式カルバマート基、アンモニウム基、ピリジニウム基、イミダゾリウム基、ピペリジニウム基、ピロリジニウム基、ホスホニウム基、グアニジニウム基、モルホリニウム基、ウロニウム基、チオウロニウム基、スルホニルイミド基又はスルホナート基、例えばベンゼンスルホニルイミド基及び／又はベンゼンスルホナート基の、ポリマー主鎖−［Ａ］−との及び／又はスペーサーＸの別の環式カルボナート基、ラクトン基、環式カルバマート基、非環式カルボナート基、非環式カルボン酸エステル基、非環式カルバマート基、アンモニウム基、ピリジニウム基、イミダゾリウム基、ピペリジニウム基、ピロリジニウム基、ホスホニウム基、グアニジニウム基、モルホリニウム基、ウロニウム基、チオウロニウム基、スルホニルイミド基、又はスルホナート基との、及び／又はスペーサーＸの環式カルボナート基、ラクトン基、環式カルバマート基、非環式カルボナート基、非環式カルボン酸エステル基、非環式カルバマート基、アンモニウム基、ピリジニウム基、イミダゾリウム基、ピペリジニウム基、ピロリジニウム基、ホスホニウム基、グアニジニウム基、モルホリニウム基、ウロニウム基、チオウロニウム基、スルホニルイミド基又はスルホナート基、例えばベンゼンスルホニルイミド基及び／又はベンゼンスルホナート基の間の、及び／又は基Ｑ、例えば末端の基Ｑ、例えば環式カルボナート基、ラクトン基、環式カルバマート基、非環式カルボナート基、非環式カルボン酸エステル基、非環式カルバマート基、ピリジニウム基、アンモニウム基、イミダゾリウム基、ピペリジニウム基、ピロリジニウム基、ホスホニウム基、グアニジニウム基、モルホリニウム基、ウロニウム基、チオウロニウム基、スルホニルイミド基又はスルホナート基との結合は、この場合、殊に（それぞれ）１つの、殊に飽和及び／又は不飽和の、線状又は分枝した、例えば部分的に又は完全にハロゲン化された又はハロゲン化されていない、例えば部分的にフッ化された又は過フッ化された又はフッ化されていない、アルキレン基及び／又はアルキレンオキシド基、例えばオリゴアルキレンオキシド基、例えばオリゴエチレンオキシド基及び／又はオリゴプロピレンオキシド基を介して行うことができる。
【０１５７】
例えば、スペーサーＸは、アルキレンスペーサー、殊に飽和及び／又は不飽和の、線状又は分枝したアルキレンスペーサーであることができる。アルキレンスペーサーＸの場合、殊に飽和の場合に、スペーサー中の炭素原子の数は、殊に≧１〜≦１２、例えば≧１〜≦４であることができる。例えば、アルキレンスペーサーは、一般化学式：−（ＣＨ2）a1−に基づくことができ、ここで、１≦ａ１≦１２、殊に１≦ａ１≦３である。
【０１５８】
又は、スペーサーＸは、例えばアルキレンオキシドスペーサー、例えばオリゴアルキレンオキシドスペーサー、例えばオリゴエチレンオキシドスペーサー又はオリゴプロピレンオキシドスペーサーであることができる。オリゴアルキレンオキシドとして実施される場合に、繰返単位の数は、例えば≧２〜１０個の繰返単位、特に≧２〜≦４個の繰返単位であることができる。この場合、アルキレンオキシド単位、例えばオリゴアルキレンオキシド単位、例えばオリゴエチレンオキシド単位又はオリゴプロピレンオキシド単位の、ポリマー主鎖−［Ａ］−又は基Ｑ、例えば環式カルボナート基、ラクトン基、環式カルバマート基、非環式カルボナート基、非環式カルボン酸エステル基、非環式カルバマート基、ピリジニウム基、アンモニウム基、イミダゾリウム基、ピペリジニウム基、ピロリジニウム基、ホスホニウム基、グアニジニウム基、モルホリニウム基、ウロニウム基、チオウロニウム基、スルホニルイミド基又はスルホナート基との結合は、殊にそれぞれアルキレン基、殊に飽和及び／又は不飽和の、線状又は分枝したアルキレン基、例えばメチレン基を介して行うことができる。例えば、アルキレンオキシドスペーサーは、一般化学式：−（ＣＨ2）a3−［ＣＨ2−ＣＨ2−Ｏ−］b3−（ＣＨ2）a3に基づくことができ、ここで、１≦ｂ３≦１０、殊に１≦ｂ３≦４、及び１又は０≦ａ３≦３、例えばａ３＝１である。
【０１５９】
又は、スペーサーＸは、例えばフェニレンオキシド及び／又はフェニレン及び／又はベンジレン、殊に置換又は非置換のフェニレンオキシド及び／又はフェニレン及び／又はベンジレンを基礎とするスペーサーであることができる。殊に、この場合、スペーサーは複数のフェニレンオキシド単位及び／又はフェニレン単位及び／又はベンジレン単位を含むことができる。スペーサーＸのフェニレンオキシド単位及び／又はオリゴフェニレンオキシド単位及び／又はフェニレン単位及び／又はオリゴフェニレン単位及び／又はベンジレン単位及び／又はオリゴベンジレン単位の間に、この場合（それぞれ）アルキレン基及び／又はアルキレンオキシド基、殊に飽和及び／又は不飽和の、線状又は分枝した、例えば部分的に又は完全にハロゲン化された又はハロゲン化されていない、例えば部分的にフッ化された又は過フッ化された又はフッ化されていないアルキレン基及び／又はアルキレンオキシド基、例えばオリゴアルキレンオキシド基、例えばオリゴエチレンオキシド基及び／又はオリゴプロピレンオキシド基が挿入されていてもよい。この場合、置換は、１種以上のアルキル側鎖及び／又は１種以上のアルキレンオキシド側鎖、例えばオリゴアルキレンオキシド側鎖、例えばオリゴエチレンオキシド側鎖及び／又はオリゴプロピレンオキシド側鎖、及び／又は１種以上の環式カルボナート基及び／又はラクトン基及び／又は環式カルバマート基及び／又は非環式カルボナート基及び／又は非環式カルボン酸エステル基及び／又は非環式カルバマート基及び／又は１種以上の電荷を有する基、例えば第４級アンモニウム基及び／又はピリジニウム基及び／又はイミダゾリウム基及び／又はピペリジニウム基及び／又はピロリジニウム基及び／又は、例えば第４級ホスホニウム基及び／又はグアニジニウム基及び／又はモルホリニウム基及び／又はウロニウム基及び／又はチオウロニウム基及び／又はスルホニルイミド基及び／又はスルホナート基、例えばリチウムスルホニルイミド基及び／又はリチウムスルホナート基によって行うことができる。
【０１６０】
又は、スペーサーＸは、例えばカルボニルスペーサー、例えばアルキレン／アルキレンオキシド−カルボニル−アルキレン／アルキレンオキシド−スペーサーであることができる。
【０１６１】
又は、スペーサーＸは、例えばエーテル酸素（−Ｏ−）であることができる。
【０１６２】
特別な実施態様の範囲内で、スペーサーＸは、アルキレンスペーサー及び／又はアルキレンオキシドスペーサー、例えばアルキレンスペーサー及び／又はオリゴアルキレンオキシドスペーサー、例えばエチレンオキシドスペーサー及び／又はオリゴエチレンオキシドスペーサーである。
【０１６３】
別の実施形態の範囲内で、−［Ａ］−は、ポリマー主鎖を形成する単位を表し、これは（少なくとも１種の）アルキレンオキシド単位、殊にエチレンオキシド単位（ＰＥＯ）及び／又はプロピレンオキシド単位、例えばオリゴアルキレンオキシド単位、例えばオリゴエチレン単位及び／又はオリゴプロピレンオキシド単位、及び／又はカルボナート基を含む、殊に有機カルボナート基を含む単位及び／又はシロキサン単位及び／又はホスファゼン単位及び／又はメチルメタクリラート単位及び／又はメタクリラート単位及び／又はフェニレン単位及び／又はフェニレンオキシド単位及び／又はベンジレン単位及び／又はアルキレン単位を含む。
【０１６４】
例えば−［Ａ］−は、ポリマー主鎖を形成する単位を表し、これは、ポリエーテル、殊にポリエチレンオキシド（ＰＥＯ）及び／又はポリプロピレンオキシド、及び／又は重合した、殊に有機の、カルボナート基を含む繰返単位、例えばポリカルボナート及び／又はカルボナート基を含む側鎖基を有するポリマー主鎖を形成する構造単位からなるポリマー、及び／又はポリシロキサン及び／又はポリホスファゼン及び／又はポリ（メチル）メタクリラート及び／又はポリメタクリラート及び／又はポリフェニレン、例えばパラ−ポリフェニレン、及び／又はポリフェニレンオキシド及び／又はポリベンジレン及び／又はポリオレフィン、例えばプロプロピレン及び／又はポリエチレンを含む及び／又はこれらを形成する。例えば、−［Ａ］−は、ポリマー主鎖を形成する単位を表すことができ、これは、ポリエーテル、殊にポリエチレンオキシド（ＰＥＯ）及び／又はポリプロピレンオキシド、及び／又は重合した、殊に有機の、カルボナート基を有する繰返単位及び／又はポリシロキサン及び／又はポリホスファゼン及び／又はポリ（メチル）メタクリラート及び／又はポリメタクリラート及び／又はポリフェニレン、例えばパラ−ポリフェニレン、及び／又はポリフェニレンオキシド及び／又はポリベンジレン及び／又はポリオレフィン、例えばポリプロピレン及び／又はポリエチレンを基礎とする。
【０１６５】
特別な実施形態の範囲内で、ポリマー主鎖を形成する単位−［Ａ］−は、（少なくとも１種の）シロキサンを含む。このようにして、好ましくはポリマーの低いガラス転移温度を達成しかつそれにより高いイオン伝導率を達成することができる。
【０１６６】
別の、殊に択一的又は付加的な、特別な実施形態の範囲内で、ポリマー主鎖を形成する単位−［Ａ］−は、（少なくとも１種の）ホスファゼン単位を含む。このようにして、好ましくは同様に、ポリマーの低いガラス転移温度を達成しかつそれにより高いイオン伝導率を達成することができる。
【０１６７】
別の、殊に択一的又は付加的な、特別な実施形態の範囲内で、ポリマー主鎖を形成する単位−［Ａ］−は、（少なくとも１種の）メチルメタクリラート単位及び／又はメタクリラート単位を含む。これらは、好ましくは、ホスファゼンとして合成により簡単に得ることができる。
【０１６８】
別の、殊に択一的又は付加的な、特別な実施形態の範囲内で、ポリマー主鎖を形成する単位−［Ａ］−は、（少なくとも１種の）フェニレン単位を含む。殊に、ポリマー主鎖を形成する単位−［Ａ］−は、（少なくとも１種の）パラ−フェニレン単位を含むことができる。このようにして、好ましくは付加的に導電率を達成することができる。更に、フェニレン単位又はポリフェニレンは、簡単に、１箇所以上置換、例えばスルホン化することができる。殊に、フェニレン単位及び／又はこれらから形成されるポリフェニルポリマー主鎖の複数箇所のスルホン化も可能である。例えば、ポリマー主鎖を形成する単位−［Ａ］−は、（少なくとも１種の）フェニレンオキシド単位を含むことができる。酸素を介して、好ましくは簡単に、場合によりスペーサーＸを介して、基Ｑ、Ｑ+及び／又はＱ-が結合されていてもよい。例えば、ポリマー主鎖を形成する単位−［Ａ］−は、少なくとも１箇所スルホン化された、例えば数箇所スルホン化されたフェニレン単位を有するか又はこれらのフェニレン単位であることができる。例えば、ポリマー又は高分子電解質は、スルホナート基、殊にリチウムスルホナート基で置換されたポリフェニレン、例えばパラ−ポリフェニレン、例えば少なくとも１箇所スルホナート基、殊にリチウムスルホナート基、例えば複数のスルホナート基、殊にリチウムスルホナート基で置換されている少なくとも１種のフェニレンの繰返単位を有するポリフェニレンを含むか又はこれらのポリフェニレンであることができる。これは、好ましいことが判明した、というのもフェニレン単位１個当たりのアニオン性単位の数、及びそれによりリチウムイオン電荷担体の数を高めることができるためである。スルホナート基で置換されたフェニレン単位の他に、ポリマー主鎖を形成する単位−［Ａ］−は、例えばポリフェニレンの形で、更に１つ以上の別のフェニレン単位、例えば非置換のフェニレン単位及び／又は１箇所以上、それぞれ基Ｑ、例えばＱ+又はＱ-又はＱ、及びスペーサーＸ、殊にＸxで置換されたフェニレン単位を有することができる。
【０１６９】
別の、殊に択一的又は付加的な、特別な実施形態の範囲内で、ポリマー主鎖を形成する単位−［Ａ］−は、（少なくとも１種の）ベンジレン単位を含む。
【０１７０】
別の、殊に択一的又は付加的な、特別な実施形態の範囲内で、ポリマー主鎖を形成する単位−［Ａ］−は、（少なくとも１種の）アルキレン単位を含む。
【０１７１】
別の、殊に択一的又は付加的な、特別な実施形態の範囲内で、ポリマー主鎖を形成する単位−［Ａ］−は、（少なくとも１種の）アルキレンオキシド単位、殊にエチレンオキシド単位（ＰＥＯ）及び／又はプロピレンオキシド単位、例えばオリゴアルキレンオキシド単位、例えばオリゴエチレンオキシド単位及び／又はオリゴプロピレンオキシド単位、殊にオリゴエチレンオキシド単位を含む。このようにして、好ましくはイオン移動度、及びそれによりイオン伝導率を高めることができる。
【０１７２】
別の、殊に択一的又は付加的な、特別な実施形態の範囲内で、ポリマー主鎖を形成する単位−［Ａ］−は、カルボナート基、殊に有機カルボナート基を含む（少なくとも１種の）単位を含む。このようにして、好ましくはポリマー主鎖の極性を高め、かつそれにより多硫化物溶解度に好ましく影響し、殊にこれを低減することができる。重合した、殊に有機の、カルボナート基を有する繰返単位は、例えばポリカルボナート、つまり、ポリマー主鎖が、例えば重縮合反応により連結した、殊にエステル化されたカルボナート基を有するポリエステルを形成することができる。しかしながら、これに対して択一的に又は付加的に、重合した、殊に有機の、カルボナート基を有する繰返単位は、カルボナート基、殊に有機カルボナート基を含む側鎖基を有する、ポリマー主鎖を形成する構造単位からなるポリマーを形成することもできる。カルボナート基を含む側鎖基により、この場合、好ましくはポリマーのイオン伝導率を全体として高めることができる。この場合に、形成されたポリマー主鎖は、カルボニル基を含む、例えばポリカルボナート自体であるか、又はカルボナート基を含まない、殊にポリカルボナートではないことができる。例えば、ポリマー主鎖を形成する単位−［Ａ］−は、ポリマー主鎖を形成する構造単位とカルボナート基を含む側鎖と有する単位を含むことができる。この場合、カルボナート基を含む側鎖基は、例えばポリマー主鎖を形成する構造単位の１つの原子に結合されていてもよい。例えば、しかしながら、カルボナート基を含む側鎖基は、環式の、例えば５員環又は６員環又は７員環の、殊に５員環の形で、ポリマー主鎖を形成する構造単位に、殊にポリマー主鎖を形成する構造単位の２つの原子に結合されていてもよい。殊に、この場合、カルボナート基は、環式の、ポリマー主鎖を形成する構造単位に結合する側鎖基を形成することができる。例えば、ポリマー主鎖を形成する単位−［Ａ］−は、ポリマー主鎖を形成する構造単位とカルボナート基とを有する単位を含むことができ、この場合、カルボナート基は、ポリマー主鎖を形成する構造単位に環状に結合する側鎖基を形成する。例えば、この場合、カルボナート基は、２つの酸素原子を介して、ポリマー主鎖を形成する構造単位の２つの原子に結合されていてもよく、かつ例えば（ポリマー主鎖を形成する構造単位の原子と一緒になって）５員環又は６員環又は７員環、殊に５員環を形成することができる。
【０１７３】
ポリマー主鎖を形成する単位−［Ａ］−は、スペーサー基Ｘを介して結合する基Ｑによって単官能化並びに多官能化、例えば二官能化、三官能化又は四官能化されていてもよい。この場合、多官能化されたポリマー主鎖を形成する単位−［Ａ］−とは、殊に少なくとも２つの基Ｑ、例えばＱ+及び／又はＱ-及び／又はＱで官能化されているポリマー主鎖を形成する単位−［Ａ］−であると解釈することができ、殊に、この場合、それぞれ基Ｑ、例えばＱ+又はＱ-又はＱは、場合によりスペーサーＸ、殊にＸxを介してポリマー主鎖を形成する単位−［Ａ］−と結合されている。
【０１７４】
次に、例えば、ポリマー主鎖を形成する単位−［Ａ］−又は繰返単位（［Ａ］−Ｘ−Ｑ）：
【化１２】
2017041434.tif 000014
−及び例えば後に説明するポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−及び特別な繰返単位に基づくことができるいくつかの一般化学式を挙げる。ポリマー主鎖を形成する単位−［Ａ］−を表す場合、ｘｑは、この場合（それぞれ）結合箇所を表すことができ、この結合箇所に、（それぞれ）１つの基Ｑが、例えばスペーサーＸ、殊にＸx（ｘ＝１の場合にこのスペーサーを介して直接又はｘ＝０の場合に直接）を介して、ポリマー主鎖を形成する単位−［Ａ］−に結合されている。繰返単位（［Ａ］−Ｘ−Ｑ）を表す場合、ｘｑは、ＸＱ、つまり（それぞれ）１つのスペーサーＸ、殊にＸx、及び（それぞれ）１つの基Ｑ、例えばＱ+又はＱ-又はＱを表すことができる。
【０１７５】
例えば、ポリマー主鎖を形成する単位−［Ａ］−又は繰返単位（［Ａ］−Ｘ−Ｑ）は、アルキレンオキシド単位、例えば一般化学式：
【化１３】
2017041434.tif 000015
のエチレンオキシド単位及び／又は一般化学式：
【化１４】
2017041434.tif 000016
のプロピレンオキシド繰返単位を含むか又はこれらの単位であることができる。
【０１７６】
これに対して択一的に又は付加的に、ポリマー主鎖を形成する単位−［Ａ］−又は繰返単位（［Ａ］−Ｘ−Ｑ）は、ポリマー主鎖を形成する構造単位と、ポリマー主鎖を形成する構造単位に環状に結合する一般化学式：
【化１５】
2017041434.tif 000017
のカルボナート基とを有する繰返単位を含むか又はこれらの単位であることができる。
【０１７７】
これに対して択一的に又は付加的に、ポリマー主鎖を形成する単位−［Ａ］−又は繰返単位（［Ａ］−Ｘ−Ｑ）は、一般化学式：
【化１６】
2017041434.tif 000018
のシロキサン単位を含むか又はこれらであることができ、殊にこの場合、Ｒはアルキル基、例えばメチル基、エチル基及び／又はプロピル基、例えばメチル基を表す。例えば、ポリマー主鎖を形成する単位−［Ａ］−又は繰返単位（［Ａ］−Ｘ−Ｑ）は、一般化学式：
【化１７】
2017041434.tif 000019
のシロキサン単位を含むか又はこのシロキサン単位であることができる。
【０１７８】
これに対して択一的に又は付加的に、ポリマー主鎖を形成する単位−［Ａ］−又は繰返単位（［Ａ］−Ｘ−Ｑ）は、一般化学式：
【化１８】
2017041434.tif 000020
のホスファゼン単位を含むか又はこれらのホスファゼン単位であることができ、殊にこの場合、Ｒ′は、水素又は（好ましくは）アルキル基、例えばメチル基、エチル基及び／又はプロピル基、例えばメチル基を表す。
【０１７９】
これに対して択一的に又は付加的に、ポリマー主鎖を形成する単位−［Ａ］−又は繰返単位（［Ａ］−Ｘ−Ｑ）は、一般化学式：
【化１９】
2017041434.tif 000021
のメチルメタクリラート単位を含むか又はこのメチルメタクリラート単位であることができる。
【０１８０】
これに対して択一的に又は付加的に、ポリマー主鎖を形成する単位−［Ａ］−又は繰返単位（［Ａ］−Ｘ−Ｑ）は、一般化学式：
【化２０】
2017041434.tif 000022
のメタクリラート単位を含むか又はこのメタクリラート単位であることができる。
【０１８１】
これに対して択一的に又は付加的に、ポリマー主鎖を形成する単位−［Ａ］−又は繰返単位（［Ａ］−Ｘ−Ｑ）は、一般化学式：
【化２１】
2017041434.tif 000023
のフェニレン単位を含むか又はこれらのフェニレン単位であることができる。
【０１８２】
これに対して択一的に又は付加的に、ポリマー主鎖を形成する単位−［Ａ］−又は繰返単位（［Ａ］−Ｘ−Ｑ）は、一般化学式：
【化２２】
2017041434.tif 000024
のエチレン単位及び／又は一般化学式：
【化２３】
2017041434.tif 000025
のプロピレン単位を含むか又はこれらの単位であることができる。
【０１８３】
例えば、ポリマー主鎖を形成する単位−［Ａ］−は、ポリマー主鎖を形成する構造単位とカルボナート基を含む側鎖基とを有する（少なくとも１種の）単位を含むことができる。このようにして、好ましくはポリマーのイオン伝導率を全体として高めることができる。この場合、カルボナート基を含む側鎖基は、例えばポリマー主鎖を含む構造単位の１つの原子に結合されていてもよい。例えば、ポリマー主鎖を形成する単位−［Ａ］−は、ポリマー主鎖を形成する構造単位と、ポリマー主鎖を形成する構造単位に環状に結合する側鎖基を形成するカルボナート基とを有する（少なくとも１種の）単位であることができる。例えば、この場合、カルボナート基は、２つの酸素原子を介して、ポリマー主鎖を形成する構造単位の２つの原子に結合されていてもよく、かつ例えば（ポリマー主鎖を形成する構造単位と一緒になって）５員環又は６員環又は７員環、殊に５員環を形成することができる。
【０１８４】
特別な実施形態の範囲内で、ポリマー主鎖を形成する単位−［Ａ］−は、（少なくとも１種の）シロキサン単位及び／又はホスファゼン単位及び／又はメチルメタクリラート単位及び／又はメチルアクリラート単位及び／又はフェニレン単位、殊にパラ−フェニレン単位を含む。殊に、ポリマー主鎖を形成する単位−［Ａ］−は、（少なくとも１種の）シロキサン単位及び／又はホスファゼン単位及び／又はメチルメタクリラート単位及び／又はメチルアクリラート単位を含むことができる。特別な実施態様の範囲内で、ポリマー主鎖を形成する単位−［Ａ］−は、（少なくとも１種の）メチルメタクリラート単位及び／又はメチルアクリラート単位及び／又はシロキサン単位を含む。ホスファゼン及び／又はシロキサンにより、好ましくはポリマーの低いガラス転移温度を達成しかつそれにより高いイオン伝導率を達成することができる。メチルメタクリラート及び／又はメタクリラートは、好ましくは合成の簡素化を可能にすることができる。フェニレン単位により、好ましくは付加的に導電率を達成することができる。更に、フェニレン単位又はポリフェニレンは、簡単に、１箇所以上置換される、例えばスルホン化されることができる。
【０１８５】
別の実施形態の範囲内で、ポリマー主鎖を形成する単位−［Ａ］−は、（少なくとも１種の）多官能化された、例えば二官能化されたシロキサン単位及び／又は多官能化された、例えば二官能化された又は四官能化された、又は例えば１つ以上の側鎖中で分枝によって多官能化された、例えば四官能化されたホスファゼン単位及び／又は多官能化された、例えば二官能化されたメチルメタクリラート単位及び／又は多官能化された、例えば二官能化されたメタクリラート単位及び／又は多官能化された、例えば二官能化されたフェニレン単位を含む。この実施形態の特別な実施態様の範囲内で、ポリマー主鎖を形成する単位−［Ａ］−は、（少なくとも１種の）多官能化された、例えば二官能化されたシロキサン単位及び／又は多官能化された、例えば二官能化された又は四官能化された、例えば１つ以上の側鎖中の分枝によって多官能化された、例えば四官能化されたホスファゼン単位を含む。この実施形態の極めて特別な実施態様の範囲内で、ポリマー主鎖を形成する単位−［Ａ］−は、（少なくとも１種の）多官能化された、例えば二官能化されたシロキサン単位を含む。このようにして、ポリマーは、好ましくは簡単に複数の基Ｑを備えることもできる。
【０１８６】
別の実施形態の範囲内で、ポリマー主鎖を形成する単位−［Ａ］−又は後に説明するポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−及び／又はスペーサーＸ又は後に説明するスペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（ＸZ）及び／又は基Ｑ、例えばＱ+及び／又はＱ-及び／又はＱは、殊に部分的に又は完全にハロゲン化され、例えばフッ化され、場合により過フッ化されている。この場合、殊に（少なくとも）アルキレンオキシド基及び／又はアルキレン基及び／又はアルキル基及び／又はアルコキシ基は、ハロゲン化、殊にフッ化、場合により過フッ化されていてもよい。フッ化、殊にアルキレンオキシド基、例えばエチレンオキシド基及び／又はプロピレンオキシド基、及び／又はポリエーテル及び／又はアルキル基及び／又はアルキレン基及び／又はアルコキシ基のフッ化によって、好ましくは、このポリマーにより多硫化物の溶解度を低減することができる。このようにして、また、好ましくは、カソード材料、例えば硫黄炭素複合材料、例えば硫黄ポリマー複合材料、殊に硫黄ポリアクリロニトリル複合材料、例えばＳＰＡＮからの多硫化物の溶出、及びそれにより活物質の損失を低減又は抑制することができ、かつこのようにしてこれらを備えたリチウム硫黄セル又はこれらを備えたエネルギー系、例えばリチウム硫黄バッテリーの効率、サイクル安定性及び寿命を改善することができる。フッ化は、更に、輸率に好ましい影響を与えることができ、かつ殊に輸率を高めることができる。
【０１８７】
従って、別の実施形態の範囲内で、スペーサーＸ又は後に説明するスペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）及び／又はポリマー主鎖を形成する単位−［Ａ］−又は後に説明するポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−及び／又は基Ｑ、例えばＱ+又はＱ-又は次に説明するＲ１０−Ｒ２１３を有する基は、フッ化、特に過フッ化されたアルキレンオキシド単位、例えばエチレンオキシド単位、及び／又はプロピレンオキシド単位、殊にエチレンオキシド単位、例えばオリゴアルキレンオキシド単位、例えばオリゴエチレンオキシド単位及び／又はオリゴプロピレンオキシド単位、殊にオリゴエチレンオキシド単位を含む。場合により、この場合、スペーサーＸ又は後に説明するスペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）及び／又はポリマー主鎖を形成する単位−［Ａ］−又は後に説明するポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−及び／又は基Ｑ、例えばＱ+又はＱ-又は次に説明するＲ１０−Ｒ２１３を有する基は、フッ化されていないアルキレンオキシド単位、例えばエチレンオキシド単位及び／又はプロピレンオキシド単位、殊にエチレンオキシド単位、例えばオリゴアルキレンオキシド単位、例えばオリゴエチレンオキシド単位及び／又はオリゴプロピレンオキシド単位、殊にオリゴエチレンオキシド単位を有しない。高分子電解質、殊にフッ化されていないポリエチレンオキシドを基礎としない又は部分的にのみ基礎とする高分子電解質、例えばフッ化されていないポリエチレンオキシドを基礎としない高分子電解質又はフッ化された、特に過フッ化されたポリエチレンオキシドを基礎とする高分子電解質により、好ましくは、フッ化されていない、エーテルを基礎とする液体電解質、例えばジメトキシエタン（ＤＭＥ）又はジオキソラン（ＤＯＬ）及びこれらの混合物の使用と比較して、低減されたカソード側の多硫化物溶解度を達成することができる。このようにして、好ましくはセルの容量保持及びそれによるセルの寿命を明らかに改善することができる。
【０１８８】
別の、択一的又は付加的な実施形態の範囲内で、スペーサーＸ、又は後に説明するスペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）、及び／又はポリマー主鎖を形成する単位−［Ａ］−又は後に説明するポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−、及び／又は基Ｑ、又はＱ+又はＱ-、又は次に詳細に説明するＲ１０−Ｒ２１３を有する基は、過フッ化されている。このようにして、好ましくは、ポリマーによる多硫化物の溶解度を、殊に低減することができる。
【０１８９】
一実施態様の範囲内で、基Ｑ、殊に電荷のない基Ｑは、一般化学式：
【化２４】
2017041434.tif 000026
の基、殊に環式カルボナート基を表す。
【０１９０】
別の実施態様の範囲内で、基Ｑ、殊に電荷のない基Ｑは、一般化学式：
【化２５】
2017041434.tif 000027
の基、殊にラクトン基を表す。
【０１９１】
別の実施態様の範囲内で、基Ｑ、殊に電荷のない基Ｑは、一般化学式：
【化２６】
2017041434.tif 000028
の基、殊に環式カルバマート基を表す。
【０１９２】
別の実施態様の範囲内で、基Ｑ、殊に電荷のない基Ｑは、一般化学式：
【化２７】
2017041434.tif 000029
の基、殊にエチレンオキシド基を表す。
【０１９３】
この場合、ｎIV又はｎIXは、エチレンオキシド単位の数を表し、かつ殊に１≦ｎIV≦１５、例えば２≦ｎIV≦６、又は１≦ｎIX≦１５、例えば２≦ｎIX≦６である。
【０１９４】
別の実施態様の範囲内で、基Ｑ、殊に電荷のない基Ｑは、一般化学式：
【化２８】
2017041434.tif 000030
の基、殊に非環式カルボナート基を表す。
【０１９５】
別の実施態様の範囲内で、基Ｑ、殊に電荷のない基Ｑは、一般化学式：
【化２９】
2017041434.tif 000031
の基、殊に非環式カルボン酸エステル基を表す。
【０１９６】
別の実施態様の範囲内で、基Ｑ、殊に電荷のない基Ｑは、一般化学式：
【化３０】
2017041434.tif 000032
の基、殊に非環式カルバマート基を表す。
【０１９７】
別の実施態様の範囲内で、基Ｑ+、殊に正電荷の基Ｑ+は、一般化学式：
【化３１】
2017041434.tif 000033
の基、殊にピリジニウム基を表す。
【０１９８】
別の実施態様の範囲内で、基Ｑ+、殊に正電荷の基Ｑ+は、一般化学式：
【化３２】
2017041434.tif 000034
の基、殊に第４級アンモニウム基を表す。
【０１９９】
別の実施態様の範囲内で、基Ｑ+、殊に正電荷の基Ｑ+は、一般化学式：
【化３３】
2017041434.tif 000035
の基、殊にイミダゾリウム基を表す。
【０２００】
別の実施態様の範囲内で、基Ｑ+、殊に正電荷の基Ｑ+は、一般化学式：
【化３４】
2017041434.tif 000036
の基、殊にピペリジニウム基を表す。
【０２０１】
別の実施態様の範囲内で、基Ｑ+、殊に正電荷の基Ｑ+は、一般化学式：
【化３５】
2017041434.tif 000037
の基、殊にピロリジニウム基を表す。
【０２０２】
別の実施態様の範囲内で、基Ｑ+、殊に正電荷の基Ｑ+は、一般化学式：
【化３６】
2017041434.tif 000038
の基、殊に第４級ホスホニウム基を表す。
【０２０３】
別の実施態様の範囲内で基Ｑ-、殊に負電荷の基Ｑ-は、一般化学式：
【化３７】
2017041434.tif 000039
の基、殊にパラ−ベンゼンスルホニルイミド基、例えばパラートリフルオロメタンスルホニルイミド−ベンゼン基を表す。
【０２０４】
別の実施態様の範囲内で、基Ｑ-、殊に負電荷の基Ｑ-は、一般化学式：
【化３８】
2017041434.tif 000040
の基、殊にパラ−ベンゼンスルホナート基を表す。
【０２０５】
この場合、Ｒ１０、Ｒ１１、Ｒ１２、Ｒ１３及び／又はＲ１４又はＲ３０、Ｒ３１、Ｒ３２及び／又はＲ３３又はＲ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５０、Ｒ５１、Ｒ５１′、Ｒ５２、Ｒ５２′、Ｒ５３、Ｒ５３′、Ｒ５４及び／又はＲ５４′又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４は、それぞれ、互いに無関係に、水素及び／又は、アルキル基、殊に置換又は非置換の、飽和又は不飽和の、線状又は分枝したアルキル基、殊に≧１〜≦１６個の炭素原子の鎖長を有するアルキル基、及び／又はアルキレンオキシド基、殊に置換又は非置換の、飽和又は不飽和の、線状又は分枝したアルキレンオキシド基、例えばエチレンオキシド基又はプロピレンオキシド基、殊にオリゴアルキレンオキシド基、例えばオリゴエチレンオキシド基又はオリゴプロピレンオキシド基、殊に≧１又は≧２〜≦１０個の繰返単位を有するアルキレンオキシド基、及び／又はハロゲン原子、殊にフッ素、及び／又はアルコキシ基、殊に置換又は非置換の、飽和又は不飽和の、線状又は分枝したアルコキシ基、例えば≧１〜≦１６個の炭素原子の炭素鎖長を有するアルコキシ基、及び／又はフェニレンオキシド基、殊に置換又は非置換のフェニレンオキシド基、例えばオリゴフェニレンオキシド基、殊に≧１又は≧２〜≦１０個の繰返単位を有するフェニレンオキシド基、及び／又はフェノキシ基、殊に置換又は非置換のフェノキシ基、及び／又はフェニレン基、殊に置換又は非置換のフェニレン基、例えばオリゴフェニレン基、殊に≧１又は≧２〜≦１０個の繰返単位を有するフェニレン基、及び／又はフェニル基、殊に置換又は非置換のフェニル基、及び／又はベンジレン基、殊に置換又は非置換のベンジレン基、例えばオリゴベンジレン基、殊に≧１又は≧２〜≦１０個の繰返単位を有するベンジレン基、及び／又はベンジル基、殊に置換又は非置換のベンジル基、及び／又はカルボニル基、殊にケトン基、例えばアルキルカルボニル基、及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基を表し、及び／又は、殊にＲ４１、Ｒ４１′、Ｒ４２、Ｒ４２′、Ｒ４３、Ｒ４３′、Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ１００、Ｒ１０１及び／又はＲ１０１′、又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′、Ｒ１３２又はＲ１４０又はＲ１５０又はＲ１６０又はＲ１７０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４の場合に、電荷を有する基、例えば正電荷の基、例えばイオン液体のカチオンを基礎とする基、例えば第４級アンモニウム基及び／又は第４級ホスホニウム基、及び／又は負電荷の基、例えば伝導塩アニオン、殊にリチウム伝導塩アニオンを基礎とする基、及び／又はイオン液体のアニオンを基礎とする基、例えばスルホニルイミド基及び／又はスルホナート基、例えばリチウムスルホニルイミド基及び／又はリチウムスルホナート基を表す。
【０２０６】
Ｒ２０、Ｒ２１及び／又はＲ２２又はＲ６０、Ｒ６１及び／又はＲ６２は、この場合、それぞれ相互に無関係に、アルキル基、殊に置換又は非置換の、飽和又は不飽和の、線状又は分枝したアルキル基、殊に≧１〜≦１６個の炭素原子の鎖長を有するアルキル基、及び／又はアルキレンオキシド基、殊に置換又は非置換の、飽和又は不飽和の、線状又は分枝したアルキレンオキシド基、例えばエチレンオキシド基、又はプロピレンオキシド基、殊にポリアルキレンオキシド基、例えばオリゴエチレンオキシド基又はオリゴプロピレンオキシド基、殊に≧１又は≧２〜≦１０個の繰返単位を有するアルキレンオキシド基、及び／又はアルコキシ基、殊に置換又は非置換の、飽和又は不飽和の、線状又は分枝したアルコキシ基、例えば≧１〜≦１６個の炭素原子の炭素鎖長を有するアルコキシ基、及び／又はフェニレンオキシド、殊に置換又は非置換のフェニレンオキシド基、例えばオリゴフェニレンオキシド基、殊に≧１又は≧２〜≦１０個の繰返単位を有するオリゴフェニレンオキシド基、及び／又はフェノキシ基、殊に置換又は非置換のフェノキシ基、及び／又はフェニレン基、殊に置換又は非置換のフェニレン基、例えばオリゴフェニレン基、殊に≧１又は≧２〜≦１０個の繰返単位を有するフェニレン基、及び／又はフェニル基、殊に置換又は非置換のフェニル基、及び／又はベンジレン基、殊に置換又は非置換のベンジレン基、例えばオリゴベンジレン基、殊に≧１又は≧２〜≦１０個の繰返単位を有するベンジレン基、及び／又はベンジル基、殊に置換又は非置換のベンジル基及び／又はカルボニル基、殊にケトン基、例えばアルキルカルボニル基、及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基を表すことができる。
【０２０７】
アルキル基又はアルキレン基又はアルキレンオキシド基又はエチレンオキシド基又はプロピレンオキシド基又はオリゴアルキレンオキシド基又はオリゴエチレンオキシド基又はオリゴプロピレンオキシド基又はアルコキシ基又はフェニレンオキシド基又はオリゴフェニレンオキシド基又はフェノキシ基又はフェニレン基又はオリゴフェニレン基又はフェニル基又はベンジレン基又はオリゴベンジレン基又はベンジル基は、本発明の範囲内で、殊に置換されていても非置換であってもよいそれぞれの基であると解釈することができる。
【０２０８】
Ｒ１０、Ｒ１１、Ｒ１２、Ｒ１３、Ｒ１４、Ｒ２０、Ｒ２１、Ｒ２２、Ｒ３０、Ｒ３１、Ｒ３２、Ｒ３３、Ｒ４０、Ｒ４１、Ｒ４１′、Ｒ４２、Ｒ４２′、Ｒ４３、Ｒ４３′、Ｒ４４、Ｒ４４′、Ｒ４５、Ｒ４５′、Ｒ５０、Ｒ５１、Ｒ５１′、Ｒ５２、Ｒ５２′、Ｒ５３、Ｒ５３′、Ｒ５４、Ｒ５４′、Ｒ６０、Ｒ６１、Ｒ６２、Ｒ１００、Ｒ１０１、Ｒ１０１′、Ｒ１１０、Ｒ１１１，Ｒ１１１′、Ｒ１１２、Ｒ１１２′、Ｒ１２０、Ｒ１２０′、Ｒ１２１、Ｒ１２１′、Ｒ１３０、Ｒ１３０′、Ｒ１３１、Ｒ１３１′、Ｒ１３２、Ｒ１４０、Ｒ１５０、Ｒ１６０、Ｒ１７０、Ｒ１８０、Ｒ１８０′、Ｒ１８１、Ｒ１８１′、Ｒ１８２、Ｒ２００、Ｒ２０１、Ｒ２０２、Ｒ２０３、Ｒ２１０、Ｒ２１１、Ｒ２１２、Ｒ２１３及び／又はＲ２１４の範囲内で、アルキル基又はアルコキシ基は、例えば≧１〜≦１６個の炭素原子の炭素鎖長、例えば≧１〜≦４個の炭素原子の炭素鎖長、及び／又は≧４〜≦８の炭素原子の炭素鎖長、及び／又は≧９〜≦１３個の炭素原子の炭素鎖長を有することができる。殊に、アルキル基は、飽和アルキル基、例えば一般化学式：−（ＣＨ2）a−ＣＨ3であることができ、ここで１≦ａ≦１５である。
【０２０９】
Ｒ１０、Ｒ１１、Ｒ１２、Ｒ１３、Ｒ１４、Ｒ２０、Ｒ２１、Ｒ２２、Ｒ３０、Ｒ３１、Ｒ３２、Ｒ３３、Ｒ４０、Ｒ４１、Ｒ４１′、Ｒ４２、Ｒ４２′、Ｒ４３、Ｒ４３′、Ｒ４４、Ｒ４４′、Ｒ４５、Ｒ４５′、Ｒ５０、Ｒ５１、Ｒ５１′、Ｒ５２、Ｒ５２′、Ｒ５３、Ｒ５３′、Ｒ５４、Ｒ５４′、Ｒ６０、Ｒ６１、Ｒ６２、Ｒ１００、Ｒ１０１、Ｒ１０１′、Ｒ１１０、Ｒ１１１，Ｒ１１１′、Ｒ１１２、Ｒ１１２′、Ｒ１２０、Ｒ１２０′、Ｒ１２１、Ｒ１２１′、Ｒ１３０、Ｒ１３０′、Ｒ１３１、Ｒ１３１′、Ｒ１３２、Ｒ１４０、Ｒ１５０、Ｒ１６０、Ｒ１７０、Ｒ１８０、Ｒ１８０′、Ｒ１８１、Ｒ１８１′、Ｒ１８２、Ｒ２００、Ｒ２０１、Ｒ２０２、Ｒ２０３、Ｒ２１０、Ｒ２１１、Ｒ２１２、Ｒ２１３及び／又はＲ２１４の範囲内で、アルキレンオキシド基、例えばエチレンオキシド基又はプロピレンオキシド基、殊にオリゴアルキレンオキシド基、例えばオリゴエチレンオキシド基又はオリゴプロピレンオキシド基、又はフェニレンオキシド基、例えばオリゴフェニレンオキシド基、又はフェニレン基、例えばオリゴフェニレン基、又はベンジレン基、例えばオリゴベンジレン基は、例えば≧１又は≧２〜≦１０個の繰返単位、例えば≧１又は≧２〜≦４個の繰返単位を有することができる。例えば、この場合、アルキレンオキシド単位は、一般化学式：−［ＣＨ2−ＣＨ2−Ｏ−］bを示すことができ、ここで、１≦ｂ≦１０、例えば１≦又は２≦ｂ≦４である。
【０２１０】
Ｒ１０、Ｒ１１、Ｒ１２、Ｒ１３、Ｒ１４、Ｒ２０、Ｒ２１、Ｒ２２、Ｒ３０、Ｒ３１、Ｒ３２、Ｒ３３、Ｒ４０、Ｒ４１、Ｒ４１′、Ｒ４２、Ｒ４２′、Ｒ４３、Ｒ４３′、Ｒ４４、Ｒ４４′、Ｒ４５、Ｒ４５′、Ｒ５０、Ｒ５１、Ｒ５１′、Ｒ５２、Ｒ５２′、Ｒ５３、Ｒ５３′、Ｒ５４、Ｒ５４′、Ｒ６０、Ｒ６１、Ｒ６２、Ｒ１００、Ｒ１０１、Ｒ１０１′、Ｒ１１０、Ｒ１１１，Ｒ１１１′、Ｒ１１２、Ｒ１１２′、Ｒ１２０、Ｒ１２０′、Ｒ１２１、Ｒ１２１′、Ｒ１３０、Ｒ１３０′、Ｒ１３１、Ｒ１３１′、Ｒ１３２、Ｒ１４０、Ｒ１５０、Ｒ１６０、Ｒ１７０、Ｒ１８０、Ｒ１８０′、Ｒ１８１、Ｒ１８１′、Ｒ１８２、Ｒ２００、Ｒ２０１、Ｒ２０２、Ｒ２０３、Ｒ２１０、Ｒ２１１、Ｒ２１２、Ｒ２１３及び／又はＲ２１４の範囲内で、これらの基の組み合わせ、例えばアルキル−アルキレンオキシド基、例えばアルキル−オリゴアルキレンオキシド基、例えば一般式：Ｈ3Ｃ−（ＣＨ2）a1*−［ＣＨ2−ＣＨ2−Ｏ−］b1*−のアルキル−アルキレンオキシド基、ここで０≦ａ１*≦１５、殊に０≦ａ１*≦３、及び１≦ｂ１*≦１０、殊に１≦又は２≦ｂ１*≦４、又はアルキル−アルキレンオキシド−アルキル基、例えばアルキル−オリゴアルキレンオキシド−アルキル基、又はアルコキシ−アルキレンオキシド基、例えばアルコキシ−オリゴアルキレンオキシド基、又はアルコキシ−アルキレンオキシド−アルキル基、例えばアルコキシ−オリゴアルキレンオキシド−アルキル基、例えば一般化学式：Ｈ3Ｃ−（ＣＨ2）a2*−Ｏ−［ＣＨ2−ＣＨ2−Ｏ−］b2*−（ＣＨ2）a2*′−も可能であり、ここで０≦ａ２*≦１５、殊に０≦ａ２*≦３、０≦ａ２*′≦１５、０≦ａ２*′≦３、及び１≦ｂ２*≦１０、殊に１≦又は２≦ｂ２*≦４である。
【０２１１】
例えば、Ｒ１００、Ｒ１０１及び／又はＲ１０１′又はＲ１１０、Ｒ１１１、Ｒ１１１′、Ｒ１１２及び／又はＲ１１２′、例えばＲ１１０、Ｒ１１１及び／又はＲ１１１′又はＲ１２０、Ｒ１２０′、Ｒ１２１及び／又はＲ１２１′、又はＲ１３０、Ｒ１３０′、Ｒ１３１及び／又はＲ１３１′又はＲ１５０又はＲ１８０、Ｒ１８０′、Ｒ１８１及び／又はＲ１８１′又はＲ１８２又はＲ１０、Ｒ１１、Ｒ１３及び／又はＲ１４又はＲ３０、Ｒ３２及び／又はＲ３３又はＲ４１、Ｒ４１′、Ｒ４２、Ｒ４２′、Ｒ４３、Ｒ４３′Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ２００、Ｒ２０１、Ｒ２０２及び／又はＲ２０３又はＲ２１０、Ｒ２１１、Ｒ２１２、Ｒ２１３及び／又はＲ２１４は、それぞれ相互に無関係に水素及び／又はハロゲン原子、殊にフッ素、及び／又はアルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基、及び／又は電荷を有する基、例えば正電荷の基、殊にイオン液体のカチオンを基礎とする正電荷基、例えば第４級アンモニウム基及び／又は第４級ホスホニウム基、及び／又は負電荷の基、殊に伝導塩アニオン、殊にリチウム伝導塩アニオンを基礎とする基、及び／又はイオン液体のアニオンを基礎とする基、及び／又はスルホナート基、例えばスルホニルイミド基及び／又はスルホナート基、例えばリチウムスルホニルイミド基及び／又はリチウムスルホナート基を表すことができる。
【０２１２】
例えば、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０，Ｒ１８０′、Ｒ１８１、Ｒ１８１′及び／又はＲ１８２は、正電荷の基、殊にイオン液体のカチオンを基礎とする正電荷の基、例えばピリジニウム基及び／又は第４級アンモニウム基及び／又はイミダゾリウム基及び／又はピペリジニウム基及び／又はピロリジニウム基及び／又は第４級ホスホニウム基及び／又はグアニジニウム基及び／又はモルホリニウム基及び／又はウロニウム基及び／又はチオウロニウム基、例えば第４級アンモニウム基及び／又は第４級ホスホニウム基を表すことができる。このようにして、イオン伝導率を、場合により更に高めることができる。
【０２１３】
殊に、Ｒ２００、Ｒ２０１、Ｒ２０２及び／又はＲ２０３又はＲ２１０、Ｒ２１１、Ｒ２１２、Ｒ２１３及び／又はＲ２１４は、負電荷の基、殊に伝導塩アニオンを基礎とする負電荷の基、殊にリチウム伝導塩アニオンを基礎とする負電荷の基、及び／又はイオン液体のアニオンを基礎とする負電荷の基、例えばスルホニルイミド基及び／又はスルホナート基、例えばリチウムスルホニルイミド基及び／又はリチウムスルホナート基を表すことができる。例えば、基Ｒ２００、Ｒ２０１、Ｒ２０２及びＲ２０３又はＲ２１０、Ｒ２１１、Ｒ２１２、Ｒ２１３及びＲ２１４の少なくとも１つ、例えば基Ｒ２００、Ｒ２０１、Ｒ２０２及びＲ２０３又はＲ２１０、Ｒ２１１、Ｒ２１２、Ｒ２１３及びＲ２１４の少なくとも２つ又は３つ、場合により基Ｒ２００、Ｒ２０１、Ｒ２０２、Ｒ２０３又はＲ２１０、Ｒ２１１、Ｒ２１２、Ｒ２１３及びＲ２１４の全ては、負電荷の基、殊に伝導塩アニオンを基礎とする負電荷の基、殊にリチウム伝導塩アニオン、及び／又はイオン液体のアニオンを基礎とする負電荷の基、例えばスルホニルイミド基、及び／又はスルホナート基、例えばリチウムスルホニルイミド基及び／又はリチウムスルホナート基を表すことができる。このようにして、イオン伝導率を、場合により更に高めることができる。
【０２１４】
Ｒ１３２又はＲ１４０又はＲ１６０又はＲ１７０又はＲ１２又はＲ２０、Ｒ２１及びＲ２２又はＲ３１又はＲ４０又はＲ５０又はＲ６０、Ｒ６１及びＲ６２は、それぞれ互いに無関係に、アルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基を表すことができる。
【０２１５】
Ｒ１３２は、殊にカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基及び／又はアルキル基、殊にメチル基又はエチル基、例えばメチル基を表すことができる。このようにして、好ましくはイオン伝導率を更に改善することができる。
【０２１６】
Ｒ２０及び／又はＲ２１又はＲ６０及び／又はＲ６１又はＲ１３２又はＲ１４０又はＲ１５０又はＲ１６０又はＲ１７０は、殊にアルキル基、例えばメチル基又はエチル基、殊にメチル基、及び／又はアルキレンオキシド基、殊にオリゴアルキレンオキシド基を表すことができる。短鎖のアルキル基、例えばメチル基によって、好ましくは、ポリマーをそのイオンを伝導する機能に関して最適化することができる。
【０２１７】
特別な実施態様の範囲内で、基Ｒ１０、Ｒ１１、Ｒ１２、Ｒ１３及び／又はＲ１４又はＲ２０、Ｒ２１及び／又はＲ２２又はＲ３０、Ｒ３１、Ｒ３２及び／又はＲ３３又はＲ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５０、Ｒ５１、Ｒ５１′、Ｒ５２、Ｒ５２′、Ｒ５３、Ｒ５３′、Ｒ５４及び／又はＲ５４′又はＲ６０、Ｒ６１及び／又はＲ６２又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４は、部分的に又は完全にハロゲン化、殊にフッ化されている。ハロゲン化、殊にフッ化によって、好ましくはポリマーの極性に影響を及ぼすことができ、かつこのようにして、ポリマーによる、殊にアルキレンオキシド基による多硫化物の溶解度を、場合により低減することができ、このことは、カソード材料として、硫黄炭素複合材料、例えば硫黄ポリマー複合材料及び／又は硫黄炭素変態複合材料、殊に複合材料のポリマーと結合した硫黄、例えば共有結合及び／又はイオン結合、殊に共有結合した硫黄を有する硫黄ポリマー複合材料、例えば硫黄ポリアクリロニトリル複合材料、例えばＳＰＡＮ複合材料と組み合わせて使用する場合に特に好ましいことがある。
【０２１８】
択一的又は付加的な実施態様の範囲内で、基Ｒ１０、Ｒ１１、Ｒ１２、Ｒ１３及び／又はＲ１４又はＲ２０、Ｒ２１及び／又はＲ２２又はＲ３０、Ｒ３１、Ｒ３２及び／又はＲ３３又はＲ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５０、Ｒ５１、Ｒ５１′、Ｒ５２、Ｒ５２′、Ｒ５３、Ｒ５３′、Ｒ５４及び／又はＲ５４′又はＲ６０、Ｒ６１及び／又はＲ６２又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４は、少なくとも１種の正電荷の基、殊にイオン液体のカチオンを基礎とする正電荷の基、例えばアンモニウム基、殊に第４級アンモニウム基及び／又はホスホニウム基、殊に第４級ホスホニウム基により、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のスルホニルイミド基、例えばリチウムスルホニルイミド基により、及び／又は少なくとも１種のスルホナート基、例えばリチウムスルホナート基により置換されている。このようにして、好ましくは、イオン伝導率を、殊にイオン解離若しくは対イオン溶媒和、例えばリチウムイオン溶媒和により更に高めることができる。殊に、この場合、Ｒ１０、Ｒ１１、Ｒ１２、Ｒ１３及び／又はＲ１４又はＲ２０、Ｒ２１及び／又はＲ２２又はＲ３０、Ｒ３１、Ｒ３２及び／又はＲ３３又はＲ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５０、Ｒ５１、Ｒ５１′、Ｒ５２、Ｒ５２′、Ｒ５３、Ｒ５３′、Ｒ５４及び／又はＲ５４′又はＲ６０、Ｒ６１及び／又はＲ６２は、少なくとも１種の正電荷の基によって置換されていてもよく、又はＲ２００、Ｒ２０１、Ｒ２０２及び／又はＲ２０３又はＲ２１０、Ｒ２１１、Ｒ２１２、Ｒ２１３及び／又はＲ２１４は、少なくとも１種の負電荷の基によって置換されていてもよく、例えば、これらは殊に上述のように、殊にスペーサーＸを介して結合した基Ｑ+又はＱ-、殊にＱ-について説明されたように構成されていてもよい。
【０２１９】
択一的又は付加的な実施態様の範囲内で、基Ｒ１０、Ｒ１１、Ｒ１２、Ｒ１３及び／又はＲ１４又はＲ２０、Ｒ２１及び／又はＲ２２又はＲ３０、Ｒ３１、Ｒ３２及び／又はＲ３３又はＲ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′又はＲ５０、Ｒ５１、Ｒ５１′、Ｒ５２、Ｒ５２′、Ｒ５３、Ｒ５３′、Ｒ５４及び／又はＲ５４′又はＲ６０、Ｒ６１及び／又はＲ６２又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４は、少なくとも１種の酸素含有基、例えばアルコキシ基及び／又はアルキレンオキシド基、例えばオリゴアルキレンオキシド基、例えばオリゴエチレンオキシド基及び／又はオリゴプロピレンオキシド基、及び／又はケトン基、例えばアルキルカルボニル基、及び／又はカルボン酸エステル基によって置換されている。このようにして、好ましくは、イオン伝導率を更に高めることができる、というのも、殊にオリゴアルキレンオキシド基、例えばオリゴエチレンオキシド基は、特にポリマー又は高分子電解質のガラス転移温度を低下させる可能性を提供するためである。
【０２２０】
芳香族基、例えばフェニレン基及びベンジレン基は、好ましくは正電荷の基及び／又は酸素含有基で置換することができる複数の置換箇所を提供し、かつそれにより、殊にイオン伝導率を最適化することができる。
【０２２１】
従って、例えば、Ｒ１０、Ｒ１１、Ｒ１３及び／又はＲ１４又はＲ３０、Ｒ３２及び／又はＲ３３又はＲ４１、Ｒ４１′、Ｒ４２、Ｒ４２′、Ｒ４３、Ｒ４３′、Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１及び／又はＲ１３１′又はＲ１５０又はＲ１８０、Ｒ１８０′、Ｒ１８１、Ｒ１８１′及び／又はＲ１８２又はＲ２００、Ｒ２０１、Ｒ２０２及び／又はＲ２０３又はＲ２１０、Ｒ２１１、Ｒ２１２、Ｒ２１３及び／又はＲ２１４は、従って、例えばそれぞれ互いに無関係に、水素及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基によって、例えば少なくとも１種のリチウムスルホニルイミド基及び／又はリチウムスルホナート基によって置換された、及び／又は少なくとも１種の酸素含有基により置換されたアルキル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基によって、例えば少なくとも１種のリチウムスルホニルイミド基及び／又はリチウムスルホナート基によって置換された、及び／又は少なくとも１種の酸素含有基により置換されたアルキレンオキシド基、例えばエチレンオキシド基又はプロピレンオキシド基、殊にオリゴアルキレンオキシド基、例えばオリゴエチレンオキシド基又はオリゴプロピレンオキシド基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基によって、例えば少なくとも１種のリチウムスルホニルイミド基及び／又はリチウムスルホナート基によって置換された、及び／又は少なくとも１種の酸素含有基によって置換されたアルコキシ基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された及び／又は少なくとも１種の負電荷の基、殊に伝導塩を基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニレンオキシド基、例えばオリゴフェニレンオキシド基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェノキシ基、及び／又は部分的に又は完全にハロゲン化、殊にフッ化された、及び／又は少なくとも１種の正電荷の基、殊に、イオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニレン基、例えばオリゴフェニレン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に、伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたベンジレン基、例えばオリゴベンジレン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に、伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたベンジル基、及び／又はカルボニル基、殊にケト基、例えばアルキルカルボニル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に、伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルボナート基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に、伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルボン酸エステル基、殊にラクトン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に、伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルバマート基を表すことができる。
【０２２２】
従って、Ｒ１２又はＲ２０、Ｒ２１及び／又はＲ２１又はＲ３１又はＲ４０又はＲ５０又はＲ６０、Ｒ６１及び／又はＲ６２又はＲ１３２又はＲ１４０又はＲ１６０又はＲ１７０は、殊にそれぞれ互いに無関係に、部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたアルキル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたアルキレンオキシド基、例えばエチレンオキシド基又はプロピレンオキシド基、殊にオリゴアルキレンオキシド基、例えばオリゴエチレンオキシド基又はオリゴプロピレンオキシド基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたアルコキシ基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニレンオキシド基、例えばオリゴフェニレンオキシド基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェノキシ基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニレン基、例えばオリゴフェニレン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたフェニル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換されたベンジレン基、例えばオリゴベンジレン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換されたベンジル基、及び／又はカルボニル基、殊にケト基、例えばアルキルカルボニル基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルボナート基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルボン酸エステル基、殊にラクトン基、及び／又は部分的に又は完全にハロゲン化、殊にフッ化された、及び／又は少なくとも１種の正電荷の基、殊にイオン液体のカチオンを基礎とする正電荷の基により、例えば少なくとも１種の第４級アンモニウム基及び／又はホスホニウム基により置換された、及び／又は少なくとも１種の負電荷の基、殊に伝導塩アニオンを基礎とする負電荷の基、例えばリチウム伝導塩アニオンを基礎とする負電荷の基、及び／又はイオン液体のアニオンを基礎とする負電荷の基により、例えば少なくとも１種のリチウムスルホニルイミド基及び／又はリチウムスルホナート基により置換された、及び／又は少なくとも１種の酸素含有基により置換された、殊に環式及び／又は非環式のカルバマート基を表すことができる。
【０２２３】
例えば、Ｒ１００、Ｒ１０１及び／又はＲ１０１′又はＲ１１０、Ｒ１１１、Ｒ１１１′、Ｒ１１２及び／又はＲ１１２又はＲ１２０、Ｒ１２０′、Ｒ１２１及び／又はＲ１２１′又はＲ１３０、Ｒ１３０′、Ｒ１３１及び／又はＲ１３１′又はＲ１５０又はＲ１８０、Ｒ１８０′、Ｒ１８１、Ｒ１８１′及び／又はＲ１８２又はＲ１０、Ｒ１１、Ｒ１３及び／又はＲ１４又はＲ３０、Ｒ３２及び／又はＲ３３又はＲ４１、Ｒ４１′、Ｒ４２、Ｒ４２′、Ｒ４３、Ｒ４３′、Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ２００、Ｒ２０１、Ｒ２０２及び／又はＲ２０３又はＲ２１０、Ｒ２１１、Ｒ２１２、Ｒ２１３及び／又はＲ２１４は、それぞれ互いに無関係に、水素及び／又はハロゲン原子、殊にフッ素、又はアルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基、及び／又は電荷を有する基、例えば正電荷の基、殊にイオン液体のカチオンを基礎とする正電荷の基、例えば第４級アンモニウム基及び／又は第４級ホスホニウム基、及び／又は負電荷の基、殊に伝導塩アニオンを基礎とする負電荷の基、例えばリチウム伝導塩アニオンを基礎とする負電荷の基、及び／又はイオン液体のアニオンを基礎とする負電荷の基、及び／又はスルホナート基、例えばリチウムスルホニルイミド基及び／又はリチウムスルホナート基を表すことができる。
【０２２４】
この場合、Ｒ１３２又はＲ１４０又はＲ１６０又はＲ１７０又はＲ１２又はＲ２０、Ｒ２１及びＲ２２又はＲ３１又はＲ４０又はＲ５０又はＲ６０、Ｒ６１及びＲ６２は、それぞれ互いに無関係に、アルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基、及び／又はカルボン酸エステル基、殊に環式及び／又は非環式のカルボン酸エステル基、及び／又はカルバマート基、殊に環式及び／又は非環式のカルバマート基を表すことができる。
【０２２５】
特別な実施形態の範囲内で、少なくとも１種の高分子電解質又は少なくとも１種のポリマーは、一般化学式：
【化３９】
2017041434.tif 000041
の、少なくとも１種の、環式カルボナートを基礎とする繰返単位を含む。
【０２２６】
別の、択一的又は付加的な、特別な実施形態の範囲内で、少なくとも１種の高分子電解質又は少なくとも１種のポリマーは、一般化学式：
【化４０】
2017041434.tif 000042
の少なくとも１種の、ラクトンを基礎とする繰返単位を含む。
【０２２７】
別の、択一的又は付加的な、特別な実施形態の範囲内で、少なくとも１種の高分子電解質又は少なくとも１種のポリマーは、一般化学式：
【化４１】
2017041434.tif 000043
の少なくとも１種の、環式カルバマートを基礎とする繰返単位を含む。
【０２２８】
別の、択一的又は付加的な、特別な実施形態の範囲内で、少なくとも１種の高分子電解質又は少なくとも１種のポリマーは、一般化学式：
【化４２】
2017041434.tif 000044
の少なくとも１種の、アルキレンオキシド、殊にエチレンオキシドを基礎とする繰返単位を含む。
【０２２９】
この場合、ｎIV又はｎIXは、エチレンオキシド単位の数を表す。例えば１≦ｎIV≦１５、例えば２≦ｎIV≦６、又は１≦ｎIX≦１５、例えば２≦ｎIX≦６であることができる。
【０２３０】
別の、択一的又は付加的な、特別な実施形態の範囲内で、少なくとも１種の高分子電解質又は少なくとも１種のポリマーは、一般化学式：
【化４３】
2017041434.tif 000045
の少なくとも１種の、非環式カルバマートを基礎とする繰返単位を含む。
【０２３１】
別の、択一的又は付加的な、特別な実施形態の範囲内で、少なくとも１種の高分子電解質又は少なくとも１種のポリマーは、一般化学式：
【化４４】
2017041434.tif 000046
の少なくとも１種の、非環式カルボン酸エステルを基礎とする繰返単位を含む。
【０２３２】
別の、択一的又は付加的な、特別な実施形態の範囲内で、少なくとも１種の高分子電解質又は少なくとも１種のポリマーは、一般化学式：
【化４５】
2017041434.tif 000047
の少なくとも１種の、非環式カルバマートを基礎とする繰返単位を含む。
【０２３３】
この場合、−［ＡI］−、−［ＡII］−、−［ＡIII］−、−［ＡIV］−、−［ＡV］−、−［ＡVI］−、−［ＡVII］−、−［ＡVIII］−又は−［ＡIX］−は、殊にポリマー主鎖を形成する単位を表す。（ＸI）、（ＸII）、（ＸIII）、（ＸIV）、（ＸV）、（ＸVI）、（ＸVII）、（ＸVIII）又は（ＸIX）は、この場合、殊に、スペーサーを表す。ｘｉ、ｘｉｉ、ｘｉｉｉ、ｘｉｖ、ｘｖ、ｘｖｉ、ｘｖｉｉ、ｘｖｉｉｉ又はｘｉｘは、この場合、（それぞれの）スペーサーの数、殊にスペーサーの存在又は不存在を表す。この場合、殊にｘｉ、ｘｉｉ、ｘｉｉｉ、ｘｉｖ、ｘｖ、ｘｖｉ、ｘｖｉｉ、ｘｖｉｉｉ又はｘｉｘは、１又は０、例えば１であることができる。
【０２３４】
ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−又は−［ＡIX］−は、例えばポリマー主鎖を形成する単位−［Ａ］−との関連で説明したものと同様に構成されていてもよい。スペーサー（ＸI）、（ＸII）、（ＸIII）、（ＸIV）、（ＸV）、（ＸVI）、（ＸVII）、（ＸVIII）又は（ＸIX）は、スペーサーＸとの関連で説明したものと同様に構成されていてもよい。Ｒ１００、Ｒ１０１、Ｒ１０１′、Ｒ１１０、Ｒ１１１、Ｒ１１１′、Ｒ１１２、Ｒ１１２′、Ｒ１２０、Ｒ１２０′、Ｒ１２１、Ｒ１２１′、Ｒ１３０、Ｒ１３０′、Ｒ１３１、Ｒ１３１′、Ｒ１３２、Ｒ１４０、Ｒ１５０、Ｒ１６０、Ｒ１８０、Ｒ１８０′、Ｒ１８１、Ｒ１８１′、Ｒ１８２及び／又はＲ１７０は、例えば上記に説明したものと同様に構成されていてもよい。
【０２３５】
ＸI又はＸII又はＸIII又はＸIV又はＸV又はＸVI又はＸVII又はＸVII又はＸIXは、この場合、例えばアルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ここで、１≦ａ１≦１０、例えば１≦ａ１≦４、及び／又はアルキレンオキシドスペーサー、殊に飽和又は不飽和の、線状又は分枝した、例えば部分的に又は完全にハロゲン化、殊にフッ化されたアルキレンオキシドスペーサー、例えばオリゴアルキレンオキシドスペーサー、殊に（オリゴ）エチレンオキシドスペーサー、殊に≧１又は≧２〜≦１０個の繰返単位、例えば≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−、ここで１≦ｂ１≦１０、例えば２≦ｂ１≦４、及び／又は一般化学式：−［ＣＨ2−ＣＨ2−Ｏ−］b、ここで１≦ｂ≦１０、例えば２≦ｂ≦４、及び／又は一般化学式：−（ＣＨ2）a2−Ｏ−［ＣＨ2−ＣＨ2−Ｏ−］b2−（ＣＨ2）a2′−、ここで、１≦ａ２≦３、１≦ｂ２≦１０、殊に、１≦ｂ２≦４、及び１≦ａ２′≦３のアルキレンオキシドスペーサー、及び／又は電荷を有する基、例えば正電荷の基、殊にイオン液体のカチオンを基礎とする正電荷の基、例えばピリジニウム基及び／又は第４級アンモニウム基、及び／又は負電荷の基、例えばスルホニルイミド基及び／又はスルホナート基、及び／又はフェニレン基、例えば少なくとも１種のアルキル基及び／又はアルキレンオキシド基及び／又はアルコキシ基及び／又は電荷を有する基、例えば正電荷の基、例えば第４級アンモニウム基、及び／又は負電荷の基、例えばスルホニルイミド基及び／又はスルホナート基により置換されたフェニレン基、及び／又はベンジレン基、例えば少なくとも１種のアルキル基及び／又はアルキレンオキシド基及び／又はアルコキシ基及び／又は電荷を有する基、例えば正電荷の基、殊にイオン液体のカチオンを基礎とする正電荷の基、例えば第４級アンモニウム基、及び／又は負電荷の基、例えばスルホニルイミド基及び／又はスルホナート基により置換されたベンジレン基、及び／又はケトン基、例えばアルキルカルボニル基を表すことができる。
【０２３６】
Ｒ１００、Ｒ１０１及び／又はＲ１０１又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２は、この場合、例えば、それぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3、ここで０≦又は１≦ａ１*≦１０、例えば０≦又は１≦ａ１*≦３のアルキル基、及び／又は、アルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は電荷を有する基、例えば正電荷の基、殊にイオン液体のカチオンを基礎とする正電荷の基、例えばピリジニウム基及び／又は第４級アンモニウム基、及び／又は負電荷の基、例えばスルホニルイミド基及び／又はスルホナート基、及び／又はフェニレン基、例えば少なくとも１種のアルキル及び／又はアルキレンオキシド基及び／又はアルコキシ基及び／又は電荷を有する基、例えば正電荷の基、例えば第４級アンモニウム基、及び／又は負電荷の基、例えばスルホニルイミド基及び／又はスルホナート基で置換されたフェニレン基、及び／又はベンジレン基、例えば少なくとも１種のアルキル基及び／又はアルキレンオキシド基及び／又はアルコキシ基及び／又は電荷を有する基、例えば正電荷の基、例えば第４級アンモニウム基、及び／又は負電荷の基、例えばスルホニルイミド基及び／又はスルホナート基により置換されたベンジレン基、及び／又はケトン基、例えばアルキルカルボニル基を表すことができる。
【０２３７】
この場合、例えば基Ｒ１００、Ｒ１０１及び／又はＲ１０１又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２の少なくとも２つ、場合により全ての基Ｒ１００、Ｒ１０１及び／又はＲ１０１又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を有する基を表すことができる。殊に、Ｒ１００、Ｒ１０１及び／又はＲ１０１又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１、Ｒ１３１′及び／又はＲ１３２又はＲ１４０又はＲ１５０又はＲ１６０又はＲ１７０又はＲ１８０、Ｒ１８０′、Ｒ１８１、Ｒ１８１′及び／又はＲ１８２は、それぞれ互いに無関係に、水素又はメチル基又はエチル基又は≧１〜≦１０個の炭素原子、例えば≧３〜≦５個の炭素原子を有するアルキル基、殊に飽和アルキル基を表すことができる。
【０２３８】
Ｒ１３２又はＲ１４０又はＲ１５０又はＲ１６０又はＲ１７０は、殊に、アルキル基、例えばメチル基又はエチル基、殊にメチル基、及び／又はアルキレンオキシド基、殊にオリゴアルキレンオキシド基を表すことができる。短鎖のアルキル基、例えばメチル基によって、好ましくはポリマーをそのイオンを伝導する機能に関して最適化することができる。
【０２３９】
殊に、Ｒ１３２又はＲ１４０又はＲ１５０又はＲ１６０又はＲ１７０は、メチル基を表すことができる。
【０２４０】
殊に、ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−又は繰返単位（［Ａ］−Ｘ−Ｑ）は、メタクリラート単位、例えば一般化学式：
【化４６】
2017041434.tif 000048
のメタクリラート単位、及び／又はメチルメタクリラート単位、例えば一般化学式：
【化４７】
2017041434.tif 000049
のメチルメタクリラート単位、及び／又はシロキサン単位、例えば一般化学式：
【化４８】
2017041434.tif 000050
のシロキサン単位、殊に、この場合、Ｒはアルキル基、例えばメチル基、エチル基及び／又はプロピル基、例えばメチル基を表し、例えば一般化学式：
例えば一般化学式：
【化４９】
2017041434.tif 000051
のシロキサン単位、及び／又はホスファゼン単位、例えば一般化学式：
【化５０】
2017041434.tif 000052
のホスファゼン単位、殊にこの場合、Ｒ′は、水素又は（好ましくは）アルキル基、例えばメチル基、エチル基及び／又はプロピル基、例えばメチル基を表し、及び／又はシロキサン−アルキレンオキシド単位、例えばシロキサン−エチレンオキシド単位、例えば一般化学式：
【化５１】
2017041434.tif 000053
のシロキサン−アルキレンオキシド単位を有するか又はこれらの単位であり、殊に、この場合、ｘｑは、結合箇所を表すか又はＸＱを表す。ポリシロキサン、ポリホスファゼン及び／又はシロキサン−アルキレンオキシド単位からなるポリマーにより、好ましくは低いガラス転移温度を達成することができる。ポリメタクリラート及び／又はポリメチルメタクリラートは、好ましくは比較的簡単に合成により得ることができる。
【０２４１】
ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、例えば、アルキレンオキシド単位、例えばエチレンオキシド単位及び／又はプロピレンオキシド単位、殊にエチレンオキシド単位、及び／又はアルキレン単位及び／又は、カルボナート基を含む単位及び／又はメタクリラート単位及び／又はメチルメタクリラート単位及び／又はシロキサン単位及び／又はホスファゼン単位及び／又はフェニレン単位、例えばフェニレンオキシド単位、及び／又はベンジレン単位を表すことができる。例えば、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、アルキレンオキシド単位、例えばエチレンオキシド単位及び／又はプロピレンオキシド単位、殊にエチレンオキシド単位、及び／又はアルキレン単位、及び／又はカルボナート基を含む単位及び／又はメタクリラート単位及び／又はメチルメタクリラート単位及び／又はシロキサン単位及び／又はホスファゼン単位及び／又はフェニレン単位、例えばフェニレンオキシド単位を表すことができる。殊に、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、シロキサン単位及び／又はホスファゼン単位及び／又はメタクリラート単位及び／又はメチルメタクリラート単位及び／又はフェニレン単位、例えばシロキサン単位を表すことができる。例えば、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、シロキサン単位及び／又はホスファゼン単位及び／又はメタクリラート単位及び／又はメチルメタクリラート単位を表すことができる。
【０２４２】
別の実施形態の範囲内で、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、多官能化、例えば二官能化、三官能化又は四官能化された、ポリマー主鎖を形成する単位を表す。例えば、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、少なくとも１種の、多官能化、例えば二官能化されたシロキサン単位及び／又は多官能化された、例えば二官能化又は四官能化されたホスファゼン単位及び／又は多官能化、例えば二官能化されたフェニレン単位を表すことができる。
【０２４３】
この実施形態の特別な実施態様の範囲内で、ポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−又は繰返単位（［Ａ］−Ｘ−Ｑ）は、多官能化、例えば一般化学式：
【化５２】
2017041434.tif 000054
の二官能化又は四官能化された、ポリマー主鎖を形成する単位を表す。この場合、ｘｑは、それぞれ結合箇所を表し、殊にそれぞれ基Ｑ、例えばＱ+又はＱ-又はＱが、スペーサーＸ、特にＸxを介して、ポリマー主鎖を形成する単位−［Ａ］−に結合されている結合箇所、又はそれぞれＸＱ、つまりそれぞれ基Ｑ、例えばＱ+又はＱ-又はＱ及びスペーサーＸ、殊にＸxを表すことができる。この場合、Ｒ′は、殊に水素又は（好ましくは）アルキル基、例えばメチル基、エチル基及び／又はプロピル基、例えばメチル基を表すことができる。
【０２４４】
この場合、結合箇所ｘｑには、それぞれＲ１００、Ｒ１０１及びＲ１０１′により置換された環式カルボナート基、殊に一般化学式：
【化５３】
2017041434.tif 000055
の環式カルボナート基が、スペーサー（ＸI）xiを介して、ポリマー主鎖を形成する単位−［ＡI］−に結合されていてよい。
【０２４５】
又は、この場合、結合箇所ｘｑには、それぞれＲ１１０、Ｒ１１１、Ｒ１１１′、Ｒ１１２及び／又はＲ１１２′により置換されたラクトン基、殊に一般化学式：
【化５４】
2017041434.tif 000056
のラクトン基が、スペーサー（ＸII）xiiを介して、ポリマー主鎖を形成する単位−［ＡII］−に結合されていてよい。
【０２４６】
又は、この場合、結合箇所ｘｑには、それぞれＲ１２０、Ｒ１２０′、Ｒ１２１及び／又はＲ１２１′により置換された環式カルバマート基、殊に一般化学式：
【化５５】
2017041434.tif 000057
の環式カルバマート基が、スペーサー（ＸIII）xiiiを介して、ポリマー主鎖を形成する単位−［ＡIII］−に結合されていてよい。
【０２４７】
又は、この場合、結合箇所ｘｑには、それぞれＲ１３０、Ｒ１３０′、Ｒ１３１、Ｒ１３１′及びＲ１３２により置換されたアルキレンオキシド基、殊に一般化学式：
【化５６】
2017041434.tif 000058
のアルキレンオキシド基が、スペーサー（ＸIV）xivを介して、ポリマー主鎖を形成する単位−［ＡIV］−に結合されていてよい。
【０２４８】
又は、この場合、結合箇所ｘｑには、それぞれＲ１４０により置換された非環式カルボナート基、殊に一般化学式：
【化５７】
2017041434.tif 000059
の非環式カルボナート基が、スペーサー（ＸV）xvを介して、ポリマー主鎖を形成する単位−［Ａv］−に結合されていてよい。
【０２４９】
又は、この場合、結合箇所ｘｑには、それぞれＲ１５０により置換された非環式カルボン酸エステル基、殊に一般化学式：
【化５８】
2017041434.tif 000060
の非環式カルボン酸エステル基が、スペーサー（ＸVI）xviを介して、ポリマー主鎖を形成する単位−［ＡVI］−に結合されていてよい。
【０２５０】
又は、この場合、結合箇所ｘｑには、それぞれＲ１６０により置換された非環式カルバマート基、殊に一般化学式：
【化５９】
2017041434.tif 000061
の非環式カルバマート基が、スペーサー（ＸVII）xviiを介して、ポリマー主鎖を形成する単位−［ＡVII］−に結合されていてよい。
【０２５１】
又は、この場合、結合箇所ｘｑには、それぞれＲ１７０により置換された非環式カルバマート基、殊に一般化学式：
【化６０】
2017041434.tif 000062
の非環式カルバマート基が、スペーサー（ＸVIII）xviiiを介して、ポリマー主鎖を形成する単位−［ＡVIII］−に結合されていてよい。
【０２５２】
又は、この場合、結合箇所ｘｑには、それぞれＲ１８０、Ｒ１８０′、Ｒ１８１、Ｒ１８１′及びＲ１８２により置換されたアルキレンオキシド基、殊に一般化学式：
【化６１】
2017041434.tif 000063
のアルキレンオキシド基が、スペーサー（ＸIX）xixを介して、ポリマー主鎖を形成する単位−［ＡIX］−に結合されていてよい。
【０２５３】
又は、この場合、結合箇所ｘｑには、それぞれＲ１０、Ｒ１１、Ｒ１２、Ｒ１３及びＲ１４により置換されたピリジニウム基、殊に一般化学式：
【化６２】
2017041434.tif 000064
のピリジニウム基が、スペーサー（Ｘa）xaを介して、ポリマー主鎖を形成する単位−［Ａa］−に結合されていてよい。
【０２５４】
又は、この場合、結合箇所ｘｑには、それぞれＲ２０、Ｒ２１及びＲ２２により置換されたアンモニウム基、殊に一般化学式：
【化６３】
2017041434.tif 000065
のアンモニウム基が、スペーサー（Ｘb）xbを介して、ポリマー主鎖を形成する単位−［Ａb］−に結合されていてよい。
【０２５５】
又は、この場合、結合箇所ｘｑには、それぞれＲ３０、Ｒ３１、Ｒ３２及びＲ３３により置換されたイミダゾリウム基、殊に一般化学式：
【化６４】
2017041434.tif 000066
のイミダゾリウム基が、スペーサー（Ｘc）xcを介して、ポリマー主鎖を形成する単位−［Ａc］−に結合されていてよい。
【０２５６】
又は、この場合、結合箇所ｘｑには、それぞれＲ４０、Ｒ４１、Ｒ４１′、Ｒ４２、Ｒ４２′、Ｒ４３、Ｒ４３′、Ｒ４４、Ｒ４４′、Ｒ４５及びＲ４５′により置換されたピペリジニウム基、殊に一般化学式：
【化６５】
2017041434.tif 000067
のピペリジニウム基が、スペーサー（Ｘd）xdを介して、ポリマー主鎖を形成する単位−［Ａd］−に結合されていてよい。
【０２５７】
又は、この場合、結合箇所ｘｑには、それぞれＲ５０、Ｒ５１、Ｒ５１′、Ｒ５２、Ｒ５２′、Ｒ５３、Ｒ５３′、Ｒ５４及びＲ５４′により置換されたピロリジニウム基、殊に一般化学式：
【化６６】
2017041434.tif 000068
のピロリジニウム基が、スペーサー（Ｘe）xeを介して、ポリマー主鎖を形成する単位−［Ａe］−に結合されていてよい。
【０２５８】
又は、この場合、結合箇所ｘｑには、それぞれＲ６０、Ｒ６１及びＲ６２により置換されたホスホニウム基、殊に一般化学式：
【化６７】
2017041434.tif 000069
のホスホニウム基が、スペーサー（Ｘf）xfを介して、ポリマー主鎖を形成する単位−［Ａf］−に結合されていてよい。
【０２５９】
又は、この場合、結合箇所ｘｑには、それぞれＲ２００、Ｒ２０１、Ｒ２０２及びＲ２０３により置換されたベンゼンスルホナート基、殊に一般化学式：
【化６８】
2017041434.tif 000070
のベンゼンスルホナート基が、スペーサー（Ｘz）xzを介して、ポリマー主鎖を形成する単位−［ＡZ］−に結合されていてよい。
【０２６０】
又は、この場合、結合箇所ｘｑには、それぞれＲ２１０、Ｒ２１１、Ｒ２１２、Ｒ２１３及びＲ２１４により置換されたパラベンゼンスルホニルイミド基、例えばパラトリフルオロメタンスルホニルイミド−ベンゼン基、殊に一般化学式：
【化６９】
2017041434.tif 000071
のパラベンゼンスルホニルイミド基が、スペーサー（Ｘz1）xz1を介して、ポリマー主鎖を形成する単位−［ＡZ1］−に結合されていてよい。
【０２６１】
ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−又は−［ＡIX］−は、次に説明する特別な実施態様の、ポリマー主鎖を形成する単位−［Ａa］−、−［Ａb］−、−［Ａc］−、−［Ａd］−、−［Ａe］−、−［Ａf］−、−［ＡZ］−及び／又は−［ＡZ1］−と同様に、アルキレンオキシド単位、例えばエチレンオキシド単位、例えば一般化学式：
【化７０】
2017041434.tif 000072
のアルキレンオキシド単位、又はアルキレン単位、例えばエチレン単位及び／又はプロピレン単位、例えば一般化学式：
【化７１】
2017041434.tif 000073
のアルキレン単位、及び／又はカルボナート単位、及び／又はメタクリラート単位、例えば一般化学式：
【化７２】
2017041434.tif 000074
のメタクリラート単位、及び／又はメチルメタクリラート単位、例えば一般化学式：
【化７３】
2017041434.tif 000075
のメチルメタクリラート単位、及び／又はシロキサン単位、例えば一般化学式：
【化７４】
2017041434.tif 000076
のシロキサン単位、殊に、ここで、Ｒは、アルキル基、例えばメチル基、エチル基及び／又はプロピル基、例えばメチル基を表し、例えば
【化７５】
2017041434.tif 000077
のシロキサン単位、及び／又はホスファゼン単位、例えば一般化学式：
【化７６】
2017041434.tif 000078
のホスファゼン単位、殊に、ここで、Ｒ′は、水素又は（好ましくは）アルキル基、例えばメチル基、エチル基及び／又はプロピル基、例えばメチル基を表す、及び／又はシロキサン−アルキレンオキシド単位、例えばシロキサン−エチレンオキシド単位、例えば一般化学式：
【化７７】
2017041434.tif 000079
のシロキサン−エチレンオキシド単位、及び／又はフェニレン単位、殊にポリフェニレン、例えばパラポリフェニレン、例えばエーテル官能基を有するフェニレン単位、例えば一般化学式：
【化７８】
2017041434.tif 000080
のフェニレン単位を含むことができ、殊に、この場合、ｘｑは結合箇所を表すか又はＸＱを表す。
【０２６２】
別の、択一的又は付加的な実施形態の範囲内で、少なくとも１種の高分子電解質又は少なくとも１種のポリマーは、一般化学式：
【化７９】
2017041434.tif 000081
の少なくとも１種のピリジニウムを基礎とする繰返単位を含む。
【０２６３】
この場合、−［Ａa］−は、ポリマー主鎖を形成する単位を表す。この場合、（Ｘa）は、スペーサーを表す。ｘａは、この場合、スペーサー（Ｘa）の数、殊に存在又は不存在を表す。この場合、ｘａは、殊に１又は０、例えば１であることができる。ポリマー主鎖を形成する単位−［Ａa］−は、例えばポリマー主鎖を形成する単位−［Ａ］−との関連で説明したものと同様に構成されていてよい。スペーサー（Ｘa）は、例えばスペーサーＸとの関連で説明したもとの同様に構成されていてよい。Ｒ１０、Ｒ１１、Ｒ１２、Ｒ１３及び／又はＲ１４は、例えば上述に説明したものと同様に構成されていてよい。
【０２６４】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２６５】
（Ｘa）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ここで１≦ａ１≦１２、例えば１≦ａ１≦３、及び／又はアルキレンオキシドスペーサー、殊に飽和又は不飽和、線状又は分枝した、殊に部分的に又は完全にハロゲン化、殊にフッ化されたアルキレンオキシドスペーサー、殊にエチレンオキシドスペーサー、例えば一般化学式：−ＣＨ2−［ＣＨ2−ＣＨ2−Ｏ］b1−ＣＨ2−のアルキレンスペーサー、ここで１≦ｂ１≦１０、例えば１≦ｂ１≦４、及び／又は別の正電荷の基、例えば別のピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。
【０２６６】
Ｒ１２は、この場合、殊に、アルキル基、殊に飽和又は不飽和の、線状又は分枝した、例えば部分的に又は完全にハロゲン化、殊にフッ化されたアルキル基、殊に≧１〜≦１６個の炭素原子を有するアルキル基、例えば一般化学式：−（ＣＨ2）a1*−ＣＨ3のアルキル基、ここで、１≦ａ１*≦１５、例えば８≦ａ１*≦１２、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えば別のピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表す。例えば、Ｒ１２は、飽和アルキル基、殊に≧１〜≦１６個の炭素原子の鎖長を有するアルキル基を表すことができる。例えば、Ｒ１２は、≧９〜≦１３個の炭素原子の鎖長を有する飽和アルキル基、例えばウンデシル基（−Ｃ11Ｈ23）を表すことができる。
【０２６７】
Ｒ１０、Ｒ１１、Ｒ１３及び／又はＲ１４は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで１≦ａ１*≦１５、例えば１≦ａ１*≦３、例えばメチル基又はエチル基、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えば別のピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば、基Ｒ１０、Ｒ１１、Ｒ１２、Ｒ１３及びＲ１４の少なくとも２つ、例えば少なくとも３つ、場合により全ての基Ｒ１０、Ｒ１１、Ｒ１２、Ｒ１３及びＲ１４は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。
【０２６８】
この種の実施態様の例は：
【化８０】
2017041434.tif 000082
である。
【０２６９】
別の、択一的又は付加的な実施形態の範囲内で、少なくとも１種の高分子電解質又は少なくとも１種のポリマーは、一般化学式：
【化８１】
2017041434.tif 000083
の少なくとも１種のアンモニウムを基礎とする繰返単位を含む。
【０２７０】
この場合、−［Ａb］−は、ポリマー主鎖を形成する単位を表す。この場合、（Ｘb）は、スペーサーを表す。ｘｂは、この場合、スペーサー（Ｘb）の数、殊に存在又は不存在を表す。この場合、ｘｂは、殊に１又は０、例えば１であることができる。ポリマー主鎖を形成する単位−［Ａb］−は、例えばポリマー主鎖を形成する単位−［Ａ］−との関連で説明したように構成されていてよい。スペーサー（Ｘb）は、例えばスペーサーＸとの関連で説明したように構成されていてよい。Ｒ２０、Ｒ２１及び／又はＲ２２は、例えば上述に説明したものと同様に構成されていてよい。
【０２７１】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２７２】
（Ｘb）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ただし１≦ａ１≦１２、例えば１≦ａ１≦３、及び／又はアルキレンオキシドスペーサー、殊に飽和又は不飽和、線状又は分枝した、例えば部分的に又は完全にハロゲン化、殊にフッ化されたアルキレンオキシドスペーサー、殊にエチレンオキシドスペーサー、例えば一般化学式：−ＣＨ2−［ＣＨ2−ＣＨ2−Ｏ］b1−ＣＨ2−のアルキレンスペーサー、ここで１≦ｂ１≦１０、例えば１≦ｂ１≦４、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。
【０２７３】
Ｒ２０、Ｒ２１及びＲ２２は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで１≦ａ１*≦１５、例えば１≦ａ１*≦３及び／又は８≦ａ１*≦１２、例えばメチル基又はエチル基、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば、基Ｒ２０、Ｒ２１及びＲ２２の少なくとも２つ、場合により全ての基Ｒ２０、Ｒ２１及びＲ２２は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。
【０２７４】
特別な実施態様の範囲内で、Ｒ２０及びＲ２１は、≧１〜≦４個の炭素原子の鎖長を有する同じ又は異なるアルキル基、殊に飽和アルキル基、例えばメチル基を表し、かつＲ２２は、≧９〜≦１３個の炭素原子の鎖長を有するアルキル基、殊に飽和アルキル基、例えばウンデシル基（−Ｃ11Ｈ23）を表す。
【０２７５】
この種の実施態様の例は：
【化８２】
2017041434.tif 000084
である。
【０２７６】
別の、択一的又は付加的な実施形態の範囲内で、少なくとも１種の高分子電解質又は少なくとも１種のポリマーは、一般化学式：
【化８３】
2017041434.tif 000085
の少なくとも１種のイミダゾリウムを基礎とする繰返単位を含む。
【０２７７】
この場合、−［Ａc］−は、ポリマー主鎖を形成する単位を表す。この場合、（Ｘc）は、スペーサーを表す。ｘｃは、この場合、スペーサー（Ｘc）の数、殊に存在又は不存在を表す。この場合、ｘｃは、殊に１又は０、例えば１であることができる。ポリマー主鎖を形成する単位−［Ａc］−は、例えばポリマー主鎖を形成する単位−［Ａ］−との関連で説明したように構成されていてよい。スペーサー（Ｘc）は、例えばスペーサーＸとの関連で説明したように構成されていてよい。Ｒ３０、Ｒ３１、Ｒ３２及び／又はＲ３３は、例えば上述に説明したものと同様に構成されていてよい。
【０２７８】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２７９】
（Ｘc）は、この場合、例えば、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ただし１≦ａ１≦１２、例えば３≦ａ１≦５、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、例えば≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで、１≦ｂ１≦１０、例えば２≦ｂ１≦４、及び／又は一般化学式：−［ＣＨ2−ＣＨ2−Ｏ−］bのアルキレンオキシドスペーサー、ここで、１≦ｂ≦１０、例えば２≦ｂ≦４、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、例えば一般化学式：
【化８４】
2017041434.tif 000086
のベンジレン基、ここで１≦ｚ１≦４、及び／又はケト基、例えばアルキルカルボニル基を表すことができる。
【０２８０】
Ｒ３０、Ｒ３２及び／又はＲ３３は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦又は２≦ａ１*≦１５、例えば０≦又は１≦又は２≦ａ１*≦４、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば、基Ｒ３０、Ｒ３１、Ｒ３２及びＲ３３の少なくとも２つ、殊に少なくとも３つ、場合により全ての基Ｒ３０、Ｒ３１、Ｒ３２及びＲ３３は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ３０、Ｒ３１、Ｒ３２及びＲ３３は、それぞれ互いに無関係に、水素又はメチル基又は≧２〜≦１５個の炭素原子、例えば≧２〜≦４個の炭素原子の鎖長を有するアルキル基を表すことができる。Ｒ３１は、殊にメチル基を表すことができる。
【０２８１】
別の、択一的又は付加的な実施形態の範囲内で、少なくとも１種の高分子電解質又は少なくとも１種のポリマーは、一般化学式：
【化８５】
2017041434.tif 000087
の少なくとも１種のピペリジニウムを基礎とする繰返単位を含む。
【０２８２】
この場合、−［Ａd］−は、ポリマー主鎖を形成する単位を表す。この場合、（Ｘd）は、スペーサーを表す。ｘｄは、この場合、スペーサー（Ｘd）の数、殊に存在又は不存在を表す。この場合、ｘｄは、殊に１又は０、例えば１であることができる。ポリマー主鎖を形成する単位−［Ａd］−は、例えばポリマー主鎖を形成する単位−［Ａ］−との関連で説明したように構成されていてよい。スペーサー（Ｘd）は、例えばスペーサーＸとの関連で説明したように構成されていてよい。Ｒ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′は、例えば上述に説明したものと同様に構成されていてよい。
【０２８３】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２８４】
（Ｘd）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ただし１≦ａ１≦１５、例えば３≦ａ１≦５、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、例えば≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで、１≦ｂ１≦１０、例えば２≦ｂ１≦４、及び／又は一般化学式：−［ＣＨ2−ＣＨ2−Ｏ−］bのアルキレンオキシドスペーサー、ここで、１≦ｂ≦１０、例えば２≦ｂ≦４、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。殊に、スペーサーＸは、≧１〜≦１５個の炭素原子、例えば≧３〜≦５個の炭素原子の鎖長を有する飽和アルキルスペーサーを表すことができる。
【０２８５】
Ｒ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦又は２≦ａ１*≦１５、例えば０≦又は１≦又は２≦ａ１*≦４、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば、基Ｒ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′の少なくとも２つ、殊に少なくとも３つ、場合により全ての基Ｒ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ４０、Ｒ４１、Ｒ４１′、Ｒ４２、Ｒ４２′、Ｒ４３、Ｒ４３′、Ｒ４４、Ｒ４４′、Ｒ４５及び／又はＲ４５′は、それぞれ互いに無関係に、水素又はメチル基又は≧２〜≦１５個の炭素原子、例えば≧２〜≦４個の炭素原子の鎖長を有するアルキル基を表すことができる。Ｒ４１、Ｒ４１′、Ｒ４２、Ｒ４２′、Ｒ４３、Ｒ４３′、Ｒ４４、Ｒ４４′、Ｒ４５及び／又はＲ４５′は、殊に水素を表すことができる。Ｒ４０は、殊にメチル基を表すことができる。
【０２８６】
別の、択一的又は付加的な実施形態の範囲内で、少なくとも１種の高分子電解質又は少なくとも１種のポリマーは、一般化学式：
【化８６】
2017041434.tif 000088
の少なくとも１種のピロリジニウムを基礎とする繰返単位を含む。
【０２８７】
この場合、−［Ａe］−は、ポリマー主鎖を形成する単位を表す。この場合、（Ｘe）は、スペーサーを表す。ｘｅは、この場合、スペーサー（Ｘe）の数、殊に存在又は不存在を表す。この場合、ｘｅは、殊に１又は０、例えば１であることができる。ポリマー主鎖を形成する単位−［Ａe］−は、例えばポリマー主鎖を形成する単位−［Ａ］−との関連で説明したように構成されていてよい。スペーサー（Ｘe）は、例えばスペーサーＸとの関連で説明したように構成されていてよい。Ｒ５０、Ｒ５１、Ｒ５１′、Ｒ５２、Ｒ５２′、Ｒ５３、Ｒ５３′、Ｒ５４及び／又はＲ５４′は、例えば上述に説明したものと同様に構成されていてよい。
【０２８８】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２８９】
（Ｘe）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−のアルキレンスペーサー、ただし１≦ａ１≦１５、例えば３≦ａ１≦５、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、例えば≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで、１≦ｂ１≦１０、例えば２≦ｂ１≦４、及び／又は一般化学式：−［ＣＨ2−ＣＨ2−Ｏ−］bのアルキレンオキシドスペーサー、ここで、１≦ｂ≦１０、例えば２≦ｂ≦４、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。殊に、スペーサーＸは、≧１〜≦１５個の炭素原子、例えば≧３〜≦５個の炭素原子の鎖長を有する飽和アルキルスペーサーを表すことができる。
【０２９０】
Ｒ５０、Ｒ５１、Ｒ５１′、Ｒ５２、Ｒ５２′、Ｒ５３、Ｒ５３′、Ｒ５４及び／又はＲ５４′は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦又は２≦ａ１*≦１５、例えば０≦又は１≦又は２≦ａ１*≦４、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば基Ｒ５０、Ｒ５１、Ｒ５１′、Ｒ５２、Ｒ５２′、Ｒ５３、Ｒ５３′、Ｒ５４及び／又はＲ５４′の少なくとも２つ、殊に少なくとも３つ、場合により全ての基Ｒ５０、Ｒ５１、Ｒ５１′、Ｒ５２、Ｒ５２′、Ｒ５３、Ｒ５３′、Ｒ５４及び／又はＲ５４′は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ５０、Ｒ５１、Ｒ５１′、Ｒ５２、Ｒ５２′、Ｒ５３、Ｒ５３′、Ｒ５４及び／又はＲ５４′は、それぞれ互いに無関係に、水素又はメチル基又は≧２〜≦１５個の炭素原子、例えば≧２〜≦４個の炭素原子の鎖長を有するアルキル基を表すことができる。Ｒ５１、Ｒ５１′、Ｒ５２、Ｒ５２′、Ｒ５３、Ｒ５３′、Ｒ５４及び／又はＲ５４′は、殊に水素を表すことができる。Ｒ５０は、殊にメチル基又はエチル基を表すことができる。
【０２９１】
別の、択一的又は付加的な実施形態の範囲内で、少なくとも１種の高分子電解質又は少なくとも１種のポリマーは、一般化学式：
【化８７】
2017041434.tif 000089
の少なくとも１種のホスホニウムを基礎とする繰返単位を含む。
【０２９２】
この場合、−［Ａf］−は、ポリマー主鎖を形成する単位を表す。この場合、（Ｘf）は、スペーサーを表す。ｘｆは、この場合、スペーサー（Ｘf）の数、殊に存在又は不存在を表す。この場合、ｘｆは、殊に１又は０、例えば１であることができる。ポリマー主鎖を形成する単位−［Ａf］−は、例えばポリマー主鎖を形成する単位−［Ａ］−との関連で説明したように構成されていてよい。スペーサー（Ｘf）は、例えばスペーサーＸとの関連で説明したように構成されていてよい。Ｒ６０、Ｒ６１及び／又はＲ６２は、例えば上述に説明したものと同様に構成されていてよい。
【０２９３】
この場合、Ｚ-は、殊にペルクロラート及び／又はトリフルオロメタンスルホナート及び／又はテトラフルオロボラート及び／又はビスオキサラトボラート及び／又はヘキサフルオロホスファート及び／又はビス（トリフルオロメタンスルホニル）イミド及び／又はジフルオロオキサラトボラート及び／又はブロミド及び／又はヨージド及び／又はクロリドを表すことができる。
【０２９４】
（Ｘf）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−、ただし１≦ａ１≦１５、例えば２≦ａ１≦８、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、例えば≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで、１≦ｂ１≦１０、例えば２≦ｂ１≦４、及び／又は一般化学式：−［ＣＨ2−ＣＨ2−Ｏ−］bのアルキレンオキシドスペーサー、ここで、１≦ｂ≦１０、例えば２≦ｂ≦４、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基により置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。殊に、スペーサーＸは、≧１〜≦１６個の炭素原子、例えば≧３〜≦９個の炭素原子の鎖長を有する飽和アルキルスペーサーを表すことができる。
【０２９５】
Ｒ６０、Ｒ６１及びＲ６１は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦又は２≦ａ１*≦１５、例えば０≦又は１≦又は２≦ａ１*≦４、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の正電荷の基、例えばピリジニウム基及び／又は第４級アンモニウム基、及び／又はフェニレン基、例えば少なくとも１種のアルキル基及び／又はアルキレンオキシド基及び／又はアルコキシ基及び／又は別の正電荷の基、例えば第４級アンモニウム基で置換されたフェニレン基、及び／又はベンジレン基、例えば少なくとも１種のアルキル基及び／又はアルキレンオキシド基及び／又はアルコキシ基及び／又は別の正電荷の基、例えば第４級アンモニウム基により置換されたベンジレン基、及び／又はケトン基、例えばアルキルカルボニル基を表すことができる。この場合、例えば、基Ｒ６０、Ｒ６１及びＲ６１の少なくとも２つ、場合により全ての基Ｒ６０、Ｒ６１及びＲ６１は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ６０、Ｒ６１及びＲ６１は、それぞれ互いに無関係に、≧１〜≦１６個の炭素原子、例えば≧３〜≦個の炭素原子の鎖長を有するアルキル基を表すことができる。
【０２９６】
別の、択一的又は付加的な実施態様の範囲内で、少なくとも１種の高分子電解質又は少なくとも１種のポリマーは、一般化学式：
【化８８】
2017041434.tif 000090
の少なくとも１種の、ベンゼンスルホナートを基礎とする繰返単位を有する。
【０２９７】
この場合、−［ＡZ］−は、ポリマー主鎖を形成する単位を表す。この場合、（Ｘz）は、スペーサーを表す。ｘｚは、この場合、スペーサー（Ｘz）の数、殊に存在又は不存在を表す。この場合、ｘｚは、殊に１又は０、例えば１であることができる。ポリマー主鎖を形成する単位−［ＡZ］−は、例えばポリマー主鎖を形成する単位−［Ａ］−との関連で説明したように構成されていてよい。スペーサー（Ｘz）は、例えばスペーサーＸとの関連で説明したように構成されていてよい。Ｒ２００、Ｒ２０１、Ｒ２０２及び／又はＲ２０３は、例えば上述に説明したものと同様に構成されていてよい。
【０２９８】
Ｚ+は、この場合、殊にカチオン、殊に金属カチオン、例えばアルカリ金属イオン、例えばリチウムイオン及び／又はナトリウムイオン、殊にリチウムイオン（Ｌｉ+）を表すことができる。
【０２９９】
（Ｘz）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−、ただし１≦ａ１≦１５、例えば１≦ａ１≦３、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、殊に≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで１≦ｂ１≦１０、例えば２≦ｂ１≦４、及び／又は一般化学式：−［ＣＨ2−ＣＨ2−Ｏ−］bのアルキレンオキシドスペーサー、ここで１≦ｂ≦１０、例えば２≦ｂ≦４、及び／又は−（ＣＨ2）a2−Ｏ−［ＣＨ2−ＣＨ2−Ｏ］b2−（ＣＨ2）a2′−のアルキレンオキシドスペーサー、ここで１≦ａ２≦３、１≦ｂ２≦１０、特に１≦ｂ２≦４，及び１≦ａ２′≦３、及び／又は別のリチウムスルホナート基及び／又はフェニレン基、例えば少なくとも１種のリチウムスルホナート基により置換されたフェニレン基（フェニレン−スルホナート単位）、及び／又はベンジレン基、例えば少なくとも１種のリチウムスルホナート基により置換されたベンジレン基、及び／又はケトン基、例えばアルキルカルボニル基及び／又はエーテル酸素を表すことができる。
【０３００】
Ｒ２００、Ｒ２０１、Ｒ２０２及びＲ２０３は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦ａ１*≦１５、例えば１≦ａ１*≦２、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別の負電荷の基、例えばリチウムスルホナート基、及び／又はフェニレン基、例えば少なくとも１種の負電荷の基、例えばリチウムスルホナート基により置換されたフェニレン基、及び／又はベンジレン基、例えば少なくとも１種の負電荷の基、例えばリチウムスルホナート基により置換されたベンジレン基、及び／又はケトン基、例えばアルキルカルボニル基を表すことができる。この場合、例えば、基Ｒ２００、Ｒ２０１、Ｒ２０２及びＲ２０３の少なくとも２つ、場合により全ての基Ｒ２００、Ｒ２０１、Ｒ２０２及びＲ２０３は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ２００、Ｒ２０１、Ｒ２０２及びＲ２０３は、それぞれ互いに無関係に、水素又はリチウムスルホナート基又は≧１〜≦１５個の炭素原子、例えば≧１〜≦２個の炭素原子の鎖長を有するアルキル基、殊に少なくとも１種のリチウムスルホナート基により置換されたアルキル基、例えば一般化学式：−（ＣＨ2）s1−ＳＯ3Ｌｉのリチウムスルホナート基により置換されたアルキル基、ここで０≦ｓ１≦１５、例えば０≦ｓ１≦２を表すことができる。殊に、Ｒ２００、Ｒ２０１、Ｒ２０２及びＲ２０３は、それぞれ互いに無関係に、水素、≧１〜≦１６個の炭素原子、例えば≧１又は≧２〜≦４個の炭素原子の鎖長を有するアルキル基、殊に飽和の、例えば部分的に又は完全にスルホン化及び／又はハロゲン化、殊にフッ化されたアルキル基、及び／又はアルキレンオキシド基、例えば部分的に又は完全にスルホン化及び／又はハロゲン化、殊にフッ化されたアルキレンオキシド基、殊にオリゴアルキレンオキシド基、例えばオリゴエチレンオキシド基を表すことができる。
【０３０１】
殊に、Ｒ２００、Ｒ２０１、Ｒ２０２及び／又はＲ２０３は、少なくとも１種のスルホナート基、殊にリチウムスルホナート基によって置換されていてもよい。
【０３０２】
別の、択一的又は付加的な実施形態の範囲内で、少なくとも１種の高分子電解質又は少なくとも１種のポリマーは、一般化学式：
【化８９】
2017041434.tif 000091
の少なくとも１種の、トリフルオロメタンスルホニルイミド−ベンゼン基を基礎とする繰返単位を含む。
【０３０３】
この場合、−［ＡZ1］−は、ポリマー主鎖を形成する単位を表す。この場合、（Ｘz1）は、スペーサーを表す。ｘｚ１は、この場合、スペーサー（Ｘz1）の数、殊に存在又は不存在を表す。この場合、ｘｚ１は、殊に１又は０、例えば１であることができる。ポリマー主鎖を形成する単位−［ＡZ1］−は、例えばポリマー主鎖を形成する単位−［Ａ］−との関連で説明したように構成されていてよい。スペーサー（Ｘz1）は、例えばスペーサーＸとの関連で説明したように構成されていてよい。Ｒ２１０、Ｒ２１１、Ｒ２１２、Ｒ２１３及び／又はＲ２１４は、例えば上述に説明したものと同様に構成されていてよい。
【０３０４】
Ｚ+は、この場合、殊にカチオン、殊に金属カチオン、例えばアルカリ金属イオン、例えばリチウムイオン及び／又はナトリウムイオン、殊にリチウムイオン（Ｌｉ+）を表すことができる。
【０３０５】
（Ｘz1）は、この場合、殊に、アルキレンスペーサー、殊に飽和又は不飽和の、線状又は分枝した、例えば部分的に又は完全にハロゲン化、殊にフッ化されたアルキレンスペーサー、例えば一般化学式：−（ＣＨ2）a1−、ただし１≦ａ１≦１５、例えば１≦ａ１≦３、及び／又はアルキレンオキシドスペーサー、殊に飽和又は不飽和の、線状又は分枝した、例えば部分的に又は完全にハロゲン化、殊にフッ化されたアルキレンオキシドスペーサー、殊にエチレンオキシドスペーサー、殊に≧１又は≧２〜≦１０個の繰返単位、殊に≧１又は≧２〜≦４個の繰返単位を有するアルキレンオキシドスペーサー、例えば一般化学式：−ＣＨ2−［ＣＨ2−ＣＨ2−Ｏ］b1−ＣＨ2−のアルキレンオキシドスペーサー、ここで１≦ｂ１≦１０、例えば２≦ｂ１≦４、及び／又は一般化学式：−［ＣＨ2−ＣＨ2−Ｏ−］bのアルキレンオキシドスペーサー、ここで１≦ｂ≦１０、例えば２≦ｂ≦４、及び／又は−（ＣＨ2）a2−Ｏ−［ＣＨ2−ＣＨ2−Ｏ］b2−（ＣＨ2）a2′−のアルキレンオキシドスペーサー、ここで１≦ａ２≦３、１≦ｂ２≦１０、特に１≦ｂ２≦４，及び１≦ａ２′≦３、及び／又は別のリチウム−トリフルオロメタンスルホニルイミド−ベンゼン基及び／又はフェニレン基、例えば少なくとも１種のリチウム−トリフルオロメタンスルホニルイミド−ベンゼン基により置換されたフェニレン基（フェニレン−ビス（トリフルオロメタンスルホニル）イミド−ベンゼン単位）、及び／又はベンジレン基、例えば少なくとも１種のリチウム−トリフルオロメタンスルホニルイミド−ベンゼン基により置換されたベンジレン基、及び／又はケトン基、例えばアルキルカルボニル基、及び／又はエーテル酸素を表すことができる。
【０３０６】
Ｒ２１０、Ｒ２１１、Ｒ２１２、Ｒ２１３及びＲ２１４は、この場合、例えばそれぞれ互いに無関係に、水素又はアルキル基、殊に飽和又は不飽和の、線状又は分枝した、例えば部分的に又は完全にハロゲン化、殊にフッ化されたアルキル基、例えば一般化学式：−（ＣＨ2）a1*−ＣＨ3のアルキル基、ここで０≦又は１≦ａ１*≦１５、例えば１≦ａ１*≦２、及び／又はアルキレンオキシド基、殊に飽和又は不飽和の、線状又は分枝した、例えば部分的に又は完全にハロゲン化、殊にフッ化されたアルキレンオキシド基、例えばエチレンオキシド基、殊にオリゴアルキレンオキシド基、例えばオリゴエチレンオキシド基、殊に≧１〜≦１０個の繰返単位、例えば≧１又は≧２〜≦５個の繰返単位を有するアルキレンオキシド基、及び／又は別のリチウム−トリフルオロメタンスルホニルイミド−ベンゼン基及び／又はフェニレン基、例えば少なくとも１種のリチウム−トリフルオロメタンスルホニルイミド−ベンゼン基により置換されたフェニレン基、及び／又はベンジレン基、例えば少なくとも１種のリチウム−トリフルオロメタンスルホニルイミド−ベンゼン基により置換されたベンジレン基、及び／又はケトン基、例えばアルキルカルボニル基を表すことができる。この場合、例えば、基Ｒ２１０、Ｒ２１１、Ｒ２１２、Ｒ２１３及びＲ２１４の少なくとも２つ、場合により全ての基Ｒ２１０、Ｒ２１１、Ｒ２１２、Ｒ２１３及びＲ２１４は、異なる基、例えばアルキル基及び／又はオリゴアルキレンオキシド基、例えば異なる鎖長及び／又は置換基及び／又は飽和度及び／又は分枝度及び／又はハロゲン化度、殊にフッ化度を示すアルキル基及び／又はオリゴアルキレンオキシド基を表すことができる。殊に、Ｒ２１０、Ｒ２１１、Ｒ２１２、Ｒ２１３及びＲ２１４は、それぞれ互いに無関係に、水素又はリチウム−トリフルオロメタンスルホニルイミド−ベンゼン基又は≧１〜≦１５個の炭素原子、例えば≧１〜≦２炭素原子の鎖長を有するアルキル基、殊に少なくとも１種のリチウム−トリフルオロメタンスルホニルイミド−ベンゼン基により置換されたアルキル基、例えば一般化学式：−（ＣＨ2）s2−ＳＯ2ＮＳＯ2ＣＦ3Ｌｉのリチウム−トリフルオロメタンスルホニルイミド−ベンゼン基により置換されたアルキル基、ここで０≦ｓ２≦１５、例えば０≦ｓ２≦２を表すことができる。殊に、Ｒ２１０、Ｒ２１１、Ｒ２１２、Ｒ２１３及びＲ２１４は、それぞれ互いに無関係に、水素、≧１〜≦１６個の炭素原子、例えば≧１又は≧２〜≦４個の炭素原子の鎖長を有するアルキル基、殊に飽和の、例えば部分的に又は完全に、ビス（トリフルオロメタンスルホニル）イミドにより置換され及び／又はハロゲン化、殊にフッ化されたアルキル基、及び／又はアルキレンオキシド基、例えば部分的に又は完全にビス（トリフルオロメタンスルホニル）イミドにより置換され及び／又はハロゲン化、殊にフッ化されたアルキレンオキシド基、殊にオリゴアルキレンオキシド基、例えばオリゴエチレンオキシド基を表すことができる。
【０３０７】
殊に、Ｒ２１０、Ｒ２１１、Ｒ２１２、Ｒ２１３及び／又はＲ２１４は、別のスルホニルイミド基、例えばトリフルオロメタンスルホニルイミド基、殊にリチウム−トリフルオロメタンスルホニルイミド基の形に構成されていてもよい。
【０３０８】
殊に、ポリマー主鎖−［ＡZ］−又は−［ＡZ1］−は、フェニレン単位、殊にポリフェニレン、例えばパラポリフェニレン、例えばエーテル官能基を有するフェニレン単位、例えば一般化学式：
【化９０】
2017041434.tif 000092
のフェニレン単位を表すことができ、殊に、ここでｘｑは、結合箇所を表すか又はＸＱを表す。
【０３０９】
この場合、ポリマーは、例えば少なくとも１種の別のフェニレン単位、例えば非置換のフェニレン単位及び／又は少なくとも１種のリチウムスルホナート基により置換された少なくとも１種のフェニレン単位を含むことができる。例えば、ポリマー主鎖−［ＡZ］−又は−［ＡZ1］−は、一般化学式：
【化９１】
2017041434.tif 000093
のフェニレン単位を表すことができ、ここでｎ及びｎ*は、非置換のフェニレン単位の繰り返し数を表し、例えばこの場合０≦ｎ≦３及び０≦ｎ*≦３であり、殊にこの場合、ｘｑは結合箇所を表すか又はＸＱを表す。
【０３１０】
別の、択一的又は付加的な、特別な実施態様の範囲内で、ポリマー、殊に少なくとも１種の第１の繰返単位−［Ａ1］−は、一般化学式：
【化９２】
2017041434.tif 000094
の１箇所以上をスルホン化されたポリフェニレンを基礎とする繰返単位を含むか又はこの繰返単位を基礎とする。
【０３１１】
別の実施形態の範囲内で、少なくとも１種の高分子電解質又は少なくとも１種のポリマーは、一般化学式：
【化９３】
2017041434.tif 000095
【化９４】
2017041434.tif 000096
【化９５】
2017041434.tif 000097
【化９６】
2017041434.tif 000098
の少なくとも１種の繰返単位を含む。
【０３１２】
この場合、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、殊にポリマー主鎖を形成する単位を表す。（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）は、この場合、殊にスペーサーを表す。ｘｉ、ｘｉｉ、ｘｉｉｉ、ｘｉｖ、ｘｖ、ｘｖｉ、ｘｖｉｉ、ｘｖｉｉｉ、ｘｉｘ、ｘａ、ｘｂ、ｘｃ、ｘｄ、ｘｅ、ｘｆ又はｘｚは、この場合、（それぞれの）スペーサーの数、殊にスペーサーの存在又は不存在を表す。殊に、この場合、ｘｉ、ｘｉｉ、ｘｉｉｉ、ｘｉｖ、ｘｖ、ｘｖｉ、ｘｖｉｉ、ｘｖｉｉｉ、ｘｉｘ、ｘａ、ｘｂ、ｘｃ、ｘｄ、ｘｅ、ｘｆ又はｘｚは、１又は０、例えば１であることができる。この場合、ｎIVは、エチレンオキシド単位の数を表し、かつ殊に１≦ｎIV≦１５、例えば２≦ｎIV≦６である。この場合、ｎIXは、エチレンオキシド単位の数を表し、かつ殊に１≦ｎIX≦１５、例えば２≦ｎIX≦６である。
【０３１３】
ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、例えばポリマー主鎖を形成する単位−［Ａ］−との関連で説明したものと同様に構成されていてもよい。スペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）は、例えばスペーサーＸとの関連で説明したものと同様に構成されていてもよい。Ｒ１０、Ｒ１１、Ｒ１２、Ｒ１３、Ｒ１４、Ｒ２０、Ｒ２１、Ｒ２２、Ｒ３０、Ｒ３１、Ｒ３２、Ｒ３３、Ｒ４０、Ｒ４１、Ｒ４１′、Ｒ４２、Ｒ４２′、Ｒ４３、Ｒ４３′、Ｒ４４、Ｒ４４′、Ｒ４５、Ｒ４５′、Ｒ５０、Ｒ５１、Ｒ５１′、Ｒ５２、Ｒ５２′、Ｒ５３、Ｒ５３′、Ｒ５４、Ｒ５４′、Ｒ６０、Ｒ６１、Ｒ６２、Ｒ１００、Ｒ１０１、Ｒ１０１′、Ｒ１１０，Ｒ１１１、Ｒ１１１′、Ｒ１１２、Ｒ１１２′、Ｒ１２０、Ｒ１２０′、Ｒ１２１、Ｒ１２１′、Ｒ１３０、Ｒ１３０′、Ｒ１３１、Ｒ１３１′、Ｒ１３２、Ｒ１４０、Ｒ１５０、Ｒ１６０、Ｒ１７０、Ｒ１８０、Ｒ１８０′、Ｒ１８１、Ｒ１８１′、Ｒ１８２、Ｒ２００、Ｒ２０１、Ｒ２０２、Ｒ２０３、Ｒ２１０、Ｒ２１１、Ｒ２１２、Ｒ２１３及び／又はＲ２１４は、例えば上述に説明したものと同様であってもよい。
【０３１４】
スペーサー（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）は、殊に、スペーサーＸとの関連で説明したものと同様に、少なくとも１種のアルキレンオキシド基、例えばエチレンオキシド基、殊にオリゴアルキレンオキシド基、例えばオリゴエチレンオキシド基を含むことができるか、又はアルキレンオキシドスペーサー、例えばエチレンオキシドスペーサー、殊にオリゴアルキレンオキシドスペーサー、例えばオリゴエチレンオキシドスペーサーであることができる。
【０３１５】
例えば、ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、（少なくとも）アルキレンオキシド単位、殊にエチレンオキシド単位及び／又はプロピレンオキシド単位、及び／又はアルキレン単位及び／又はカルボナート基を含む単位及び／又はメタクリラート単位及び／又はメチルメタクリラート単位及び／又はシロキサン単位及び／又はホスファゼン単位及び／又はフェニレン単位を表すことができる。例えば、ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、（少なくとも）シロキサン単位及び／又はホスファゼン単位及び／又はメタクリラート単位及び／又はメチルメタクリラート単位及び／又はフェニレン単位を表すことができる。
【０３１６】
殊に、ポリマー主鎖を形成する単位−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−は、（少なくとも）シロキサン単位及び／又はホスファゼン単位及び／又はメタクリラート単位及び／又はメチルメタクリラート単位を表すことができる。
【０３１７】
Ｒ１０、Ｒ１１、Ｒ１３及び／又はＲ１４又はＲ３０、Ｒ３２及び／又はＲ３３又はＲ４１、Ｒ４１′、Ｒ４２、Ｒ４２′、Ｒ４３、Ｒ４３′、Ｒ４４、Ｒ４４′、Ｒ４５及び／又はＲ４５′又はＲ５１、Ｒ５１′、Ｒ５２、Ｒ５２′、Ｒ５３、Ｒ５３′、Ｒ５４及び／又はＲ５４′又はＲ２００、Ｒ２０１、Ｒ２０２及び／又はＲ２０３又はＲ２１０、Ｒ２１１、Ｒ２１２、Ｒ２１３及び／又はＲ２１４又はＲ１００、Ｒ１０１及び／又はＲ１０１′又はＲ１１０、Ｒ１１１、Ｒ１１１′、Ｒ１１２及び／又はＲ１１２′又はＲ１２０、Ｒ１２０′、Ｒ１２１及び／又はＲ１２１′又はＲ１３０、Ｒ１３０′、Ｒ１３１及び／又はＲ１３１′又はＲ１５０又はＲ１８０、Ｒ１８０′、Ｒ１８１、Ｒ１８１′及び／又はＲ１８２は、殊に、それぞれ互いに無関係に、水素及び／又はハロゲン原子、殊にフッ素及び／又はアルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基、及び／又はカルボン酸エステル基、殊に環式及び／又は非環式のカルボン酸エステル基、殊にラクトン基、及び／又はカルバマート基、殊に環式及び／又は非環式のカルバマート基及び／又は電荷を有する基、例えば正電荷の基、殊にイオン液体のカチオンを基礎とする正電荷の基、例えば第４級アンモニウム基及び／又は第４級ホスホニウム基、及び／又は負電荷の基、殊に伝導塩アニオンを基礎とする負電荷の基、殊にリチウム伝導塩アニオンを基礎とする負電荷の基、及び／又はイオン液体のアニオンを基礎とする負電荷の基、殊にスルホニルイミド基、及び／又はスルホナート基、例えばリチウムスルホナート基及び／又はリチウムスルホナート基を表すことができる。
【０３１８】
Ｒ１２又はＲ２０、Ｒ２１及びＲ２２又はＲ３１又はＲ４０又はＲ５０又はＲ６０、Ｒ６１及びＲ６２又はＲ１３２又はＲ１４０又はＲ１６０又はＲ１７０は、殊にそれぞれ互いに無関係に、アルキル基及び／又はアルキレンオキシド基、殊にオリゴアルキレンオキシド基、及び／又はアルコキシ基及び／又はフェニレンオキシド基、殊にオリゴフェニレンオキシド基、及び／又はフェノキシ基及び／又はフェニレン基、殊にオリゴフェニレン基、及び／又はフェニル基及び／又はベンジレン基、殊にオリゴベンジレン基、及び／又はベンジル基及び／又はカルボニル基及び／又はカルボナート基、殊に環式及び／又は非環式のカルボナート基及び／又はカルボン酸エステル基、殊に環式及び／又は非環式のカルボン酸エステル基及び／又はカルバマート基、殊に環式又は非環式のカルバマート基を表すことができる。
【０３１９】
少なくとも１種の高分子電解質又は少なくとも１種のポリマーは、ホモポリマーでも、コポリマーでもあることができ、例えばブロックコポリマー、例えばマルチブロックコポリマー、及び／又は交互コポリマー及び／又は統計コポリマーであることができる。カソード材料又は少なくとも１種の高分子電解質は、例えば１種のホモポリマー、複数種のホモポリマー及び／又は１種のコポリマー、複数種のコポリマー、ホモポリマーコポリマー混合物を含むか又はこれらのポリマーであることができる。
【０３２０】
一実施形態の範囲内で、少なくとも１種の高分子電解質は、一般化学式：
【化９７】
2017041434.tif 000099
の少なくとも１種の繰返単位を含むホモポリマーであるか、又はカソード材料は少なくとも１種のホモポリマーを含む。Ａ、Ｘ、ｘ及びＱは、この場合、上述されたものと同様に構成されていることができる。殊に、この場合、ホモポリマーは、上述の特別な繰返単位を含むことができる。
【０３２１】
別の実施形態の範囲内で、少なくとも１種の高分子電解質は、コポリマーであるか又はカソード材料は少なくとも１種のコポリマー、例えばブロックコポリマー、例えばマルチブロックコポリマー、及び／又は交互コポリマー及び／又は統計コポリマーを含み、このコポリマーは、少なくとも１種の第１の繰返単位及び少なくとも１種の第１の繰返単位とは異なる、少なくとも１種の第２の繰返単位を含み、ここで、少なくとも１種の第１の繰返単位は、一般化学式：
【化９８】
2017041434.tif 000100
を示す。Ａ、Ｘ、ｘ及びＱは、この場合、上述されたものと同様に構成されていてもよい。例えば、この場合、コポリマーは、少なくとも１種の上述の特別な繰返単位を含むことができる。殊に、少なくとも１種の第１の繰返単位は、上述に説明された特別な繰返単位を含むか又は上述に説明された特別な繰返単位であることができる。
【０３２２】
少なくとも１種の第２の繰返単位は、この場合、例えば任意のポリマー主鎖を形成する単位であることができる。例えば、少なくとも１種の第２の繰返単位は、アルキレンオキシド単位、例えば過フッ化されたアルキレンオキシド単位、及び／又はペルフルオロポリエーテル単位、及び／又はカルボナート単位及び／又はシロキサン単位及び／又はホスファゼン単位及び／又はメチルメタクリラート単位及び／又はメタクリラート単位及び／又はフェニレン単位及び／又はフェニレンオキシド単位及び／又はベンジレン単位及び／又はアルキレン単位及び／又はスチレン単位を含むか又はこれらの単位であることができる。殊に、少なくとも１種の第２の繰返単位は、アルキレンオキシド単位及び／又はシロキサン単位及び／又はホスファゼン単位及び／又はメチルメタクリラート単位及び／又はメタクリラート単位、例えばフェニレンオキシド単位、及び／又はアルキレン単位及び／又はフェニレン単位を含むか又はこれらの単位であることができる。
【０３２３】
場合により、少なくとも１種の第２の繰返単位は、基Ｑを含まず、かつ例えば、アルキレンオキシド単位、殊に単純なアルキレンオキシド単位、例えば過フッ化されたアルキレンオキシド単位、及び／又はペルフルオロポリエーテル単位、及び／又はカルボナート単位及び／又はシロキサン単位及び／又はホスファゼン単位及び／又はメチルメタクリラート単位及び／又はメタクリラート単位及び／又はフェニレン単位及び／又はフェニレンオキシド単位及び／又はベンジレン単位及び／又はアルキレン単位、例えばアルキレンオキシド単位及び／又はフェニレン単位、又はその別のポリマー主鎖を形成する単位、例えば（ポリ）スチレン単位であることができる。比較的高いガラス転移温度を引き起こすことができる（ポリ）フェニレン単位及び／又は（ポリ）スチレン単位は、機械特性の観点で好ましいことがある。
【０３２４】
少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位とは、同種であるか又は互いに異なることができ、かつ例えば１種以上のアルキレンオキシド単位、殊に１種以上のエチレンオキシド単位及び／又は１種以上のプロピレンオキシド単位、及び／又は１種以上の、カルボナート基、殊に有機カルボナート基を含む単位及び／又は１種以上のシロキサン単位及び／又は１種以上のホスファゼン単位及び／又は１種以上のメチルメタクリラート単位及び／又は１種以上のメタクリラート単位及び／又は１種以上のフェニレン単位及び／又は１種以上のフェニレンオキシド単位及び／又は１種以上のベンジレン単位及び／又は１種以上のアルキレン単位の群から選択されていてもよい。
【０３２５】
殊に、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位とは、同種のポリマーから、例えば−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−との関連で述べた種類のポリマー、例えばシロキサン単位（ポリシロキサンの種類からなる）から選択することができる。このようにして、好ましくはこの合成を簡素化することができる。しかしながら、場合により、この場合、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位とは、互いに異なるように官能化されていてもよい。
【０３２６】
しかしながら、例えば、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位とは、異なる種類のポリマー、例えば−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−との関連で述べた種類のポリマー、例えばシロキサン単位（ポリシロキサンの種類からなる）及び／又はアルキレンオキシド単位（ポリアルキレン又はポリエーテルの種類からなる）から選択されていてもよく及び／又は異なる官能化により互いに異なることができる。このようにして、好ましくは、高いイオン伝導率と組み合わせた好ましい溶媒和特性を調節するために、異なる特性、特に機械特性及び／又は溶媒和する特性及び／又は電気特性を有するポリマーブロックを実現することができる。
【０３２７】
このための例は、一般化学式：
【化９９】
2017041434.tif 000101
のシロキサン−エチレンオキシドコポリマーであり、殊に、ここで、Ｒは、アルキル基、例えばメチル基、エチル基又はプロピル基を表し、かつｎは、エチレンオキシド単位の繰り返し数、例えば１≦ｎ≦１０を表す。
【０３２８】
しかしながら、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位とは、殊に、同じ種類のポリマー、例えばフェニレン単位（ポリフェニレン）又はアルキレン単位（ポリオレフィン）から選択されていてもよく、かつ異なる官能化により又は官能化を行わないことにより、例えば異なる基Ｑ及び／又は異なるスペーサーにより、互いに異なることができる。
【０３２９】
このための例は、一般化学式：
【化１００】
2017041434.tif 000102
のフェニレン−フェニレンコポリマー、殊に、ここで、ｎは非置換の繰返単位のフェニレン単位の繰り返し数、例えば０≦ｎ≦３を表し、
及び／又は
一般化学式：
【化１０１】
2017041434.tif 000103
のフェニレンフェニレンコポリマー、殊に、ここで、ｎ及びｎ*は、非置換のフェニレン単位の繰り返し数を表し、例えば、ここで０≦ｎ≦３及び０≦ｎ*≦３であり、及び／又は一般化学式：
【化１０２】
2017041434.tif 000104
のアルキレン−アルキレンコポリマーである。
【０３３０】
例えば、少なくとも１種の第２の繰返単位は、ポリマー主鎖を形成する構造単位、例えば１種以上のシロキサン単位及び／又は１種以上のホスファゼン単位及び／又は１種以上のメチルメタクリラート単位及び／又は１種以上のメタクリラート単位及び／又は１種以上のフェニレン単位から選択された、例えばカルボナート基及び／又はアルキレンオキシド基、例えばオリゴアルキレンオキシドを含む側鎖基を有する、ポリマー主鎖を形成する構造単位を含むことができる。この場合、カルボナート基及び／又はアルキレンオキシド基を含む側鎖基は、例えばポリマー主鎖を含む構造単位の１つの原子に結合されていてもよい。しかしながら、カルボナート基及び／又はアルキレンオキシド基を含む側鎖基、殊にカルボナート基は、ポリマー主鎖を形成する構造単位の２つの原子に間を形成して結合していてもよい。この場合、形成されたポリマー主鎖は、それ自体カルボナート基又はアルキレンオキシド基を含むことができ、例えばポリカルボナート又はポリアルキレンオキシドであることができるか又はカルボナート基又はアルキレンオキシド基を含まなくてもよい。
【０３３１】
しかしながら、特別な実施態様の範囲内で、少なくとも１種の第２の繰返単位は、少なくとも１種の第１の繰返単位とは異なる、一般化学式：
【化１０３】
2017041434.tif 000105
の繰返単位を含む。例えば、少なくとも１種の第２の繰返単位は、上述に説明された特別な繰返単位を含むか又は上述に説明された特別な繰返単位であることができる。
【０３３２】
例えば、この場合、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−とは、異なる種類のポリマー、例えばシロキサン単位（ポリシロキサン）及びアルキレンオキシド単位（ポリアルキレン、ポリエーテル）から選択されていてよく及び／又は異なる官能化により互いに異なることができる。
【０３３３】
しかしながら、少なくとも１種の第１の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−と、少なくとも１種の第２の繰返単位のポリマー主鎖を形成する単位−［Ａ］−、例えば−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−とは、殊に同じ種類のポリマー、例えば１種以上のシロキサン単位（ポリシロキサン）及び／又は１種以上のホスファゼン単位（ポリホスファゼン）及び／又は１種以上のメチルメタクリラート単位（メチルメタクリラート）及び／又は１種以上のメタクリラート単位（メタクリラート）及び／又は１種以上のフェニレン単位（ポリフェニレン）又はアルキレン単位（ポリオレフィン）から選択されていてもよく、かつ異なる官能化による又は官能化を行わないことにより、例えば異なる基Ｑ及び／又は異なるスペーサーにより互いに異なることができる。
【０３３４】
別の実施形態の範囲内で、高分子電解質は、少なくとも１種のコポリマー（Ｐ）、例えばブロックコポリマー、例えばマルチブロックコポリマー、及び／又は交互コポリマー及び／又は統計コポリマー、殊にブロックコポリマー、例えば一般化学式：
【化１０４】
2017041434.tif 000106
の櫛形コポリマーを含むか又はこれらのコポリマーあり、この場合、繰返単位
【化１０５】
2017041434.tif 000107
は、一般化学式：
【化１０６】
2017041434.tif 000108
の互いに異なる繰返単位である。この場合、例えばこれらの繰返単位は、上述に説明された特別な繰返単位を含むか又は上述に説明された特別な繰返単位であることができる。
【０３３５】
この実施形態の一実施態様の範囲内で、この場合、繰返単位：
【化１０７】
2017041434.tif 000109
は、一般化学式：
【化１０８】
2017041434.tif 000110
【化１０９】
2017041434.tif 000111
【化１１０】
2017041434.tif 000112
の互いに異なる繰返単位を含むか、又は上述の一般化学式の少なくとも１種の繰返単位を表す。上述の繰返単位の組み合わせは、場合によりリチウム塩と混合して、相応するホモポリマーと比べて、イオン伝導率、殊にリチウムイオン伝導率の向上を引き起こすことがある。ポリマーの分子量又は繰返単位の平均数は、この場合、純粋なポリマーのガラス転移温度と密接に関連していることがあり、このガラス転移温度は、ポリマー／塩混合物の生じるリチウムイオン伝導率を決定的に決定することができる。
【０３３６】
この実施形態の特別な実施態様の範囲内で、少なくとも１種の第１の繰返単位、例えば繰返単位：
【化１１１】
2017041434.tif 000113
は、一般化学式：
【化１１２】
2017041434.tif 000114
【化１１３】
2017041434.tif 000115
【化１１４】
2017041434.tif 000116
の（少なくとも１種の）繰返単位を含むか又はこれらの繰返単位を表す。上述の繰返単位と、オリゴエチレンオキシド官能基、例えば（オリゴ）エチレンオキシド基、ここで１≦ｎIV又はｎIX≦１５、例えば２≦ｎIV又はｎIX≦６個の繰返単位との組み合わせも、相応するホモポリマーと比較して、場合によりリチウム伝導塩と混合した形で、イオン伝導率、殊にリチウムイオン伝導率の向上を引き起こすことができる。
【０３３７】
従って、少なくとも１種の第２の繰返単位、例えば繰返単位：
【化１１５】
2017041434.tif 000117
は、例えばオリゴエチレンオキシド官能基、例えば１≦ｎ≦１５、例えば２≦ｎ≦６個の繰返単位を有する（オリゴ）エチレンオキシド基を有する１種以上の繰返単位を有するか又はこれらの繰返単位でであることができる。
【０３３８】
この実施形態の別の、付加的又は択一的な、特別な実施態様の範囲内で、少なくとも１種の第２の繰返単位、例えば繰返単位：
【化１１６】
2017041434.tif 000118
は、一般化学式：
【化１１７】
2017041434.tif 000119
の（少なくとも１種の）繰返単位を含むか又はこれらの繰返単位を表す。
【０３３９】
多硫化物の溶解をできる限り低く保つために、例えばエチレンオキシド単位の割合を低く、例えばできる限り低く保持することができる。しかしながら、エチレンオキシド単位又はポリエーテル、殊にポリエチレンオキシド及び／又はポリプロピレンオキシドのフッ化によって、多硫化物溶解度を抑制することができる。従って、殊に、少なくとも１種の第２の繰返単位は、過フッ化されたアルキレンオキシド単位、殊に過フッ化されたエチレンオキシド単位を有するか又はペルフルオロポリエーテルであることができる。例えば、基Ｒ１３０〜Ｒ１３２又はＲ１８０〜Ｒ１８２は、過フッ化されているか又はフッ素原子を表すことができる。
【０３４０】
既に述べたように、この理由から、スペーサーＸ、（ＸI）、（ＸII）、（ＸIII）、（ＸIV）、（ＸV）、（ＸVI）、（ＸVII）、（ＸVIII）、（ＸIX）、（Ｘa）、（Ｘb）、（Ｘc）、（Ｘd）、（Ｘe）、（Ｘf）、（Ｘz）又は（Ｘz1）及び／又はポリマー主鎖を形成する単位−［Ａ］−、−［ＡI］−、−［ＡII］−、−［ＡIII］−、−［ＡIV］−、−［ＡV］−、−［ＡVI］−、−［ＡVII］−、−［ＡVIII］−、−［ＡIX］−、−［Ａa］−、−［Ａb］−、−［Ａc］−、−［Ａd］−、−［Ａe］−、−［Ａf］−、−［ＡZ］−又は−［ＡZ1］−及び／又は基Ｑ、例えばＱ+又はＱ-、又はＲ１０〜Ｒ２１３を有する基も、過フッ化されたアルキレンオキシド基、殊に過フッ化されたエチレンオキシド基及び／又は過フッ化されたプロピレンオキシド基、例えば過フッ化されたオリゴアルキレンオキシド基、例えば過フッ化されたオリゴエチレンオキシド基及び／又は過フッ化されたオリゴプロピレンオキシド基を有していてもよい及び／又は過フッ化されていてもよい。
【０３４１】
特別な実施形態の範囲内で、高分子電解質は、（少なくとも１種の）コポリマー（Ｐ）、例えばブロックコポリマー、例えばマルチブロックコポリマー、及び／又は交互コポリマー及び／又は統計コポリマー、殊にブロックコポリマー、例えば一般化学式：
【化１１８】
2017041434.tif 000120
の櫛形コポリマーを含むか又はこれらのコポリマーである。
【０３４２】
例えば、高分子電解質は、この一般化学式のコポリマー、例えばブロックコポリマー、例えばマルチブロックコポリマー、及び／又は交互コポリマー及び／又は統計コポリマーを基礎とするか又はこれらのコポリマー自体であることができる。例えば、コポリマーは、ブロックコポリマー又は交互コポリマー又は統計コポリマー、例えばブロックコポリマー又は交互コポリマーであることができる。殊に、この一般化学式のコポリマーは、ブロックコポリマーであることができる。この種のコポリマー、例えばブロックコポリマー、例えば櫛形コポリマーによって、好ましくは比較的高いリチウムイオン伝導率を達成することができる。
【０３４３】
例えば、この場合、高分子電解質は、コポリマー、例えばブロックコポリマー、例えばマルチブロックコポリマー、及び／又は交互コポリマー及び／又は統計コポリマー、殊にブロックコポリマー、例えば一般化学式：
【化１１９】
2017041434.tif 000121
の櫛形コポリマーを含むことができ、例えばこれらのコポリマーを基礎とすることができ、例えばこれらのコポリマーであることができる。
【０３４４】
特別な実施形態の範囲内で、高分子電解質は、（少なくとも１種の）コポリマー（Ｐ）、例えばブロックコポリマー、例えばマルチブロックコポリマー、及び／又は交互コポリマー及び／又は統計コポリマー、殊にブロックコポリマー、例えば一般化学式：
【化１２０】
2017041434.tif 000122
の櫛形コポリマーを含むか又はこれらのコポリマーある。
【０３４５】
例えば、高分子電解質は、この一般化学式のコポリマー、例えばブロックコポリマー、例えばマルチブロックコポリマー、及び／又は交互コポリマー及び／又は統計コポリマーを基礎とするか又はこれらのコポリマー自体であることができる。例えば、コポリマーは、ブロックコポリマー又は交互コポリマー又は統計コポリマー、例えばブロックコポリマー又は交互コポリマーであることができる。殊に、この一般化学式のコポリマーは、ブロックコポリマーであることができる。この種のコポリマー、例えばブロックコポリマー、例えば櫛形コポリマーによって、好ましくは比較的高いリチウムイオン伝導率を達成することができる。
【０３４６】
例えば、この場合、高分子電解質は、コポリマー、例えばブロックコポリマー、例えばマルチブロックコポリマー、及び／又は交互コポリマー及び／又は統計コポリマー、殊にブロックコポリマー、例えば一般化学式：
【化１２１】
2017041434.tif 000123
の櫛形コポリマーを含むことができ、例えばこれらのコポリマーを基礎とすることができ、例えばこれらのコポリマーであることができる。
【０３４７】
別の実施形態の範囲内で、高分子電解質は、（更に）少なくとも１種の（１箇所以上）フッ化された、例えば過フッ化された及び／又はリチウムスルホナートで置換されたポリマーを含む。例えば、少なくとも１種の、フッ化された及び／又はリチウムスルホナートで置換されたポリマーは、ペルフルオロポリエーテル及び／又はリチウムスルホナートで置換された、殊にフッ化された、例えば過フッ化されたポリオレフィン、例えばテトラフルオロエチレンポリマー、及び／又はリチウムスルホナートで置換された、殊にフッ化された、例えば過フッ化されたポリエーテル、例えばリチウムイオンを含む、例えばリチウムイオンで交換されたナフィオン（Nafion）、及び／又はリチウムスルホナートで置換された、殊にフッ化された、例えば過フッ化されたポリフェニレンであることができる。このようにして、リチウムイオン伝導率を、場合により更に高めることができる。リチウムスルホナートで置換された及び／又はフッ化されたポリマー、例えばリチウム−ナフィオン（Nafion）及び／又はリチウムスルホナートで置換されたポリフェニレン及び／又はフッ化された、特に過フッ化されたポリエーテル（ペルフルオロポリエーテル）は、好ましくは、リチウム硫黄セル中で、例えば硫黄炭素複合材料、例えばＳＰＡＮと一緒にカソード活物質として使用することができる、というのも、殊にこのようにして低減された多硫化物の溶解度を達成することができるためである。フッ化された、殊に過フッ化されたポリエーテル（ペルフルオロポリエーテル）は、この場合、リチウム硫黄セル中で、例えば硫黄炭素複合材料、例えばＳＰＡＮと一緒に、カソード活物質として、殊に好ましくは少なくとも１種のリチウム伝導塩と組み合わせて使用することができる。リチウム−ナフィオン（Nafion）は、例えば、非置換のテトラフルオロエチレン単位とリチウムスルホナートで置換されたテトラフルオロエチレン単位との、例えばオリゴアルキレンオキシドスペーサーを有する、非置換のテトラフルオロエチレン単位とリチウムスルホナートで置換されたテトラフルオロエチレン単位の組み合わせを有することができ、かつ例えば一般化学式：
【化１２２】
2017041434.tif 000124
を基礎とすることができ、ここで、ｎは非置換のテトラフルオロエチレン単位の繰り返し数を表し、ｎ*は、繰返単位の組み合わせの繰り返し数を表す。
【０３４８】
リチウムスルホナートで置換された、例えばフッ化された、例えば過フッ化されたポリマーの別の例は、リチウムスルホナートで置換されたフェニレン単位を有しかつ、場合により非置換のフェニレン単位を有するリチウムスルホナートで置換されたポリフェニレンであり、例えばこのポリフェニレンは、一般化学式：
【化１２３】
2017041434.tif 000125
を基礎とし、殊に、ここで、ｎは非置換のフェニレン単位の繰り返し数、例えば０≦ｎ≦３を表す。
【０３４９】
別の実施形態の範囲内で、高分子電解質は、少なくとも１種の第１のポリマーと少なくとも１種の第２のポリマーとのポリマー混合物、殊にポリマーブレンドを含む。この場合、少なくとも１種の第１のポリマーは、（少なくとも１種の）本発明によるポリマー、例えばホモポリマー及び／又はコポリマー、例えばブロックコポリマー、例えばマルチブロックコポリマー、及び／又は交互コポリマー及び／又は統計コポリマー、殊にブロックコポリマー、例えば櫛形コポリマーを含むか又はこれらのコポリマーであることができ、殊に、これらのコポリマーは、一般化学式：
【化１２４】
2017041434.tif 000126
の少なくとも１種の繰返単位を含む。Ａ、Ｘ、ｘ及びＱは、この場合、上述されたものと同様に構成されていてもよい。例えば、この場合、ポリマー混合物のコポリマーは、少なくとも１種の上述の特別な繰返単位を含むことができる。殊に、少なくとも１種の第１の繰返単位は、上述に説明された特別な繰返単位を含むか又は上述に説明された特別な繰返単位であることができる。
【０３５０】
少なくとも１種の第２のポリマーは、この場合、例えば（少なくとも１種の）任意のポリマーであることができる。例えば、少なくとも１種の第２のポリマーは、ポリアルキレンオキシド（ポリエーテル）、殊にペルフルオロポリエーテル、及び／又はポリカルボナート及び／又はポリシロキサン及び／又はポリホスファゼン及び／又はポリメチルメタクリラート及び／又はポリメタクリラート及び／又はポリフェニレン及び／又はポリフェニレンオキシド及び／又はポリベンジレン及び／又はポリオレフィン及び／又はポリスチレンを含むか又はこれらであることができる。例えば、少なくとも１種の第２のポリマーは、ポリアルキレンオキシド及び／又はポリシロキサン及び／又はポリホスファゼン及び／又はポリメチルメタクリラート及び／又はポリメタクリラート及び／又はポリオレフィン及び／又はポリフェニレン、殊にポリアルキレンオキシド及び／又はポリオレフィン及び／又はポリフェニレンを含むか又はこれらであることができる。
【０３５１】
例えば、少なくとも１種の第２のポリマーは、基Ｑを含むことはできず、かつ例えば、ポリアルキレンオキシド（ポリエーテル）、殊に単純なポリアルキレンオキシド、殊にペルフルオロポリエーテル、及び／又はポリカルボナート及び／又はポリシロキサン及び／又はポリホスファゼン及び／又はポリメチルメタクリラート及び／又はポリメタクリラート及び／又はポリフェニレン及び／又はポリフェニレンオキシド及び／又はポリベンジレン単位及び／又はポリオレフィン、例えばポリアルキレンオキシド（ポリエーテル）及び／又はポリフェニレン、例えばパラポリフェニレン、及び／又はポリスチレン又はその他のポリマーであることができる。
【０３５２】
ペルフルオロポリエーテル、場合により少なくとも１種のリチウム伝導塩と組み合わせたペルフルオロポリエーテルは、高分子電解質として、殊にリチウム硫黄セル中で、殊にＳＰＡＮと共にカソード材料として好ましく使用することができる。比較的高いガラス転移温度を引き起こすことができる（ポリ）フェニレン単位及び／又は（ポリ）スチレン単位は、機械特性の観点で、殊にＳＰＡＮ用のリチウムイオン伝導性マトリックスとして好ましいことがある。
【０３５３】
特別な実施態様の範囲内で、少なくとも１種の第２のポリマーは、しかしながら（少なくとも１種の）本発明によるポリマー、殊に、少なくとも１種の第１のポリマーの少なくとも１種の繰返単位とは異なる、少なくとも１種の繰返単位を有する、殊に一般化学式：
【化１２５】
2017041434.tif 000127
の繰返単位を有するホモポリマー及び／又はコポリマー、及び／又は、少なくとも１種の、フッ化及び／又はリチウムスルホナートで置換されたポリマー、殊にペルフルオロポリエーテル及び／又はリチウムスルホナートで置換された、殊にフッ化されたポリオレフィン及び／又はリチウムスルホナートで置換された、殊にフッ化されたポリエーテル及び／又はリチウムスルホナートで置換された、殊にフッ化されたポリフェニレン、例えばリチウムイオン含有の、例えばリチウムイオンで交換されたナフィオン（Nafion）を含むか又はこれらである。Ａ、Ｘ、ｘ及びＱは、この場合、上述されたものと同様に構成されていてもよい。このようにして、リチウムイオン伝導率を、場合により更に高めることができる。
【０３５４】
別の実施形態の範囲内で、少なくとも１種の高分子電解質は、少なくとも１種のポリマー、殊に一般化学式：
【化１２６】
2017041434.tif 000128
の少なくとも１種の繰返単位を有する高分子電解質を含むか又はこの高分子電解質であり、ここで、−［Ａ］−は、ポリマー主鎖を形成する単位を表し、ここで、Ｘは、スペーサーを表し、ここで、ｘは、スペーサーＸの数を表し、かつ１又は０であり、ここで、Ｑは、負電荷の基Ｑ-と対イオンＺ+とを表すか、又はＱは、正電荷の基Ｑ+と対イオンＺ-とを表す。これは、殊に好ましいことが判明した、というのも、それによりイオン解離を高めかつ多硫化物溶解度を低減することができるためである。
【０３５５】
この実施形態の一実施態様の範囲内で、少なくとも１種の高分子電解質は、
−  少なくとも１種の第１の繰返単位と、少なくとも１種の第一の繰返単位とは異なる、少なくとも１種の第２の繰返単位を有する、ここで、少なくとも１種の第１の繰返単位は、一般化学式：
【化１２７】
2017041434.tif 000129
を示す（少なくとも１種の）コポリマー、例えばブロックコポリマー、例えばマルチブロックコポリマー、及び／又は交互コポリマー及び／又は統計コポリマー、殊にブロックコポリマー、例えば櫛形コポリマー、及び／又は
−  少なくとも１種の第１のポリマーと少なくとも１種の第２のポリマーとからなり、ここで少なくとも１種の第１のポリマーは、一般化学式：
【化１２８】
2017041434.tif 000130
の少なくとも１種の繰返単位を有するポリマー混合物、殊にポリマーブレンドを含むか又はこれらである。
【０３５６】
Ａ、Ｘ、ｘ及びＱは、この場合、上述されたものと同様に構成されていてもよい。例えば、この場合、（コ）ポリマー又はポリマー混合物は、少なくとも１種の上述の特別な繰返単位を含むことができる。
【０３５７】
正電荷の基Ｑ+及び対イオンＺ-及び／又は負電荷の基Ｑ-及び対イオンＺ+を有する繰返単位を、電荷のない、イオン伝導性の又はイオンを伝導する基、例えばアルキレンオキシド基及び／又は環式及び／又は非環式カルボナート基及び／又は環式及び／又は非環式カルボン酸エステル基、例えばラクトン基及び／又は環式及び／又は非環式カルバマート基、殊にアルキレンオキシド基、例えばオリゴアルキレンオキシド基及び／又はポリエーテルと組み合わせることが特に好ましいことが判明する、というのも、この正電荷の基Ｑ+又は負電荷の基Ｑ-により、イオン解離を高め、かつ電荷のない基Ｑによりイオン移動度を更に高めることができ、このことが全体としてイオン伝導率、例えばリチウムイオン伝導率の明らかな向上を引き起こすことができるためである。
【０３５８】
従って、少なくとも１種の第２の繰返単位及び／又は少なくとも１種の第２のポリマーは、殊にアルキレンオキシド及び／又は環式カルボナート基及び／又はラクトン基及び／又は環式カルバマート基及び／又は非環式カルボナート基及び／又は非環式カルボン酸エステル基及び／又は非環式カルバマート基を有することができる。
【０３５９】
この実施形態の実施態様の範囲内で、
−  少なくとも１種の第２の繰返単位は、アルキレンオキシド単位及び／又はアルキレンオキシド官能基（アルキレンオキシド基）を有する繰返単位である、及び／又は
−少なくとも１種の第２のポリマーは、ポリアルキレンオキシド（ポリエーテル）及び／又はアルキレンオキシド官能基（アルキレンオキシド基）を有する繰返単位を有する。
【０３６０】
正電荷の基Ｑ+又は負電荷の基Ｑ-と、アルキレンオキシド、例えばアルキレンオキシド単位及び／又はアルキレンオキシド官能基及び／又はポリアルキレンオキシドとの組み合わせは、特に好ましいことが判明した、というのもこの正電荷の基Ｑ+又は負電荷の基Ｑ-により、イオン解離を高めることができ、かつアルキレンオキシドによりイオン移動度を高めることができ、このことは、全体としてイオン伝導率、例えばリチウムイオン伝導率の明らかな向上を引き起こすことができるためである。
【０３６１】
殊に、コポリマーは、ブロックコポリマー、例えばマルチブロックコポリマーであることができる。この場合、殊にブロックの長さは、伝導塩、殊にリチウム伝導塩が解離して存在しかつ同時にイオン、殊にリチウムイオンの十分な移動性は、アルキレンオキシド、例えばポリエーテル中に存在できるように選択することができる。
【０３６２】
少なくとも１種の第２の繰返単位は、殊にアルキレンオキシド単位及び／又はアルキレンオキシド官能基、例えばオリゴアルキレンオキシド官能基、例えば１又は２〜１５個の、例えば２〜６個の繰返単位を有するオリゴアルキレンオキシド官能基を有する繰返単位であることができる。例えば、少なくとも１種の第２の繰返単位は、エチレンオキシド単位及び／又はプロピレンオキシド単位及び／又はエチレンオキシド官能基及び／又はプロピレンオキシド官能基、例えばオリゴエチレンオキシド官能基及び／又はオリゴプロピレンオキシド官能基、例えば１又は２〜１５個の、例えば２〜６個の繰返単位を有するオリゴエチレンオキシド官能基及び／又はオリゴプロピレンオキシド官能基を有する繰返単位であることができる。殊に、少なくとも１種の第２の繰返単位は、エチレンオキシド単位及び／又は、エチレンオキシド官能基、例えばオリゴエチレンオキシド官能基、例えば１又は２〜１５、例えば２〜６個の繰返単位を有する（オリゴ）エチレンオキシド基を有する繰返単位であることができる。
【０３６３】
少なくとも１種の第２のポリマーは、殊にポリアルキレンオキシド（ポリエーテル）であることができ及び／又は、アルキレンオキシド官能基、例えばオリゴアルキレンオキシド官能基、例えば１又は２〜１５個の、例えば２〜６個の繰返単位を有するオリゴアルキレンオキシド官能基を有する繰返単位を有することができる。例えば、少なくとも１種の第２のポリマーは、ポリエチレンオキシド（ＰＥＯ）及び／又はポリプロピレンオキシドであることができ、及び／又は、エチレンオキシド官能基及び／又はプロピレンオキシド官能基、例えばオリゴエチレンオキシド官能基及び／又はオリゴプロピレンオキシド官能基、例えば１又は２〜１５個、例えば２〜６個の繰返単位を有するオリゴエチレンオキシド官能基及び／又はオリゴプロピレンオキシド官能基を有する繰返単位を有することができる。殊に、少なくとも１種の第２のポリマーは、ポリエチレンオキシド（ＰＥＯ）であることができ及び／又は、エチレンオキシド官能基、例えば、１又は２〜１５個、例えば２〜６個の繰返単位を有する（オリゴ）エチレンオキシド官能基を有する繰返単位を有することができる。
【０３６４】
場合により、少なくとも１種の第２の繰返単位及び／又は少なくとも１種の第２のポリマーはフッ化されていてもよく及び／又はリチウムスルホナートにより置換されていてもよい。例えば、少なくとも１種の第２の繰返単位及び／又は少なくとも１種の第２のポリマーは、ペルフルオロポリエーテル及び／又はリチウムスルホナートで置換された、殊にフッ化されたポリオレフィン及び／又はリチウムスルホナートで置換された、殊にフッ化されたポリエーテル及び／又はリチウムスルホナートで置換された、場合によりフッ化されたポリフェニレンを有するか又はこれらであることができる。
【０３６５】
この実施形態の特別な実施態様の範囲内で、
−  少なくとも１種の第２の繰返単位は、部分的に又は完全にフッ化された、殊に過フッ化されたアルキレンオキシド単位及び／又は、部分的に又は完全にフッ化された、殊に過フッ化されたアルキレンオキシド官能基、例えばオリゴアルキレンオキシド官能基を有する繰返単位である、及び／又は
−  少なくとも１種の第２のポリマーは、部分的に又は完全にフッ化された、殊に過フッ化されたポリアルキレンオキシド（ペルフルオロポリエーテル）である、及び／又は部分的又は完全にフッ化された、殊に過フッ化されたアルキレンオキシド官能基、例えばオリゴアルキレンオキシド官能基を有する繰返単位を有する。
【０３６６】
フッ化により、好ましくは、多硫化物溶解度を低減することができる。
【０３６７】
少なくとも１種の第２の繰返単位は、殊に部分的に又は完全にフッ化された、殊に過フッ化されたアルキレンオキシド単位及び／又は、部分的に又は完全にフッ化された、殊に過フッ化されたアルキレンオキシド官能基、例えばオリゴアルキレンオキシド官能基、例えば１又は２〜１５個、例えば２〜６個の繰返単位を有する繰返単位であることができる。例えば、少なくとも１種の第２の繰返単位は、部分的に又は完全にフッ化された、殊に過フッ化された、エチレンオキシド単位及び／又はプロピレンオキシド単位及び／又は、部分的及び／又は完全にフッ化、殊に過フッ化されたエチレンオキシド官能基及び／又はプロピレンオキシド官能基を有する繰返単位であることができる。殊に、少なくとも１種の第２の繰返単位は、部分的に又は完全にフッ化された、殊に過フッ化されたエチレンオキシド単位及び／又は、部分的に又は完全にフッ化、殊に過フッ化されたエチレンオキシド官能基、例えばオリゴエチレンオキシド官能基を有する繰返単位であることができる。
【０３６８】
少なくとも１種の第２のポリマーは、殊に部分的に又は完全にフッ化された、殊に過フッ化されたポリアルキレンオキシド（ポリエーテル）であることができ及び／又は部分的に又は完全にフッ化された、殊に過フッ化されたアルキレンオキシド官能基、例えばオリゴアルキレンオキシド官能基、例えば１又は２〜１５個、例えば２〜６個の繰返単位を有する繰返単位を有することができる。例えば、少なくとも１種の第２のポリマーは、部分的に又は完全にフッ化された、殊に過フッ化されたポリエチレンオキシド及び／又はポリプロピレンオキシドであることができ及び／又は、部分的に又は完全にフッ化された、殊に過フッ化されたエチレンオキシド官能基及び／又はプロピレンオキシド官能基を有する（オリゴ）アルキレンオキシド官能基を有する繰返単位を有することができる。殊に、少なくとも１種の第２のポリマーは、部分的に又は完全にフッ化された、殊に過フッ化されたポリエチレンオキシドであることができ及び／又は、部分的に又は完全にフッ化された、殊に過フッ化された、エチレンオキシド官能基、例えばオリゴエチレン官能基を有する繰返単位を有することができる。
【０３６９】
この実施形態の特別な実施態様の範囲内で、少なくとも１種の高分子電解質は、一般化学式：
【化１２９】
2017041434.tif 000131
【化１３０】
2017041434.tif 000132
の少なくとも１種の繰返単位を含むか又はこの繰返単位であり、殊に、この場合、少なくとも１種の第１の繰返単位は、例えば、繰返単位：
【化１３１】
2017041434.tif 000133
を有し、及び／又は少なくとも１種の第１のポリマーは、上述の一般化学式の少なくとも１種の繰返単位を有する。少なくとも１種の第２の繰返単位、例えば繰返単位：
【化１３２】
2017041434.tif 000134
は、この場合、例えば一般化学式：
【化１３３】
2017041434.tif 000135
【化１３４】
2017041434.tif 000136
の（少なくとも１種の）繰返単位を含むか、又はこれらの繰返単位を表すことができる。殊に、少なくとも１種の第２の繰返単位は、例えば繰返単位：
【化１３５】
2017041434.tif 000137
、この場合、例えば一般化学式：
【化１３６】
2017041434.tif 000138
の（少なくとも１種の）繰返単位を有するか又はこれらの繰返単位を表すことができる。例えば、コポリマーは、ポリ［（４−スチレンスルホニル）（トリフルオロメタンスルホニル）イミド］であることができる。
【０３７０】
場合により、コポリマー（Ｐ）は、更に少なくとも１種の第３の繰返単位を含み及び／又はポリマー混合物は、更に少なくとも１種の第３の、殊に第１のポリマーとも第２のポリマーとも異なるポリマーを含むことができる。
【０３７１】
別の実施形態の範囲内で、高分子電解質は、更に少なくとも１種の伝導塩、殊にリチウム伝導塩を含む。このようにして、場合により、イオン伝導率、特にリチウムイオン伝導率を更に高めることができる。ブロックコポリマーに応じて、ブロックコポリマーのガラス転移温度を低下させかつそれにより系中のリチウムイオンの全体の移動度を高めるために、高い輸率にもかかわらず、伝導塩、殊にリチウム伝導塩をわずかに混合することが有利であることがあるが、これは、しかしながら輸率の低下を受け入れることになる。理想的には、この場合、アニオンが基Ｑと良好に相互作用する伝導塩、殊にリチウム伝導塩を使用することができる。例えば、リチウムビス（トリフルオロメタンスルホニル）イミド（ＬｉＴＦＳＩ）を、スルホニルイミド基の場合に使用することができる。この伝導塩は、例えばリチウム伝導塩又はナトリウム伝導塩、殊にリチウム伝導塩であることができる。リチウム塩として、慣用のリチウム伝導塩を使用することができる。例えば、少なくとも１種のリチウム伝導塩は、リチウムヘキサフルオロホスファート（ＬｉＰＦ6）及び／又はリチウムビス（トリフルオロメタンスルホニル）イミド（ＬｉＴＦＳＩ）及び／又はリチウムビスオキサラトボラート（ＬｉＢＯＢ）及び／又はトリフルオロメタンスルホナート（ＬｉＴｒｉｆｌａｔｅ）及び／又はリチウムペルクロラート（ＬｉＣｌＯ4）及び／又はリチウムジフルオロオキサラトボラート（ＬｉＤＦＯＢ）及び／又はリチウムテトラフルオロボラート（ＬｉＢＦ4）及び／又は臭化リチウム（ＬｉＢｒ）及び／又はヨウ化リチウム（ＬｉＩ）及び／又は塩化リチウム（ＬｉＣｌ）を含むか又はこれらであることができる。この場合、アニオンＺ-と、少なくとも１種のリチウム伝導塩のアニオンとは異なるか又は同じであることができる。
【０３７２】
この実施形態の一実施態様の範囲内で、少なくとも１種の伝導塩、殊にリチウム塩のアニオンと、Ｚ-又はＱ-とは、同じアニオン種、例えばスルホニルイミド、例えばトリフルオロメタンスルホニルイミド及び／又はペンタフルオロエタンスルホニルイミド及び／又はフルオロスルホニルイミド、殊にトリフルオロメタンスルホニルイミドから選択される。このようにして好ましくは、不所望な副反応は回避することができ、かつ殊に、少なくとも１種の伝導塩のアニオン及びＺ-又はＱ-とは、アルカリ金属イオン、殊にリチウムイオンを、同じように、例えば同様に、強く配位することを達成することができ、これは、イオン移動度に好ましく作用することができる。
【０３７３】
この実施形態の特別な実施態様の範囲内で、少なくとも１種の伝導塩、殊にリチウム伝導塩は、ポリマー又は高分子電解質の対イオンＺ-又はＺ+、殊に正電荷の基Ｑ+又は負電荷の基Ｑ-を有する。例えば、アニオンＺ-は、少なくとも１種の伝導塩、殊にリチウム伝導塩のアニオンと同じであることができる。
【０３７４】
リチウム塩濃度は、殊に、ポリマー又は高分子電解質中の酸素原子の数に依存することができる。殊に、少なくとも１種のリチウム伝導塩のリチウムイオン対高分子電解質又はポリマーの酸素原子の化学量論比は、１：２〜１：１００、殊に１：５又は１：１０〜１：２５、例えば１：１０〜１：１５の範囲内にあることができる。これは、好ましくは、ガラス転移温度に依存して、有効な可動な電荷担体及び移動度の観点で最適な範囲であることができる。少なくとも１種のリチウム伝導塩のリチウムイオン対高分子電解質又はポリマーの繰返単位の化学量論比は、例えば２：１〜１：１００の範囲内にあることができる。
【０３７５】
別の実施形態の範囲内で、粒子は、イオン伝導性又はイオンを伝導する、殊にリチウムイオン伝導性又はリチウムイオンを伝導するポリマー又は高分子電解質で、例えば一般化学式：
【化１３７】
2017041434.tif 000139
のポリマー又は高分子電解質で、及び／又はポリエチレングリコール及び／又はポリエチレンオキシドで被覆されている。このようにして、多硫化物を、好ましくは放散について特に効果的に抑制することができる。Ａ、Ｘ、ｘ及びＱは、この場合、上述されたものと同様に構成されていてもよい。この被覆は、この場合、例えば上述のポリマー又は高分子電解質を含むか又はこれらから構成されていてもよい。例えば、この場合、被覆のポリマーは、少なくとも１種の上述の特別な繰返単位を含むことができる。
【０３７６】
更に、伝導率をイオン液体（英語：lonic Liquids）の混合によって高めることができる。
【０３７７】
別の実施形態の範囲内で、少なくとも１種の高分子電解質又はカソード材料は、従って、更に少なくとも１種のイオン液体を含む。このようにして、好ましくは、系中の移動度を高めることができるか又はガラス転移温度を低下させることができ、かつこのようにしてイオン伝導率、殊にリチウムイオン伝導率を高めることができる。殊に、イオン液体は、ピリジニウムカチオン及び／又は、アンモニウムカチオン、殊に第４級アンモニウムカチオン及び／又はイミダゾリウムカチオン及び／又はピペリジニウムカチオン及び／又はピロリジニウムカチオン及び／又は、ホスホニウムカチオン、殊に第４級ホスホニウムカチオン及び／又はグアニジニウムカチオン及び／又はモルホリニウムカチオン及び／又はウロニウムカチオン及び／又はチオウロニウムカチオンからなる群から選択される少なくとも１種のカチオン、及び／又はトリフルオロメタンスルホナート（トリフラート）及び／又はテトラフルオロボラート及び／又はビスオキサラトボラート及び／又はヘキサフルオロホスファート及び／又はビス（トリフルオロメタンスルホニル）イミド及び／又はビス（ペルフルオロエタンスルホニル）イミド及び／又はビス（フルオロメタンスルホニル）イミド及び／又はジフルオロオキサラトボラート及び／又はペルクロラート及び／又はブロミド及び／又はヨージド及び／又はクロリドからなる群から選択される少なくとも１種のアニオンを含むことができる。この場合、アニオンＺ-とリチウム伝導塩のアニオン及び／又はイオン液体のアニオンとは異なるか又は同じであることができる。しかしながら、殊に、アニオンＺ-は、少なくとも１種のリチウム伝導塩のアニオン及び／又はイオン液体のアニオンと同じであることができる。このようにして、好ましくは、リチウム塩の不所望な副反応又は晶出を回避することができる。
【０３７８】
更に、伝導率を、非水性溶媒及び／又は液体電解質中で使用される成分、例えばカルボナートを基礎とする及び／又はエーテルを基礎とする物質又は溶媒の混合により高めることもできる。
【０３７９】
場合により、少なくとも１種の高分子電解質又はカソード材料は、更に少なくとも１種の、カルボナートを基礎とする及び／又はエーテルを基礎とする添加物、例えば少なくとも１種の、カルボナートを基礎とする及び／又はエーテルを基礎とする溶媒を含むことができる。
【０３８０】
特別な実施態様の範囲内で、高分子電解質は、一般化学式：
【化１３８】
2017041434.tif 000140
の少なくとも１種の繰返単位を含み、ここで、−［Ａ］−は、ポリマー主鎖を形成する単位を表し、ここで、Ｘは、スペーサーを表し、ここでｘは、スペーサーＸの数を表しかつ１又は０であり、かつここでＱは、正電荷の基Ｑ+及び対イオンＺ-を表し、殊にここでＱ+は、イオン液体のカチオンを基礎とする基を表し、例えばここでＱ+は、ピリジニウム基又はアンモニウム基又はイミダゾリウム基、又はピペリジニウム基又はピロリジニウム基又はホスホニウム基又はグアニジニウム基又はモルホリニウム基又はウロニウム基又はチオウロニウム基を表し、及び／又はここでＺ-は、アニオン、殊にリチウム伝導塩アニオンを表すか、
又は
ここでＱは、負電荷の基Ｑ-及び対イオンＺ+を表し、殊にここでＱ-は、リチウム伝導塩アニオン及び／又はイオン液体のアニオンを基礎とする基又はスルホナート基を表し、例えばここでＱ-は、スルホニルイミド基及び／又はスルホナート基を表し、及び／又はＺ+は、アルカリ金属イオン、例えばリチウムイオン及び／又はナトリウムイオン、殊にリチウムイオンを表すか、
又は
ここでＱは、環式カルボナート基又はラクトン基又は環式カルバマート基又は非環式カルボナート基又は非環式カルボン酸エステル基又は非環式カルバマート基又はアルキレンオキシド基を表し、殊にここで、Ｑは、環式カルボナート基又はラクトン基又は環式カルバマート基又は非環式カルボナート基又は非環式カルボン酸エステル基又は非環式カルバマート基を表し、
及び
ここで、ポリマー主鎖を形成する単位−［Ａ］−は、少なくとも１種の多官能化されたシロキサン単位及び／又は多官能化されたホスファゼン単位及び／又は多官能化されたフェニレン単位、例えば多官能化されたシロキサン単位を含む。
【０３８１】
殊に、この場合、ポリマー主鎖を形成する単位−［Ａ］−は、一般化学式：
【化１３９】
2017041434.tif 000141
の多官能化されたポリマー主鎖を形成する単位を表すか又はこれらを含むことができ、ここで、ｘｑは、それぞれ、結合箇所を表し、この結合箇所にはそれぞれ基Ｑ、殊にＱ+又はＱ-又はＱが、スペーサーＸxを介してポリマー主鎖を形成する単位−［Ａ］−に結合していて、殊にここでＲ′は、水素又はアルキル基を表す。
【０３８２】
この場合、ポリマー主鎖を形成する単位−［Ａ］−及び／又はスペーサーＸ及び／又は基Ｑ、例えばＱ+又はＱ-又はＱ、及び／又はアニオンＺ-及び／又はカチオンＺ+は、上述で説明したように構成されていることができる。例えば、この場合、少なくとも１種の繰返単位は、（少なくとも１種の）上述で説明したような特別な繰返単位を含むか又はこの特別な繰返単位であることができる。
【０３８３】
別の特別な実施態様の範囲内で、高分子電解質は、少なくとも１種のコポリマー（Ｐ）、殊にブロックコポリマー、例えば、少なくとも１種の第１の繰返単位及び／又は少なくとも１種の第１の繰返単位とは異なる、少なくとも１種の第２の繰返単位を有するマルチブロックコポリマーを含み、ここで少なくとも１種の第１の繰返単位は、一般化学式：
【化１４０】
2017041434.tif 000142
を示し、
ここで、−［Ａ］−は、ポリマー主鎖を形成する単位を表し、ここで、Ｘは、スペーサーを表し、ｘは、スペーサーＸの数を表しかつ１又は０であり、及びここで、Ｑは、正電荷の基Ｑ+及び対イオンＺ-を表し、殊にここでＱ+は、イオン液体のカチオンを基礎とする基を表し、例えばここでＱ+は、ピリジニウム基又はアンモニウム基又はイミダゾリウム基又はピペリジニウム基又はピロリジニウム基又はホスホニウム基又はグアニジニウム基又はモルホリニウム基又はウロニウム基又はチオウロニウム基を表し、及び／又はここでＺ-はアニオン、殊にリチウム伝導塩アニオンを表し、殊に、ここで、スペーサーＸは、少なくとも１種の、別の正電荷の基Ｑ+、殊にイオン液体のカチオンを基礎とする正電荷の基Ｑ+、殊に少なくとも１種のアンモニウム基及び／又は少なくとも１種のピリジニウム基及び／又は少なくとも１種のイミダゾリウム基及び／又は少なくとも１種のピペリジニウム基及び／又は少なくとも１種のピロリジニウム基及び／又は少なくとも１種のホスホニウム基及び／又は少なくとも１種のグアニジニウム基及び／又は少なくとも１種のモルホリニウム基及び／又は少なくとも１種のウロニウム基及び／又は少なくとも１種のチオウロニウム基、殊に少なくとも１種のアンモニウム基及び／又は少なくとも１種のピリジニウム基及び／又は少なくとも１種のイミダゾリウム基、例えば少なくとも１種のアンモニウム基及び／又は少なくとも１種のピリジニウム基を含むか、又は
ここで、Ｑは、負電荷の基Ｑ-及び対イオンＺ+、例えばアルカリ金属カチオン、殊にリチウムイオンを表し、殊にここでＱ-は、リチウム伝導塩アニオン及び／又はイオン液体のアニオンを基礎とする基又はスルホナート基を表し、例えばここでＱ-は、スルホニルイミド基及び／又はスルホナート基を表し、及び／又はＺ+はアルカリ金属イオン、例えばリチウムイオン及び／又はナトリウムイオン、殊にリチウムイオンを表し、ここでスペーサーＸは、少なくとも１種の別の負電荷の基Ｑ-、殊にリチウム伝導塩アニオン及び／又はイオン液体のアニオンを基礎とする負電荷の基Ｑ-及び／又はスルホナート基、殊に少なくとも１種のスルホニルイミド基及び／又は少なくとも１種のスルホナート基を含む。
【０３８４】
この場合、少なくとも１種の第２の繰返単位は、一般化学式：
【化１４１】
2017041434.tif 000143
を表すことができ、ここで、−［Ａ］−は、ポリマー主鎖を形成する単位を表し、ここでＸは、スペーサーを表し、ここでｘは、スペーサーＸの数を表しかつ１又は０であり、ここでＱは、しかしながら、電荷のない基Ｑ、例えばアルキレンオキシド基又は環式カルボナート基又はラクトン基又は環式カルバマート基又は非環式カルボナート基又は非環式カルボン酸エステル基又は非環式カルバマート基を表し、殊にアルキレンオキシド基を表す。
【０３８５】
この場合、ポリマー主鎖を形成する単位−［Ａ］−及び／又はスペーサーＸ及び／又は基Ｑ、例えばＱ+又はＱ-又はＱ、及び／又はアニオンＺ-及び／又はカチオンＺ+は、上述で説明したように構成されていることができる。例えば、この場合、少なくとも１種の、第１及び／又は第２の繰返単位は、（少なくとも１種の）上述で説明したような特別な繰返単位を含むか又はこの特別な繰返単位であることができる。
【０３８６】
別の実施形態の範囲内で、少なくとも１種の、カソード材料結合剤として利用する高分子電解質は、一般化学式：
【化１４２】
2017041434.tif 000144
の少なくとも１種の繰返単位を有する。この場合、ポリマー主鎖を形成する単位−［Ａ］−及び／又はスペーサーＸ及び／又は基Ｑ、例えばＱ+又はＱ-又はＱ、及び／又はアニオンＺ-及び／又はカチオンＺ+は、上述で説明したように構成されていることができる。この場合、少なくとも１種の、カソード材料結合剤として利用する高分子電解質は、上述で説明した少なくとも１種の高分子電解質と同じ又は異なることができる。
【０３８７】
カソード材料は、例えば、カソード材料の全体の質量を基準として、≧５０質量％〜≦９０質量％、例えば≧５０質量％〜≦８０質量％、殊に≧６０質量％〜≦７０質量％のカソード活物質、及び≧５質量％〜≦３０質量％、例えば≧２０質量％〜≦３０質量％の固体電解質、殊に少なくとも１種の無機イオン伝導体と少なくとも１種の高分子電解質又はポリマーとからなる固体電解質を含むことができる。この場合、カソード材料は、更に、カソード材料の全体の質量を基準として、≧５質量％〜≦１０質量％の添加剤及び／又は添加物、例えば伝導性添加剤及び／又は伝導性添加物を含むことができる。例えば、固体電解質は、≧５０質量％〜≦９０質量％、殊に≧７０質量％〜≦９０質量％の少なくとも１種の硫化物系イオン伝導体及び≧１０質量％〜≦５０質量％、殊に≧１０質量％〜≦３０質量％の少なくとも１種のポリマー、殊にイオン伝導性又はイオン伝導するポリマーを含むことができる。
【０３８８】
例えば、カソード材料は、少なくとも１種の伝導性添加剤及び／又は伝導性添加物を、殊にカソード中の導電率の向上のために含むことができる。
【０３８９】
別の実施形態の範囲内で、カソード材料は、少なくとも１種の、殊に導電性添加剤又は添加物を含む。例えば、カソード活物質は、少なくとも１種の炭素変態、例えば導電性炭素、例えばカーボンブラック、炭素繊維、黒鉛などを含むことができる。
【０３９０】
択一的又は付加的に、カソード材料は、少なくとも１種の伝導塩、殊にリチウム伝導塩を含むことができる。場合により、カソード材料は、更に少なくとも１種のイオン液体を含むことができる。
【０３９１】
カソード材料は、殊に本発明によるセル用に設計されていてもよい。
【０３９２】
本発明によるカソード材料の他の技術的特徴及び利点に関して、これにより、本発明によるセル及び本発明によるバッテリーと関連する説明並びに図面及び図面の記載を明確に指摘することができる。
【０３９３】
本発明の別の主題は、本発明によるカソード材料を含む電気化学セル、例えばアルカリ金属セル、例えばリチウムセル及び／又はナトリウムセル、殊にリチウムセル、殊にアルカリ金属硫黄セル、例えばリチウム硫黄セル及び／又はナトリウム硫黄セル、殊にリチウム硫黄セルである。
【０３９４】
このセルは、殊にカソード及びアノードを含む。この場合、殊にカソードが本発明によるカソード材料を含む。
【０３９５】
アノードは、例えばリチウム及び／又はナトリウムを含むことができる。殊に、アノードはリチウムを含むことができる。殊に、アノードは、金属製アノードであることができかつ例えば金属リチウム又はリチウム合金を含むことができる。セルは、殊に、アノードとカソードとの間に、セパレーター及び／又は保護層、例えばアノード保護層及びカソード保護層を有していてもよい。
【０３９６】
セルの一実施形態の範囲内で、セルは、殊にアノードとカソードとの間に、セパレーター及び／又は保護層、例えばアノード保護層及び／又はカソード保護層を含む。
【０３９７】
この実施形態の一実施態様の範囲内で、セパレーター及び／又は保護層、例えばアノード保護層及び／又はカソード保護層は、ブロックコポリマーを含む。ブロックコポリマーは、この場合、例えば、ジブロックコポリマー又はトリブロックコポリマーであることができる。殊に、この場合、セパレーター及び／又は保護層、例えばアノード保護層は、ブロックコポリマー、殊にジブロックコポリマー又はトリブロックコポリマーから構成されていてもよい。この場合、ブロックコポリマーは、殊にイオン伝導性の相と機械的安定性の相とを有することができ、これらの相は相互に化学的に結合していてかつ自立組織化することにより２つの連続するネットワークを形成する。本発明によるカソード材料、例えば複合材料のポリマーと結合した、例えば共有結合及び／又はイオン結合した、殊にイオン結合した硫黄を有する硫黄ポリマー複合材料を基礎とするカソード材料、例えば硫黄ポリアクリロニトリルを基礎とするカソード材料、例えばＳＰＡＮを基礎とするカソード材料は、この種のブロックコポリマーを、殊に好ましく使用することができる、というのも、ブロックコポリマーを膨潤しかねずかつポリマーゲルに移行しかねない低分子量のエーテル化合物又はエーテル溶媒の使用を省き、かつこのようにしてセパレーター及び／又は保護層、例えばアノード保護層のブロックコポリマーの膨潤を抑制し、かつこのセパレーター又は保護層の機能を保証することができるためである。
【０３９８】
この実施形態の特別な実施態様の範囲内で、セパレーター及び／又は保護層、例えばアノード保護層及び／又はカソード保護層は、殊に≧５０００ダルトンのブロックの分子量、例えば≧１５００００ダルトンの全体の分子量、殊に≧３５００００ダルトンの全体の分子量を有する、少なくとも１種のポリスチレン−ポリアルキレンオキシド−ブロックコポリマー、殊にポリスチレン−ポリエチレンオキシド−ブロックコポリマー、例えばポリ（スチレン−ｂ−エチレンオキシド）を含む。殊に、この場合、セパレーター及び／又は保護層は、殊に≧５０００ダルトンのブロックの分子量、例えば≧１５００００ダルトンの全体の分子量、殊に≧３５００００ダルトンの全体の分子量を有する、ポリスチレン−ポリアルキレンオキシド−ブロックコポリマー、殊にポリスチレンポリエチレンオキシド−ブロックコポリマー、例えばポリ（スチレン−ｂ−エチレンオキシド）から構成されていてもよい。しかしながら、セパレーター及び／又は保護層、例えばアノード保護層及び／又はカソード保護層は、ブロックコポリマー、例えばトリブロックコポリマーを含むか又はトリブロックコポリマーから構成されていてもよく、このトリブロックコポリマーは、少なくとも１種のポリスチレン成分と少なくとも１種のポリエチレンオキシド成分と少なくとも１種のポリマー成分、例えばポリイソプレン成分とを含む。ポリスチレン−ポリエチレンオキシド−ブロックコポリマーは、好ましくは電気化学セル、殊にリチウム硫黄セルの作動温度で、＞１０-5Ｓ／ｃｍのイオン伝導率を示すことができる。
【０３９９】
この実施形態の、別の、択一的又は付加的な、特別な実施態様の範囲内で、セパレーター及び／又は保護層、例えばアノード保護層及び／又はカソード保護層は、殊に≧５０００ダルトンのブロックの分子量、例えば＞１５００００ダルトンの全体の分子量、殊に≧３５００００ダルトンの全体の分子量を有する、少なくとも１種のポリアクリラート−ポリアルキレンオキシド−ブロックコポリマー、殊にポリアクリラート−ポリエチレンオキシド−ブロックコポリマー、例えばポリ（アクリラート−エチレンオキシド）を含む。殊に、この場合、セパレーター及び／又は保護層は、殊に≧５０００ダルトンのブロックの分子量、例えば≧１５００００ダルトンの全体の分子量、殊に≧３５００００ダルトンの全体の分子量を有する、ポリアクリラート−ポリアルキレンオキシド−ブロックコポリマー、殊にポリアクリラート−ポリエチレンオキシド−ブロックコポリマー、例えばポリ（アクリラート−エチレンオキシド）から構成されていてもよい。しかしながら、セパレーター及び／又は保護層、例えばアノード保護層及び／又はカソード保護層は、ブロックコポリマー、例えばトリブロックコポリマーを含むか又はトリブロックコポリマーから構成されていてもよく、このトリブロックコポリマーは、少なくとも１種のポリアクリラート成分と少なくとも１種のポリエチレンオキシド成分と少なくとも１種のポリマー成分、例えばポリイソプレン成分とを含む。ポリアクリラート−ポリエチレンオキシド−ブロックコポリマーは、好ましくは電気化学セル、殊にリチウム硫黄セルの作動温度で、同様に高いイオン伝導率を示すことができる。
【０４００】
この実施形態の別の、択一的又は付加的な特別な実施態様の範囲内で、セパレーター及び／又は保護層、例えばアノード保護層及び／又はカソード保護層は、少なくとも１種のポリマーを、例えば一般化学式：
【化１４３】
2017041434.tif 000145
の少なくとも１種の繰返単位を有するブロックコポリマーの形で含み、ここで−［Ａ］−は、ポリマー主鎖を形成する単位を表し、ここでＸは、スペーサーを表し、ここでｘは、スペーサーＸの数を表しかつ１又は０であり、ここでＱは、正電荷の基Ｑ+及び対イオンＺ-を表すか、又はここでＱは、負電荷の基Ｑ-及び対イオンＺ+を表すか、又はここでＱは、電荷のない基Ｑを表し、殊に環式カルボナート基又はラクトン基又は環式カルバマート基又は非環式カルボナート基又は非環式カルボン酸エステル基又は非環式カルバマート基又はアルキレンオキシド基を表す。
【０４０１】
この場合、ポリマー主鎖を形成する単位−［Ａ］−及び／又はスペーサーＸ及び／又は基Ｑ、例えばＱ+又はＱ-又はＱ、及び／又はアニオンＺ-及び／又はカチオンＺ+は、上述で説明したように構成されていることができる。例えば、この場合、少なくとも１種の繰返単位は、（少なくとも１種の）上述で説明したような特別な繰返単位を含むか又はこの特別な繰返単位であることができる。
【０４０２】
例えば、カソードは、カソード電流導出部を有していてもよい。このカソード電流導出部は、例えばアルミニウム又は炭素から構成されていてよい。場合により、このカソード電流導出部は、付着及び／又は電気接続及び／又は化学的安定性及び／又は腐食安定性の改善のために被覆を備えていてよい。この被覆は、例えばポリマー層、殊に炭素変態ポリマー層、場合により１種以上の添加物、定着剤、腐食防止添加物などを有するポリマー層であってよい。例えば、この被覆は、本発明による固体電解質を含むことができ及び／又は本発明による保護層、殊にカソード保護層及び／又はアノード保護層であることができる。
【０４０３】
カソードは、例えば、カソード成分を、例えばディソルバー中で、少なくとも１種の溶媒と一緒に混合してスラリー（英語：Slurry）にし、かつこれを基材、例えば箔、例えばアルミニウム箔、殊に炭素変態で被覆された箔、例えばアルミニウム箔に被覆することにより製造することができる。この場合、この被覆はブレードによって行うことができる。その後に被覆を乾燥し及び／又はカレンダ処理することができる。これは、殊に多孔率を最小化するように行うことができる。
【０４０４】
これに対して択一的に、カソードは、乾式被覆、つまり溶媒不含の被覆により製造することができる。
【０４０５】
本発明によるセルの他の技術的特徴及び利点に関して、これにより、本発明によるカソード材料及び本発明によるバッテリーと関連する説明並びに図面及び図面の記載を明確に指摘することができる。
【０４０６】
更に、本発明は、本発明による１つ以上のセルを含む、アルカリ金属バッテリー、例えばリチウムバッテリー及び／又はナトリウムバッテリー、例えばリチウムバッテリー、殊にアルカリ金属硫黄バッテリー、例えばリチウム硫黄バッテリー及び／又はナトリウム硫黄バッテリー、殊にリチウム硫黄バッテリーに関する。
【０４０７】
本発明によるバッテリーの他の技術的特徴及び利点に関して、これにより、本発明によるカソード材料及び本発明によるセルと関連する説明並びに図面及び図面の記載を明確に指摘することができる。
【０４０８】
図面
本発明による主題の他の利点及び好ましい実施態様は、図面により具体的に示されかつ次の記載によって説明されている。この場合、図面は、記載された特徴を有するだけであり、本発明を何らかの形で限定するものではない殊を留意することができる。
【図面の簡単な説明】
【０４０９】
【図１】本発明によるセルの一実施態様の略示断面図を表す。
【０４１０】
図１は、リチウム硫黄セル１を示し、このリチウム硫黄セル１は、カソード１０、アノード２０及びカソード１０とアノード２０との間の領域３０を有する。
【０４１１】
図１は、この場合、カソード１０が、粒子形状のカソード活物質１１を含むことを示す。この場合、粒子１１は、少なくとも１種の硫黄含有のカソード活物質、例えば硫黄炭素複合材料と、少なくとも１種の遷移金属硫化物（図１中で詳細には示されていない）を含む。この場合、少なくとも１種のカソード活物質、殊に、結合した硫黄、殊に共有結合した硫黄を有するポリマーを含むことができる。例えば、少なくとも１種のカソード活物質のポリマーは、ポリマー、殊にポリアクリロニトリルの硫化によって製造することができる。例えば、少なくとも１種のカソード活物質は、硫黄炭素複合材料、殊に硫黄ポリアクリロニトリル複合材料、例えばＳＰＡＮであることができる。
【０４１２】
図１は、セル１が、更にカソード電流導出部１４を有することを示す。このカソード電流導出部１４は、この場合、例えば、アルミニウムから形成されていてもよく、殊に電気接続のためにも支持体としても利用することができる。
【０４１３】
図１は、粒子１１が、カソード材料結合剤として利用する、少なくとも１種の高分子電解質１２（Ｐ）からなるマトリックス又は固体電解質１２（Ｐ）中に組み込まれ及び／又は埋め込まれていることを具体的に示す。
【０４１４】
図１は、カソード材料１０に、更に粒子状の、殊に導電性添加物１３、例えば炭素変態が混合されていて、この炭素変態は同様に、結合剤１２として利用される高分子電解質１２（Ｐ）によって、カソード活物質１１の粒子及びカソード電流導出部１４と結合されている、例えば弾性的に結合されていることが示されている。
【０４１５】
図１は、更に、アノード２０が、アノード活物質２１、例えば金属リチウム又はリチウム合金、及びアノード電流導出部２２、例えば銅からなるアノード電流導出部２２を含むことを示す。
【０４１６】
図１は、カソード１０とアノード２０との間３０に、ブロックコポリマーからなる層３１（Ｐ）が形成されていて、この層３１（Ｐ）はセパレーター及び／又は保護層として利用される。図１は、この場合、付加的にアノード保護層３２、例えば、無機の、例えばセラミック及び／又はガラス状の材料又はブロックコポリマーからなるアノード保護層３２が設けられていてもよく、このアノード保護層３２は、例えば樹状成長に対する保護層として利用することができる。しかしながら、場合により、ブロックコポリマーからなるこの保護層３１（Ｐ）は、アノード保護層３２の代わりに、アノード２０とカソード１０との間の単独の層として利用することもできる（図示されていない）。
【図１】
2017041434.tif 000148
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
−  少なくとも１種の硫黄含有カソード活物質と、
−  少なくとも１種の遷移金属硫化物、及び／又は第３主族、第４主族及び／又は第５主族の少なくとも１種の金属の少なくとも１種の金属硫化物とを含む、
アルカリ金属硫黄セル用のカソード材料（１０）。
【請求項２】
前記少なくとも１種のカソード活物質（１１）は、硫黄炭素複合材料を含む、請求項１に記載のカソード材料（１０）。
【請求項３】
前記少なくとも１種のカソード活物質（１１）は、結合した硫黄を有するポリマーを含む、請求項１又は２に記載のカソード材料（１０）。
【請求項４】
前記少なくとも１種のカソード活物質（１１）は、共有結合した硫黄を有するポリマーを含む、請求項３に記載のカソード材料（１０）。
【請求項５】
前記少なくとも１種のカソード活物質（１１）は、ポリアクリロニトリルを基礎とするポリマーを含む、請求項３又は４に記載のカソード材料（１０）。
【請求項６】
前記少なくとも１種の遷移金属硫化物、及び／又は第３主族、第４主族及び／又は第５主族の少なくとも１種の金属の前記少なくとも１種の金属硫化物が、前記少なくとも１種のカソード活物質中に含まれている、請求項１から５までのいずれか１項に記載のカソード材料（１０）。
【請求項７】
前記少なくとも１種のカソード活物質に、前記少なくとも１種の遷移金属硫化物、及び／又は第３主族、第４主族及び／又は第５主族の少なくとも１種の金属の前記少なくとも１種の金属硫化物が織り込まれている及び／又は混合されている、及び／又は前記少なくとも１種のカソード活物質は、前記少なくとも１種の遷移金属硫化物、及び／又は第３主族、第４主族及び／又は第５主族の少なくとも１種の金属の前記少なくとも１種の金属硫化物により取り囲まれている、請求項１から６までのいずれか１項に記載のカソード材料（１０）。
【請求項８】
前記少なくとも１種の遷移金属硫化物、及び／又は第３主族、第４主族及び／又は第５主族の少なくとも１種の金属の前記少なくとも１種の金属硫化物は、セルのアルカリ金属よりも１Ｖ以上大きい標準電極電位を示す少なくとも１種の遷移金属及び／又は第３主族、第４主族及び／又は第５主族の金属を有する、請求項１から７までのいずれか１項に記載のカソード材料（１０）。
【請求項９】
前記少なくとも１種の遷移金属硫化物は半導体である、請求項１から８までのいずれか１項に記載のカソード材料（１０）。
【請求項１０】
前記少なくとも１種の遷移金属硫化物、及び／又は第３主族、第４主族及び／又は第５主族の少なくとも１種の金属の前記少なくとも１種の金属硫化物は、電気化学的に活性の硫黄及び／又は金属原子１個当たり１個より多い硫黄原子を含む、請求項１から９までのいずれか１項に記載のカソード材料（１０）。
【請求項１１】
前記少なくとも１種の遷移金属硫化物は、少なくとも１つの二硫化物アニオン及び／又は多硫化物アニオン及び／又は化学量論的に過剰の硫黄割合を有する遷移金属硫化物を含むか又は少なくとも１つの二硫化物アニオン及び／又は多硫化物アニオン及び／又は化学量論的に過剰の硫黄割合を有する遷移金属硫化物である、請求項１０に記載のカソード材料（１０）。
【請求項１２】
前記少なくとも１種の遷移金属硫化物、及び／又は第３主族、第４主族及び／又は第５主族の少なくとも１種の金属の前記少なくとも１種の金属硫化物は、硫黄原子１個当たり１個より多い金属原子を有する、請求項１から１１までのいずれか１項に記載のカソード材料（１０）。
【請求項１３】
前記少なくとも１種の遷移金属硫化物、及び／又は第３主族、第４主族及び／又は第５主族の少なくとも１種の金属の前記少なくとも１種の金属硫化物は、前記少なくとも１種のカソード活物質、及び前記少なくとも１種の遷移金属硫化物、及び／又は第３主族、第４主族及び／又は第５主族の少なくとも１種の金属の前記少なくとも１種の金属硫化物の質量を基準として、合計で≧５質量％〜≦９０質量％である、請求項１から１２までのいずれか１項に記載のカソード材料（１０）。
【請求項１４】
前記少なくとも１種の遷移金属硫化物は、鉄、銅、コバルト、ニッケル、バナジウム、ニオブ、タンタル、クロム、モリブデン、タングステン、亜鉛、マンガン及び／又はチタンの硫化物を含むか又は鉄、銅、コバルト、ニッケル、バナジウム、ニオブ、タンタル、クロム、モリブデン、タングステン、亜鉛、マンガン及び／又はチタンの硫化物であり、及び／又は第３主族、第４主族及び／又は第５主族の少なくとも１種の金属の前記少なくとも１種の金属硫化物は、インジウム、ガリウム、アルミニウム、スズ、ゲルマニウム、アンチモン及び／又はビスマスの硫化物を含むか又はインジウム、ガリウム、アルミニウム、スズ、ゲルマニウム、アンチモン及び／又はビスマスの硫化物である、請求項１から１３までのいずれか１項に記載のカソード材料（１０）。
【請求項１５】
前記少なくとも１種の遷移金属硫化物は、混合金属硫化物を含むか又は混合金属硫化物である、請求項１から１４までのいずれか１項に記載のカソード材料（１０）。
【請求項１６】
前記少なくとも１種の遷移金属硫化物は、チタン、バナジウム、クロム、マンガン、鉄、コバルト、ニッケル、銅、亜鉛、ニオブ、タンタル、モリブデン及びタングステンからなる群から選択される少なくとも２種の金属を含む混合金属硫化物を含むか又は前記混合金属硫化物である、請求項１５に記載のカソード材料（１０）。
【請求項１７】
前記少なくとも１種の遷移金属硫化物は、ＦｅＳ、ＦｅＳ2、ＣｕＳ、Ｃｕ2Ｓ、ＣｕＳ2、Ｃｕ9Ｓ8、Ｃｕ7Ｓ4、ＣｏＳ、ＣｏＳ2、Ｃｏ3Ｓ4、Ｃｏ9Ｓ8、ＮｉＳ、ＮｉＳ2、Ｎｉ9Ｓ8、Ｎｉ3Ｓ2、ＶＳ、ＶＳ2、Ｖ2Ｓ3、Ｖ2Ｓ5、ＶＳ4、ＮｂＳ2、ＮｂＳ3、ＮｂＳ4、ＮｂＳ5、Ｎｂ2Ｓ3、Ｎｂ2Ｓ5、ＴａＳ2、ＴａＳ3、ＴａＳ4、ＴａＳ5、Ｔａ2Ｓ3、Ｔａ2Ｓ5、Ｃｒ2Ｓ3、ＣｒＳ3、ＭｏＳ2、ＭｏＳ3、ＭｏＳ4、ＷＳ2、ＷＳ3、ＷＳ4、ＷＳ5、ＭｎＳ、Ｍｎ2Ｓ3、ＴｉＳ2、ＮｉＮｂ3Ｓ6、Ｃｕ2ＭｏＳ4及び／又はＣｕ4Ｍｏ6Ｓ8からなる群から選択される、請求項１から１６までのいずれか１項に記載のカソード材料（１０）。
【請求項１８】
前記カソード材料は、更に、少なくとも１種の導電する金属酸化物及び／又は少なくとも１種の導電する金属炭化物及び／又は単体炭素を含む、請求項１から１７までのいずれか１項に記載のカソード材料（１０）。
【請求項１９】
前記カソード材料は、更に、少なくとも１種のリチウムイオンを伝導する又はリチウムイオン伝導性の高分子電解質及び／又は少なくとも１種の無機イオン伝導体を含む、請求項１から１８までのいずれか１項に記載のカソード材料（１０）。
【請求項２０】
前記少なくとも１種の高分子電解質は、一般化学式：
【化１】
2017041434.tif 000149
［式中、−［Ａ］−は、ポリマー主鎖を形成する単位を表し、
Ｘは、スペーサーを表し、ｘは、前記スペーサーＸの数を表しかつ１又は０であり、かつ、
Ｑは、負電荷の基Ｑ-及び対イオンＺ+を表すか、又は
Ｑは、電荷のない基Ｑを表すか、又は
Ｑは、正電荷の基Ｑ+及び対イオンＺ-を表す］の少なくとも１種の繰返単位を有する、請求項１９に記載のカソード材料（１０）。
【請求項２１】
Ｑ-は、リチウム伝導塩アニオンを基礎とする基又はイオン液体のアニオンを基礎とする基又はスルホナート基又はスルファート基又はカルボキシラート基又はリン酸に基づくアニオンを基礎とする基又はイミドのアニオンを基礎とする基又はアミドのアニオンを基礎とする基又はカルボン酸アミドのアニオンを基礎とする基を表し、かつＺ+は、アルカリ金属イオンを表し、又は
Ｑは、電荷のない基Ｑを表し、又は
Ｑ+は、ピリジニウム基又はアンモニウム基又はイミダゾリウム基又はピペリジニウム基又はピロリジニウム基又はホスホニウム基又はグアニジニウム基又はモルホリニウム基又はウロニウム基又はチオウロニウム基を表し、かつＺ-は、アニオンを表し、及び／又は
前記ポリマー主鎖を形成する単位−［Ａ］−は、アルキレンオキシド単位及び／又はカルボナート基を含む単位及び／又はシロキサン単位及び／又はホスファゼン単位及び／又はメチルメタクリラート単位及び／又はメタクリラート単位及び／又はフェニレン単位及び／又はフェニレンオキシド単位及び／又はベンジレン単位及び／又はアルキレン単位を含み、及び／又は
前記スペーサーＸは、
−  少なくとも１種のアルキレンオキシド基、及び／又は
−  少なくとも１種の負電荷の基Ｑ-、及び対イオンＺ+、及び／又は
−  少なくとも１種のカルボニル基、及び／又は
−  少なくとも１種の正電荷の基Ｑ+、及び対イオンＺ-、
を含む、請求項２０に記載のカソード材料（１０）。
【請求項２２】
Ｑは、アルキレンオキシド基又は非環式カルボナート基又は環式カルボナート基又はラクトン基又は環式カルバマート基又は非環式カルボン酸エステル基又は非環式カルバマート基又は水素又はアルキル基を表す、請求項２１に記載のカソード材料（１０）。
【請求項２３】
Ｑは、負電荷の基Ｑ-及び対イオンＺ+を表す、請求項２０から２２までのいずれか１項に記載のカソード材料。
【請求項２４】
前記少なくとも１種の無機イオン伝導体は、硫化物系イオン伝導体及び／又はガーネット状構造を示すイオン伝導体及び／又はＬＩＳＩＣＯＮ型及び／又はＮＡＳＩＣＯＮ型のイオン伝導体及び／又はリチウムリンオキシニトリドを含むか又は硫化物系イオン伝導体及び／又はガーネット状構造を示すイオン伝導体及び／又はＬＩＳＩＣＯＮ型及び／又はＮＡＳＩＣＯＮ型のイオン伝導体及び／又はリチウムリンオキシニトリドである、請求項２０から２３までのいずれか１項に記載のカソード材料（１０）。
【請求項２５】
前記硫化物系イオン伝導体は、リチウム−アルジロダイト及び／又は硫化物系ガラスである、請求項２４に記載のカソード材料（１０）。
【請求項２６】
前記ガーネット状構造を示すイオン伝導体は、リチウム−チタン酸塩である、請求項２４又は２５に記載のカソード材料（１０）。
【請求項２７】
少なくとも１種の金属硫化物、及び／又は少なくとも１種の導電する金属化合物、及び／又は単体炭素を、少なくとも１種のポリマー及び／又は少なくとも１種のポリマー前駆体中に混入し、前記少なくとも１種のポリマー及び／又は前記少なくとも１種のポリマー前駆体を硫化する、アルカリ金属硫黄セル用のカソード材料の製造方法。
【請求項２８】
前記少なくとも１種の金属硫化物が、少なくとも１種の遷移金属硫化物、及び／又は第３主族、第４主族及び／又は第５主族の少なくとも１種の金属の少なくとも１種の金属硫化物であり、
前記少なくとも１種の導電する金属化合物が、少なくとも１種の導電する金属酸化物及び／又は少なくとも１種の導電する金属炭化物であり、
前記少なくとも１種のポリマー及び／又は少なくとも１種のポリマー前駆体が、ポリアクリロニトリルである、請求項２７に記載のカソード材料の製造方法。
【請求項２９】
前記硫化は、前記少なくとも１種のポリマー及び／又は前記少なくとも１種のポリマー前駆体を、単体硫黄の存在で、≧３００℃の温度に加熱することにより行われる、請求項２７又は２８に記載のカソード材料の製造方法。
【請求項３０】
前記カソード材料がカソード活物質である、請求項２７から２９までのいずれか１項に記載のカソード材料の製造方法。
【請求項３１】
前記カソード材料が、請求項１から２６までのいずれか１項に記載のカソード材料である、請求項２７から３０までのいずれか１項に記載のカソード材料の製造方法。
【請求項３２】
請求項２７から３１までのいずれか１項に記載の方法により製造された、カソード材料、及び／又は硫黄ポリマー複合材料。
【請求項３３】
請求項１から２６までのいずれか１項又は請求項３２に記載の、及び／又は請求項２７から３１までのいずれか１項に記載の方法により製造されたカソード材料を含む、リチウム硫黄セル。
【請求項３４】
前記セルは、カソード（１０）及びアノード（２０）を含み、前記セル（１０）は、前記カソード（１０）と前記アノード（２０）との間に、セパレーター及び／又は保護層（３０）を有し、前記セパレーター及び／又は前記保護層（３０）は、少なくとも１種のポリスチレン−ポリエチレンオキシド−ブロックコポリマー、及び／又は少なくとも１種のポリアクリラート−ポリエチレンオキシド−ブロックコポリマー、及び／又は一般化学式：
【化２】
2017041434.tif 000150
［式中、−［Ａ］−は、ポリマー主鎖を形成する単位を表し、Ｘは、スペーサーを表し、ｘは、前記スペーサーＸの数を表しかつ１又は０であり、かつＱは、正電荷の基Ｑ+及び対イオンＺ-を表すか、又はＱは、負電荷の基Ｑ-及び対イオンＺ+を表すか、又はＱは、電荷のない基Ｑを表す］の少なくとも１種の繰返単位を有する少なくとも１種のポリマー（Ｐ）を含む、請求項３３に記載のセル。
【外国語明細書】
2017041434.tif 000151
2017041434.tif 000152
2017041434.tif 000153
2017041434.tif 000154
2017041434.tif 000155
2017041434.tif 000156
2017041434.tif 000157
2017041434.tif 000158
2017041434.tif 000159
2017041434.tif 000160
2017041434.tif 000161
2017041434.tif 000162
2017041434.tif 000163
2017041434.tif 000164
2017041434.tif 000165
2017041434.tif 000166
2017041434.tif 000167
2017041434.tif 000168
2017041434.tif 000169
2017041434.tif 000170
2017041434.tif 000171
2017041434.tif 000172
2017041434.tif 000173
2017041434.tif 000174
2017041434.tif 000175
2017041434.tif 000176
2017041434.tif 000177
2017041434.tif 000178
2017041434.tif 000179
2017041434.tif 000180
2017041434.tif 000181
2017041434.tif 000182
2017041434.tif 000183
2017041434.tif 000184
2017041434.tif 000185
2017041434.tif 000186
2017041434.tif 000187
2017041434.tif 000188
2017041434.tif 000189
2017041434.tif 000190
2017041434.tif 000191
2017041434.tif 000192
2017041434.tif 000193
2017041434.tif 000194
2017041434.tif 000195
2017041434.tif 000196
2017041434.tif 000197
2017041434.tif 000198
2017041434.tif 000199
2017041434.tif 000200
2017041434.tif 000201
2017041434.tif 000202
2017041434.tif 000203
2017041434.tif 000204
2017041434.tif 000205
2017041434.tif 000206
2017041434.tif 000207
2017041434.tif 000208
2017041434.tif 000209
2017041434.tif 000210
2017041434.tif 000211
2017041434.tif 000212
2017041434.tif 000213
2017041434.tif 000214
2017041434.tif 000215
2017041434.tif 000216
2017041434.tif 000217
2017041434.tif 000218
2017041434.tif 000219
2017041434.tif 000220
2017041434.tif 000221
2017041434.tif 000222
2017041434.tif 000223
2017041434.tif 000224
2017041434.tif 000225
2017041434.tif 000226
2017041434.tif 000227
2017041434.tif 000228
2017041434.tif 000229
2017041434.tif 000230
2017041434.tif 000231
2017041434.tif 000232
2017041434.tif 000233
2017041434.tif 000234
2017041434.tif 000235
2017041434.tif 000236
2017041434.tif 000237
2017041434.tif 000238
2017041434.tif 000239
2017041434.tif 000240
2017041434.tif 000241
2017041434.tif 000242
2017041434.tif 000243
2017041434.tif 000244
2017041434.tif 000245
2017041434.tif 000246
2017041434.tif 000247
2017041434.tif 000248
2017041434.tif 000249
2017041434.tif 000250
2017041434.tif 000251
2017041434.tif 000252
2017041434.tif 000253
2017041434.tif 000254
2017041434.tif 000255
2017041434.tif 000256
2017041434.tif 000257
2017041434.tif 000258
2017041434.tif 000259
2017041434.tif 000260
2017041434.tif 000261
2017041434.tif 000262
2017041434.tif 000263
2017041434.tif 000264
2017041434.tif 000265
2017041434.tif 000266
2017041434.tif 000267
2017041434.tif 000268
2017041434.tif 000269
2017041434.tif 000270
2017041434.tif 000271
2017041434.tif 000272
2017041434.tif 000273
2017041434.tif 000274
2017041434.tif 000275
2017041434.tif 000276
2017041434.tif 000277
2017041434.tif 000278
2017041434.tif 000279
2017041434.tif 000280
2017041434.tif 000281
2017041434.tif 000282
2017041434.tif 000283
2017041434.tif 000284
2017041434.tif 000285
2017041434.tif 000286
2017041434.tif 000287
2017041434.tif 000288
2017041434.tif 000289
2017041434.tif 000290
2017041434.tif 000291
2017041434.tif 000292
2017041434.tif 000293
2017041434.tif 000294
2017041434.tif 000295
2017041434.tif 000296
2017041434.tif 000297
2017041434.tif 000298
2017041434.tif 000299
2017041434.tif 000300
2017041434.tif 000301
2017041434.tif 000302
2017041434.tif 000303
2017041434.tif 000304
2017041434.tif 000305
2017041434.tif 000306
2017041434.tif 000307
2017041434.tif 000308
2017041434.tif 000309
2017041434.tif 000310
2017041434.tif 000311
2017041434.tif 000312
2017041434.tif 000313
2017041434.tif 000314
2017041434.tif 000315
2017041434.tif 000316
2017041434.tif 000317
2017041434.tif 000318
2017041434.tif 000319
2017041434.tif 000320
2017041434.tif 000321
2017041434.tif 000322
2017041434.tif 000323
2017041434.tif 000324
2017041434.tif 000325
2017041434.tif 000326
2017041434.tif 000327
2017041434.tif 000328
2017041434.tif 000329
2017041434.tif 000330
2017041434.tif 000331
2017041434.tif 000332
2017041434.tif 000333
2017041434.tif 000334
2017041434.tif 000335
2017041434.tif 000336
2017041434.tif 000337
2017041434.tif 000338
2017041434.tif 000339
2017041434.tif 000340
2017041434.tif 000341
2017041434.tif 000342
2017041434.tif 000343
2017041434.tif 000344
2017041434.tif 000345
2017041434.tif 000346
2017041434.tif 000347
2017041434.tif 000348
2017041434.tif 000349
2017041434.tif 000350
2017041434.tif 000351
2017041434.tif 000352
2017041434.tif 000353